(57)【要約】本発明は、道路敷設、舗装および舗装された領域、屋根材料、乗り物駐車場、住宅道路、歩道、レクリエーション用地、好ましくは、テニスコートまたは遊び場、農業用途、好ましくは、農道または動物キュービクル、飛行場、滑走路および連絡道路、舗装駐車場、保管場所、水圧アプリケーション、好ましくは、ダム建設、沿岸保護などに適したアスファルト混合物組成物に関する。本発明はまた、そのような組成物を提供する方法およびその様々な使用に関する。特に、本発明は、ダイジェステート添加剤ならびに骨材（複数可）、添加剤（複数可）、および／または充填剤（複数可）などの１つまたは複数のさらなる成分（複数可）との、アスファルト混合物組成物に含まれる、好ましくは、ビチューメンまたはポリマー改質ビチューメンである結合剤または結合剤組成物の少なくとも一部の置換えに関する。【特許請求の範囲】
【請求項１】
少なくとも１つの結合剤と、
骨材と、
添加剤とを含む、アスファルト混合物組成物であって、
前記少なくとも１つの添加剤がダイジェステートである、アスファルト混合物組成物。
【請求項２】
ダイジェステート添加剤が嫌気性消化プロセスから得られ、好ましくは、Ｒｅｎｅｓｃｉｅｎｃｅダイジェステート添加剤、下水汚泥ダイジェステート添加剤、および／または食品廃棄物ダイジェステート添加剤である、請求項１に記載のアスファルト混合物組成物。
【請求項３】
前記添加剤がＲｅｎｅｓｃｉｅｎｃｅダイジェステートまたはその由来画分である、請求項１または２に記載のアスファルト混合物組成物。
【請求項４】
前記添加剤が、固形物と液状物の両方、低含水量、嫌気性消化による非分解性有機物、懸濁固形物、および解離塩などの溶存物質を含むＲｅｎｅｓｃｉｅｎｃｅダイジェステート添加剤であり、アルカリ性のｐＨを有し、食品廃棄物、段ボール、紙、ラベル、および類似物などの有機性廃棄物を液化かつ／または糖化し、嫌気性消化プロセスを介したバイオガスの生成に使用され得る生物学的液体に変えるために、通常の分別されていない、および／または分別された／部分的に分別された家庭廃棄物などの有機物質を含む廃棄物を、水、酵素、および任意選択で微生物と混合するＲｅｎｅｓｃｉｅｎｃｅ（登録商標）テクノロジーによって得られる、請求項１〜３のいずれか一項に記載のアスファルト混合物組成物。
【請求項５】
前記結合剤がビチューメン結合剤、好ましくは、石油ビチューメン、舗装グレードビチューメン、硬質舗装グレードビチューメン、カットバックビチューメン、ビチューメンエマルジョン、改質ビチューメン、および／またはビチューメン混合物である、請求項１〜４のいずれか一項に記載のアスファルト混合物組成物。
【請求項６】
ダイジェステート添加剤が、前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％まで前記結合剤に置き換わる、請求項１〜５のいずれか一項に記載のアスファルト混合物組成物。
【請求項７】
前記結合剤が、少なくとも１つのポリマーで改質されており、好ましくは、ポリマー改質ビチューメン（ＰｍＢ）であり、前記少なくとも１つのポリマーで改質された結合剤を含む前記アスファルト組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％まで置き換えられている、請求項１〜６のいずれか一項に記載のアスファルト混合物組成物。
【請求項８】
ポリマーおよびダイジェステート添加剤で改質された結合剤の軟化点が、ポリマーのみで改質された結合剤の軟化点よりも約１℃から約１０℃高い、請求項６に記載のアスファルト混合物組成物。
【請求項９】
前記結合剤が前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤を含む場合、前記結合剤が０重量％のダイジェステート添加剤を含む同等のアスファルト混合物組成物に対して、前記結合剤が−８０％〜＋８０％の貫入の変化を示す、請求項１〜８のいずれか一項に記載のアスファルト混合物組成物。
【請求項１０】
前記結合剤が前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤を含む場合、前記結合剤が０重量％のダイジェステート添加剤を含む同等のアスファルト混合物組成物に対して、前記結合剤が−３０％〜４０％の軟化点の変化を示す、請求項１〜９のいずれか一項に記載のアスファルト混合物組成物。
【請求項１１】
前記アスファルト混合物組成物が、前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤を含み、前記結合剤が０重量％のダイジェステート添加剤を含む同等のアスファルト混合物組成物に対して、５％〜４００％の曲げ剛性率の変化を示す、請求項１〜１０のいずれか一項に記載のアスファルト混合物組成物。
【請求項１２】
前記組成物が、前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤を含み、前記結合剤が０重量％のダイジェステート添加剤を含む同等のアスファルト混合物組成物に対して、７０％まで低いわだち深さを示す、請求項１〜１１のいずれか一項に記載のアスファルト混合物組成物。
【請求項１３】
Ｒｅｎｅｓｃｉｅｎｃｅダイジェステート灰が充填剤である、請求項１〜１２のいずれか一項に記載のアスファルト混合物組成物。
【請求項１４】
ダイジェステート添加剤を含むアスファルト混合物組成物を製造するための方法であって、
ａ）前記ダイジェステート添加剤を提供するステップと、
ｂ）前記骨材（複数可）を提供するステップと、
ｃ）前記結合剤（複数可）を提供するステップと、
ｄ）前記骨材（複数可）および結合剤（複数可）をダイジェステート添加剤と混合して、アスファルト混合物組成物を得るステップと
を含む、ダイジェステート添加剤を含むアスファルト混合物組成物を製造するための方法であって、
以下：
（ｉ）前記ダイジェステート添加剤、好ましくは、Ｒｅｎｅｓｃｉｅｎｃｅダイジェステート添加剤、食品廃棄物ダイジェステート添加剤、および／または下水汚泥添加剤が、嫌気性消化によって得られる、
（ｉｉ）骨材が５％未満、１０％未満、１５％未満、または２０％未満（ｗ／ｗ）の水分含有量を含む、
（ｉｉｉ）結合剤がその基準圧縮温度（±２５℃）まで、１〜１２時間、好ましくは、４〜８時間加熱され、撹拌される、
（ｉｖ）ダイジェステート添加剤が、前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤の所望の濃度を達成する、
（ｖ）混合が、前記骨材（複数可）が前記結合剤（複数可）で完全にコーティングされるまで行われる、
少なくとも１つまたは複数を満たす、ダイジェステート添加剤を含むアスファルト混合物組成物を製造するための方法。
【請求項１５】
請求項１４に記載の方法から直接的に得られる、アスファルト混合物組成物。
【請求項１６】
ダイジェステート添加剤の使用であって、前記ダイジェステート添加剤が、前記アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％まで置き換わり、道路敷設、舗装および舗装された領域、屋根材料、乗り物駐車場、住宅道路、歩道、レクリエーション用地、好ましくは、テニスコートまたは遊び場、農業用途、好ましくは、農道または動物キュービクル、飛行場、滑走路および連絡道路、舗装駐車場、保管場所、水圧アプリケーション、好ましくは、ダム建設、沿岸保護などのためのアスファルト混合物組成物の製造に使用される、ダイジェステート添加剤の使用。
【請求項１７】
道路敷設、舗装および舗装された領域、屋根材料、乗り物駐車場、住宅道路、歩道、レクリエーション用地、好ましくは、テニスコートまたは遊び場、農業用途、好ましくは、農道または動物キュービクル、飛行場、滑走路および連絡道路、舗装駐車場、保管場所、水圧アプリケーション、好ましくは、ダム建設、沿岸保護などのための、請求項１〜１３のいずれか一項に記載されかつ／または請求項１４に従って得られるアスファルト混合物組成物の使用。
【発明の詳細な説明】
【技術分野】
【０００１】
本発明は、例えば、道路敷設、舗装および舗装された領域、屋根材料、乗り物駐車場、住宅道路、歩道、テニスコートまたは遊び場などのレクリエーション用地、農道または動物キュービクルなどの農業用途、飛行場、滑走路および連絡道路、舗装駐車場、保管場所、ダム建設、沿岸保護などの水圧アプリケーションなどに適したアスファルト混合物組成物に関する。本発明はまた、そのような組成物を提供する方法およびその様々な使用に関する。特に、本発明は、ダイジェステート添加剤との、アスファルト混合物組成物に含まれる、好ましくは、ビチューメンまたはポリマー改質ビチューメンである結合剤または結合剤組成物の少なくとも一部の置換えに関する。アスファルト混合物組成物は、骨材（複数可）、添加剤（複数可）、および任意選択で充填剤（複数可）などの１つまたは複数のさらなる成分（複数可）をさらに含み得る。
【背景技術】
【０００２】
毎年、過密交通および天候により多くの道路が損傷されている。これらは、路面上の亀裂が発生する主な２つの要因である。過密交通は、タイヤによる舗装表面の多数のせん断負荷による材料の疲労による表面亀裂を引き起こし、ここでも、ビチューメン材料のエイジングが重要な役割を果たし、天候は、例えば温度変化によって引き起こされる引張応力のために熱亀裂を引き起こす。
【０００３】
通常、多くの国の政府は、損傷の特徴に応じて、道路上の賠償措置を支援かつ保証するために多額の資金を費やしている。アスファルト舗装のリサイクルには、主に５つのタイプがある。フルデプス再生、ホットインプレースリサイクル、コールドインプレースリサイクル、コールドプランニング、およびホットリサイクルである。
【０００４】
道路の劣化は、市や国にとって常に問題となっている。そのため、エンジニアおよび公共事業の関係者は、セメントを用いたフルデプス再生（ＦＤＲ）と呼ばれるプロセスに目を向けている。これは、既存のアスファルト舗装および骨材基層を粉砕し、両方を混合し、路床土に戻す現場プロセスである。ＦＤＲを用いると、典型的に、すべての舗装セクションと、任意選択で所定量の基礎となる材料がアスファルト乳剤と混合されて、安定な基層が生成される。基本的な問題は、この建設作業で修正できる。
【０００５】
現在、世界中のほとんどの道路は、ビチューメンで舗装されている。今日、ビチューメンに対する世界の需要は、年間１億トン以上を占めている。ビチューメンの粘度は、冷糖蜜の粘度と似ているが、５２５℃で沸騰する原油の分留から得られる材料は、しばしば「精製ビチューメン」と呼ばれる。
【０００６】
アスファルト舗装はまた、世界中の空港で広く使用されている。頑丈さおよび迅速に修理できる能力により、航空機の着陸および離陸専用の滑走路に広く使用されている。
【０００７】
ビチューメンを含む任意の組成物を含めた、ビチューメンおよびアスファルトに関する最先端の総括、そのような組成物の提供、ならびに使用およびアプリケーション、標準、定義などについては、例えば、非特許文献１が参照され、その全体がここに組み込まれている。
【０００８】
ビチューメンの化学的性質は、非常に複雑であり、生成されたビチューメンの特性は、原油源および精製プロセスに密接に関連している。適切な原油および／または正しい精製プロセスを選択することにより、所望のビチューメン特性が得られ得る。しかしながら、ビチューメンの特性には限界があり、それにより、例えば、路面のわだち掘れや亀裂への耐性、摩耗安定性、天候や気候条件への適正などのビチューメンを含むアスファルト混合物組成物のいくつかの特性に影響を与える。
【０００９】
品質が向上したアスファルトを入手するために、ビチューメン改質に焦点を当てた調査も増え始めた。ビチューメン材料は、接着性が非常に高いため、舗装材料、接着剤、防水材として使用した場合、典型的に作業性が非常に低い。したがって、ビチューメン材料は、加熱（すなわち、熱溶融プロセス）、正しい乳化剤および水を使用することによるエマルジョンの形態への処理、および望ましい作業性を確保するための適切な溶媒への溶解などの手段によって流動性が強化された後にしばしば使用される。
【００１０】
本発明のアスファルト混合物組成物は、例えば、道路の舗装の建設に使用され得る。いわゆるエマルジョンブレークは、アスファルト混合物組成物を使用することによる道路の施行後、組成物中の水性成分の蒸発および除去によって引き起こされる。このように、アスファルトは、道路の舗装の建設を完了するために硬化される。
【００１１】
前述のように、本発明のアスファルト混合物組成物は、アスファルトルーフィングにも使用され得る。直留ビチューメンが流動性であるときから硬くパリパリであるときまでの温度間隔はかなり小さく、これは、直留ビチューメンが厳しくかつ変化する天候にもかかわらず損傷を回避できるべきであるので、問題になり得る。温度間隔は、ビチューメンの酸化によって、（特により高い温度に向かって）増加され得る。これは、例えば、約２５０℃の温度でビチューメンに熱風を吹き込むことで行うことができる。より低い温度に向けてより大きな温度間隔を達成するために、最初に適切な軟質ビチューメンを選択して開始するか、または酸化後に軟質ビチューメンまたはビチューメン油を添加することができる。
【００１２】
ほとんどのアスファルトルーフィングには、一定量の鉱物充填剤が添加されたビチューメン層がある。充填剤の添加により、アスファルトルーフィングの品質が向上し、例えば、軟化点が高くなり、かつ／または亀裂のリスクが減少するため武装効果が提供される。鉱物充填剤は、さもなければ蒸発してビチューメンが硬くなるであろうビチューメン油の一部に結合するため、ビチューメンを安定させることができる。さらに、充填剤は、ＵＶの効果を減らすことができるため、ビチューメンは、より遅い速度で分解する。また、充填剤を追加すると、ビチューメンの可燃性が低下し、フライファイアに対するアスファルトルーフィングの耐性が高まり得る。
【００１３】
結合剤組成物、例えばビチューメン組成物がダイジェステート添加剤を含む場合、および／またはアスファルト混合物組成物がダイジェステートを含む場合、以下の利点および／または効果のうちの１つまたは複数が、特に、しかし排他的にではなく、ここに提供される。例えば、ダイジェステートを含まない類似かつ／または同等の結合剤組成物および／またはアスファルト混合物組成物と比較した場合、
（ｉ）環境適合性の向上、
（ｉｉ）ＣＯ２フットプリントの改善、
（ｉｉｉ）可塑性改質剤などの化学薬品の必要性の減少、
（ｉｖ）泡立ちの減少、したがって例えば、消泡剤の必要性がないか、必要性が少ない、
（ｖ）結合剤、例えばビチューメン、組成物中のより高度なダイジェステート、
（ｖｉ）ダイジェステートは、例えば、少なくとも部分的には、より安価なダイジェステートに置き換えられ得るまたは置換され得るＳＢＳ（スチレン−ブタジエン−スチレン）またはその他のポリマーもしくは成分よりも安価であるため、コスト削減、
（ｖｉｉ）例えば、ダイジェステートの存在下での結合剤、例えば、ビチューメンの混合中、ならびに／または例えば、空気および／もしくは酸素に暴露された表面の酸化の低減または防止、
（ｖｉｉｉ）ダイジェステートの存在によるＵＶ耐性の改善、
（ｉｘ）結合剤組成物、例えば、ビチューメン組成物、道路、舗装、アスファルトルーフィング、防水材料、接着剤、または結合剤組成物、例えば、本明細書に開示されるビチューメン組成物を含む任意の構造物の平均余命（寿命）の増加、
（ｘ）貫入耐性の増加、および／または
（ｘｉ）軟化点の上昇。
【００１４】
［舗装］
舗装ユニットは、典型的に、舗装作業を開始する前に加熱して、アスファルト混合物組成物が機械の敏感な部分に付着するのを防ぐ必要がある。現代のペーバでは、スクリードの圧縮システムを個別に作動させることができる。特に、高圧縮スクリードは、非常に良い圧縮を達成する。その結果、ペーバの後ろのローラは、指定された最終的な圧縮度を達成するために必要なパスが少なくなる。
【００１５】
［圧縮］
アスファルト混合物組成物の圧縮は、温度の上昇とともにより効果的になる。最も有利な温度範囲は、アスファルト混合物組成物の組成、舗装の厚さ、および使用する結合剤のタイプに依存する。標準的なアスファルト混合物組成物を舗装する場合、圧縮に十分な時間を確保するために、温度は、通常１１０℃を超えたままである必要がある。
正しいアスファルト混合物組成物を取得する
【００１６】
アスファルト混合物組成物を得るにはいくつかの異なる方法があり、その中で最も一般的なものは、ホットおよびコールドである。ホットミックスアスファルトは、骨材を加熱して、結合薬剤の粘度を下げ、全体をより流動的にし、次いでそれを乾燥させて、残っている水分を除去することによって作られる。それは、約９０〜１８０℃で高温で混合される。ホットミックスアスファルトと呼ばれるのは、それが高温で混合されるだけでなく、修理および設置のための舗装および圧縮のために、好ましくは、高温のままであるべきであるためである。舗装および圧縮が行われている間、アスファルト混合物組成物が暖かいままである必要があることは、非常に多くの舗装が夏に行われる理由の１つである。
【００１７】
完成したアスファルトは、コンシステンシーまたは粘度、および純度の観点からその品質が評価される。これらは、アスファルトが相応に輸送され、舗装プロジェクトで使用されるように、アスファルトが正しく制御されるべきである重要なパラメータである。
【００１８】
コールドミックスアスファルトは、典型的に、１／４インチのチップおよび独自の油でできている。この特定の構成は、アスファルトを柔らかく保ち、アスファルトが水をはじくのに役立つ。その名前が示唆するように、コールドミックスアスファルトは、アスファルト修理に使用されるために温かくある必要はない。油中の添加剤は、混合物を一年中柔らかく保ち、種々のタイプの天候でポットホールパッチングを可能にする。寒い天候や雨天でも、コールドミックスアスファルトは、柔らかく、水をはじくので、冬や早春のポットホール修理に最適である。それは、ポットホールから水を追い出すことになり、下の表面に付着し、柔軟なままであり、ポットホールが一年中パッチされたままにする。
【００１９】
したがって、アスファルト混合物組成物の性能は、少なくとも１つの骨材および／またはビチューメンなどの少なくとも１つの結合剤の物理的および化学的特性に依存する。多くの新しい材料が、アスファルト混合物組成物の性能を増強させるために、そして一方で、特に舗装に廃棄物材料がある場合に、これらの材料を安定させるために使用されてきた。
【００２０】
［アスファルト製造］
ほとんどの道路舗装は、組み合わせることで道路を強く耐久性のあるものにする種々の材料のいくつかの層からなる。アスファルト舗装は、しばしば柔軟な舗装として説明され、これは、それらが交通および天候によって課せられる応力を亀裂なしで吸収する能力を暗示している。このような舗装の成分層の例を図１に例示する。本発明のアスファルト混合物組成物は、これらの層の１つまたは複数における使用に適している。
【００２１】
層のそれぞれの機能は、以下のとおりである。
路床は、典型的に、自然の土であり、古い道路では、通常は交通によって十分に圧縮されており、新しい道路では、適切なレベルおよびプロファイルに慎重に成形され、圧縮されている。路床の改善は、石灰、セメント、高炉スラグ微粉末（ＧＧＢＳ）で土を処理するか、または低品質の骨材の「キャッピング層」を添加することで可能であり得る。サブベースは、最下層であり、舗装の強度を高めるのを助けるために配置される。それは、上の層の敷設および圧縮に使用される機械の作業プラットフォームも提供する。それは通常、砕石および／または砂利から作られている。
【００２２】
ベースは、典型的に、アスファルト舗装の主成分であり、舗装の強度および負荷分散特性のほとんどを提供する。非常に交通量の少ない道路、駐車場、歩行者用歩道の場合、それは通常、段階的な砕石および／またはハードコアから作られ、かつ／または少量のセメント（セメント結合粒状ベースまたは貧調合コンクリート）および他の水圧結合材料（ＨＢＭ）で結合された砕石であり得る。しかしながら、ほとんどの道路および大型車両を運ぶエリアでは、アスファルトベースを使用して高強度および耐久性のある舗装を提供し、望ましい耐荷力を達成し、下にある路床が変形しないように交通負荷を吸収する。
【００２３】
結合層は、典型的に、舗装の強度にさらに貢献し、同時に、舗装の最上層を支えるための均一で十分に調整された表面を提供する。これは、アスファルト混合物組成物となる。
【００２４】
表層は、典型的に、交通の研磨力に耐え、特定の状況に適した滑り抵抗を提供できる、均一で耐候性のある表面を提供する。道路は、例えば、舗装構造に含有された水が凍結し始める場合、特に高い応力に暴露される。凍結すると水が膨張し、これは、遅かれ早かれ路面にも影響を及ぼすことになる霜害につながり得る。これは、通常、砂利および砂の混合物からなり、砕いた鉱物骨材で補われた、いわゆる凍上抑制層によって防止される。圧縮されると、これらの耐霜性材料の層は、上部の舗装層から水を導き出し、同時に非常に効果的に張力を低減する。
【００２５】
多くの場合、結合された基層は、結合されていない基層にオーバーレイされる。ビチューメン、セメントおよび／または石灰は、主に結合剤として使用される。
【００２６】
基層、結合層、および表層に使用されるアスファルト混合物組成物は、例えば、鉱物骨材（砕石、スラグ、砂利および／または砂）と、例えば、特定の追加の特性を提供するための石油ビチューメンおよび／または改質ビチューメンの結合剤の混合物である。これらの成分は、必要な仕様まで慎重に調和かつ混合される。アスファルト混合物組成物は、通常、高温または温い温度の間に敷設および圧縮されるが、低温敷設混合物が利用可能である。
【００２７】
舗装の性能は、アスファルト混合物組成物が調製され、敷設され、圧縮される際の管理に大きく依存する。
【００２８】
［新しい道路建設］
道路および他の舗装された領域は、下にある土や舗装層に過度の応力がかからないように、交通負荷を分散するのに十分な強度および剛性を持たせるように設計する必要がある。したがって、新しい舗装を設計する際の重要なパラメータは、土の路床の強度、予想される交通の重量および強度、および種々の舗装層を構成するために利用できる材料の剛性である。しかしながら、水による舗装および路床の損傷の可能性が高いため、適切に設計された舗装排水システムも含むことが必須である。舗装設計方法は、それらが意図された環境を反映しなければならず、例えば、英国の比較的湿った気候と重い粘土質の土では、英国の方法は、土路床の耐負荷特性を正しく評価することの重要性、および推定交通負荷の正しい評価にかなりの重点を置いている。重いホイールの負荷は、特に損傷を与える。
【００２９】
新しい道路の現在の設計手順は、非特許文献２に記載されているか、非特許文献３からダウンロードされる。
【００３０】
［既存の道路］
アスファルト混合物組成物は、交通負荷の下での亀裂、ポットホーリング、または変形などの徴候を示している舗装の強化に使用するのに理想的な特性を有する。それらは、既存の道路にオーバーレイとして重ね合わせることができるため、これらの道路は、当初の設計よりも重い交通を引き続き支えることができる。代わりに、舗装の増加した強度は、１つまたは複数の古い表面層を新しいアスファルト混合物組成物に置き換えることによって得られる。
【００３１】
多くの既存の道路舗装は、異なる時期に敷設された種々の材料の層からなり、そのような古い舗装の残留強度を評価し、したがって必要なさらなる強化を推定することはしばしば困難である。しかしながら、負荷下での舗装のたわみを測定することにより、その場で舗装強度を評価する方法が利用可能である。英国の道路で使用されているのがよく見られるデフレクトグラフは、道路舗装の現在の状態の評価に役立ち、必要に応じてオーバーレイの設計に役立つデータを提供する。目視評価技法の結果ならびに必要に応じて試掘坑の掘削による既存の舗装に存在する層の厚さおよび材料のタイプの調査も使用される。この技法は現在、高度に自動化され、洗練されており、交通速度で走行する車載システムによって行われ得る。必要なオーバーレイの厚さが直ちに明らかではない状況では、これらの技法を使用して適切な設計を提供する専門家を雇うことが賢明である。
【００３２】
道路に加えて、アスファルト混合物組成物は、以下のような他の多くの状況で使用される。
・車両駐車場
・住宅道路
・歩道
・レクリエーションエリア−テニスコート、遊び場など
・農業用途−農道、動物キュービクル、舗装された領域など
・飛行場−滑走路および連絡道路など
舗装駐車場および保管場所
・水圧アプリケーション：ダム建設、沿岸保護など。
【００３３】
［品質および適合性］
欧州のアスファルト標準の要件とのアスファルト混合物組成物の適合性の評価および実証は、少なくともＢＳ  ＥＮ１３１０８シリーズの２つの標準でカバーされており、ＰＤ  ６６９１でさらに説明およびガイダンスが提供されている。２つの標準は、以下のとおりである。
・ＢＳ  ＥＮ１３１０８−２０Ｔｙｐｅ  Ｔｅｓｔｉｎｇ
・ＢＳ  ＥＮ１３１０８−２１Ｆａｃｔｏｒｙ  Ｐｒｏｄｕｃｔｉｏｎ  Ｃｏｎｔｒｏｌ
【００３４】
それらは、ＰＤ６６９１によって提供されるガイダンスを使用して、材料がＢＳ  ＥＮ１３１０８標準の１つから引き出された特定の仕様に適合していることを宣言するために、アスファルトの生産者の義務を詳細に説明している。
【００３５】
舗装されると、結合剤は、経時的にその性能を損なうことになる高温わだち掘れ、低熱亀裂、応力疲労亀裂などのいくつかの劣化プロセスに連続的にさらされる。これらの障害は、改質結合剤の代わりに未改質アスファルト結合剤が使用される場合に強調されることになる。したがって、いくつかの実施形態では、アスファルト結合剤の改質および強化が必要である。
【００３６】
［環境］
石油精製プラントおよびアスファルト製造者からの排出は、粉塵および粒子状物質を再収集し、それらを加熱プロセスで再利用する機器を使用して制御される。これにより、それらが環境に放出されるのを防ぎ、加熱プロセスの効率も向上する。アスファルトのリサイクルも環境にプラスの影響を与える。毎年少なくとも９千万トンの古いアスファルト舗装が粉砕され、新しいアスファルトにリサイクルされる。
【００３７】
しかしながら、結合剤、例えば、アスファルト混合物組成物に使用されるビチューメンの量は、依然として重要であり、これは、アスファルトの製造プロセスの環境への影響、および慎重に処理する必要があり、アスファルトの製造およびリサイクルのコストも増加させる残留物の量を考慮するときに懸念され得る。
【００３８】
［Ｒｅｎｅｓｃｉｅｎｃｅ（登録商標）テクノロジー−ダイジェステート］
環境にやさしい廃棄物プロセシング方法は、生物学に基づいたＲｅｎｅｓｃｉｅｎｃｅ（登録商標）テクノロジーであり、ここで、通常の分別されていない、および／または分別された／部分的に分別された家庭廃棄物などの有機物質を含む廃棄物は、食品廃棄物、段ボール、紙ラベルなどの有機性廃棄物を液化かつ／または糖化し、嫌気性消化プロセスを介したバイオガスの生産に使用できる生物学的液体に変換するために、水、１つまたは複数の酵素、および任意選択で微生物と混合される。
【００３９】
「Ｒｅｎｅｓｃｉｅｎｃｅ（登録商標）ダイジェステート」は、例えばＲｅｎｅｓｃｉｅｎｃｅ（登録商標）テクノロジーによって得られた、生物学的液体などの生分解性供給原料の嫌気性消化後に残る物質である。ダイジェステートは、有利には、フィルター、沈降タンク、フィルタープレス、スクリュープレス（ポリマーおよび／または凝集剤などの他の化学物質の有無にかかわらず）などの１つまたは複数の分離手段によって「脱水ダイジェステート」および「リジェクト水」に分離することができる。図２を参照されたい。
【００４０】
本発明によるアスファルト混合物組成物を製造する方法は、少なくとも１つの実施形態では、このＲｅｎｅｓｃｉｅｎｃｅ（登録商標）テクノロジーに基づいており、有機物質を含む廃棄物が、廃棄物組成物中の有機画分を液化かつ／または糖化し、それによって生物学的液体を生成するために、酵素加水分解および／または微生物発酵などの生物学的処理に供された任意のプロセスと適合性がある。そのような廃棄物処理プロセスの例は、特許文献１、特許文献２、特許文献３、特許文献４、特許文献５、特許文献６、特許文献７、特許文献８、特許文献９、および特許文献１０に開示されており、これらは参照によりその全体が明示的に組み込まれている。プロセスは、最も好ましくは、本明細書では「Ｒｅｎｅｓｃｉｅｎｃｅ（登録商標）バイオリアクター」と呼ばれるバイオリアクター内で行われる。
【００４１】
Ｒｅｎｅｓｃｉｅｎｃｅ（登録商標）テクノロジーとは、廃棄物から生物学的液体を提供する方法であって、
ａ）廃棄物をバイオリアクター内で酵素処理と微生物処理の組合せに供することであって、微生物処理が乳酸産生菌を含む、供することと、
ｂ）ステップａ）からの処理された廃棄物を１つまたは複数の分離ステップ（複数可）に供することであって、それによって生物学的液体画分が提供される、供することと、
ｃ）任意選択で、生物学的液体画分を嫌気性消化（ＡＤ）に供することと
を含む、廃棄物から生物学的液体を提供する方法を指し、ここで、
ステップａ）での廃棄物の酵素処理と微生物処理の組合せは、バイオリアクター内で行われる。処理は、１つまたは複数の加水分解酵素を添加することによって、および廃棄物に存在する細菌によって行われる。任意選択で、標準的な、培養された、もしくは操作された酵母、細菌、または廃棄物中に存在する有機物質を、嫌気性消化プロセスでのその後のバイオガス生成に適した有機酸もしくは他の組成物に変換する能力がある任意の他の微生物をバイオリアクターに加えることができる。酵素は、天然の形またはそのような酵素の蓄積を引き起こす微生物の形で供給される。
【００４２】
ステップａ）における酵素処理と微生物処理の組合せは、天然の形および／またはそのような酵素の蓄積を引き起こす微生物の形のいずれかで供給される１つまたは複数の加水分解酵素を添加することによって、および／または廃棄物に存在する細菌によって、および／または任意選択で、標準的な、培養された、もしくは操作された酵母、細菌、または廃棄物中に存在する有機物質を有機酸または嫌気性消化プロセスでのその後のバイオガス生産に適した、乳酸、３−ヒドロキシプロピオン酸（３−ＨＰＡ）、１，４−ブタンジオール（ＢＤＯ）、ブタン二酸（コハク酸）、エタン−１，２−ジオール（エチレングリコール）、ブタノールもしくは１，２−プロパンジオール（プロピレングリコール）などの他の組成物に変換する能力がある他の微生物を添加することによって行うことができる。
【００４３】
ステップａ）でバイオリアクターに添加され得る微生物は、酵母、および／または真菌および／または細菌を含む。
【００４４】
ステップａ）でバイオリアクターに添加され得る他の微生物は、セロビノース、グルコース、キシロースおよびアラビノースを含むがこれらに限定されないヘキソースおよびペントースを、クエン酸、乳酸、ギ酸、酢酸、酪酸、吉草酸、イソ吉草酸、およびプロピオン酸を含むがこれらに限定されない短鎖有機酸、およびエタノールを含むがこれに限定されないアルコールに効率的に発酵させることができる細菌を含む。
【００４５】
ステップａ）でバイオリアクターに添加され得る他の微生物は、とりわけ、Ｂａｃｉｌｌｕｓ種、例えば、Ｂａｃｉｌｌｕｓ  ｃｏａｇｕｌａｎｓ、Ｃａｎｄｉｄａ種、Ｃｌｏｓｔｒｉｄｉｕｍ種、Ｋｌｅｂｓｉｅｌｌａ種、Ｌａｃｔｏｂａｃｉｌｌｕｓ種、Ｅ．ｃｏｌｉなどのＥｓｃｈｅｒｉｃｈｉａ種、特に、エタノール、バイオエタノール、または乳酸の収量を改善するために遺伝子改変されたＥ．ｃｏｌｉ株、Ｓｔｒｅｐｔｏｃｏｃｃｕｓ種、Ｅｎｔｅｒｏｃｏｃｃｕｓ種などの発酵生物を含む。
【００４６】
発酵微生物は、ペントース糖を発酵する能力を提供するように遺伝子改変されていてもよく、例えば、キシロース利用、アラビノース利用、ならびにキシロースおよびアラビノース共利用微生物などがある。
【００４７】
発酵生物は、本明細書に記載の１つまたは複数のセルロース分解酵素、ヘミセルロース分解酵素、およびアクセサリー酵素をコードする１つまたは複数のポリヌクレオチドを含み得る。
【００４８】
廃棄物に存在するか、バイオリアクターに添加される微生物は、有機酸または乳酸、３−ヒドロキシプロピオン酸（３−ＨＰＡ）、１，４−ブタンジオール（ＢＤＯ）、ブタン二酸（コハク酸）、エタン−１，２−ジオール（エチレングリコール）、ブタノールもしくは１，２−プロパンジオール（プロピレングリコール）などの他の組成物を産生し得、これらは、後続の嫌気性消化プロセスで飼料として使用され得る。これらの有機酸または他の組成物は、酢酸塩、プロピオン酸塩および酪酸塩をさらに含む。処理に適した廃棄物は、通常、少なくとも乳酸産生菌を含む。
【００４９】
ステップａ）で酵素分解と微生物分解を組み合わせる前に微生物を添加する、かつ／または廃棄物に接種する場合、１種または複数種の乳酸産生菌が使用され得る。
【００５０】
接種に使用される細菌調製物が種々の生物の群集を含み得ることは当業者によって容易に理解されるであろう。任意の地理的地域に存在し、その地域からのＭＳＷなどの廃棄物で繁殖するように適合された１つまたは複数の天然発生の細菌が使用され得る。当技術分野でよく知られているように、乳酸産生菌は、遍在しており、典型的に、ＭＳＷなどの廃棄物内に任意の天然発生の細菌群集の主成分を構成する。
【００５１】
好ましい実施形態では、ステップａ）における微生物処理は、微生物組成物によって行われ、ここで、生きている微生物の大部分は、例えば、Ｂａｃｉｌｌｕｓ  ｃｏａｇｕｌａｎｓを含めた乳酸産生菌である。
【００５２】
ステップａ）の微生物処理は、微生物組成物によって行われ得、ここで、少なくとも１０％、１５％、２０％、２５％、３０％、３５％、４０％、４５％、５０％、５５％、６０％、６５％、７０％、７５％、８０％、８５％、９０％、９５％または９９％の生きている微生物は、乳酸産生菌である。
【００５３】
処理ステップａ）は、廃棄物を、少なくとも生きている乳酸菌および／または約１×１０５ＣＦＵ／ｍｌ、１×１０６ＣＦＵ／ｍｌ、１×１０７ＣＦＵ／ｍｌもしくは９×１０７ＣＦＵ／ｍｌのＢａｃｉｌｌｕｓ  ｃｏａｇｕｌａｎｓ濃縮などの発酵生物を含めた他の微生物と接触させることを含み得る。これらの微生物を廃棄物に添加する場合、これらは、少なくとも１×１０５ＣＦＵ／ｍｌ、１ｘ１０６ＣＦＵ／ｍｌ、１×１０７ＣＦＵ／ｍｌ、または９×１０７ＣＦＵ／ｍｌの濃度で添加されるべきである。好ましい実施形態では、これらの微生物は、１×１０６ＣＦＵ／ｍｌから９×１０６ＣＦＵ／ｍｌの濃度で廃棄物に添加される、かつ／または廃棄物中に存在する。
【００５４】
処理工程ａ）は、細胞外セルラーゼ活性を示す１つまたは複数の微生物（複数可）を接種することによるセルラーゼ活性の添加を含み得る。
【００５５】
ステップａ）では、廃棄物は、酵素組成物で処理される。適切な酵素組成物は、当技術分野で周知であり、市販されている。適切な酵素組成物は、１つまたは複数のセルラーゼおよび／または１つまたは複数のヘミセルラーゼおよび／または１つまたは複数のデンプン分解酵素を含む。適した酵素組成物は、例えば、（ｉ）プロテアーゼ、（ｉｉ）リパーゼ、および（ｉｉｉ）ベータグルカナーゼから選択される１つまたは複数の酵素と組み合わせられた、かつ任意選択で、（ｉｖ）ペクチン酸リアーゼ、（ｖ）マンナナーゼ、および（ｖｉ）アミラーゼから選択される１つまたは複数のさらなる酵素と組み合わせられたセルロース分解性バックグラウンド組成物を含む組成物である。
【００５６】
ステップａ）の処理は、セルロース分解性バックグラウンド組成物と、（ｉ）プロテアーゼ、（ｉｉ）リパーゼ、および（ｉｉｉ）ベータグルカナーゼから選択される１つまたは複数の酵素とを含む酵素組成物で廃棄物を処理することによって成し遂げられ得る。ステップａ）の処理は、セルロース分解性バックグラウンド組成物と、（ｉ）プロテアーゼと、（ｉｉ）リパーゼと、（ｉｉｉ）ベータグルカナーゼとを含む酵素組成物で廃棄物を処理することによって成し遂げられ得る。
【００５７】
ステップａ）の処理は、セルロース分解性バックグラウンド組成物と、（ｉ）プロテアーゼ、（ｉｉ）リパーゼ、および（ｉｉｉ）ベータグルカナーゼから選択される２つ以上の酵素（例えば、プロテアーゼおよびリパーゼ、プロテアーゼおよびベータグルカナーゼ、またはリパーゼおよびベータグルカナーゼ）とを含む酵素組成物で廃棄物を処理することによって成し遂げられ得る。ステップａ）の処理は、セルロース分解性バックグラウンド組成物と、（ｉ）プロテアーゼ、（ｉｉ）リパーゼ、および（ｉｉｉ）ベータグルカナーゼから選択される１つまたは複数の酵素とを含み、かつさらに（ｉｖ）ペクチン酸リアーゼ、（ｖ）マンナナーゼ、および（ｖｉ）アミラーゼから選択される１つまたは複数の酵素を含む酵素組成物で廃棄物を処理することによって成し遂げられ得る。
【００５８】
セルロース分解性バックグラウンド組成物（ＣＢＣ）は、ａ）セロビオヒドロラーゼＩまたはその変異体、（ｂ）セロビオヒドロラーゼＩＩまたはその変異体、（ｃ）ベータ−グルコシダーゼまたはその変異体、ならびに（ｄ）セルロース分解増強活性を有するポリペプチドおよび／または前述のいずれかの任意の組合せを含めた、前述の酵素のいずれかの相同体を含む群から選択される１つまたは複数の酵素を含み得る。
【００５９】
特に、セルロース分解性バックグラウンド組成物は、セロビオヒドロラーゼＩもしくはその変異体、セロビオヒドロラーゼＩＩもしくはその変異体、ベータ−グルコシダーゼもしくはその変異体、およびセルロース分解増強活性を有するポリペプチド、または前述のいずれかの任意の組合せを含めた、前述の酵素のいずれかの相同体を含み得る。
【００６０】
セルロース分解性バックグラウンド組成物は、（ａ）Ａｓｐｅｒｇｉｌｌｕｓ  ｆｕｍｉｇａｔｕｓセロビオヒドロラーゼＩまたはその変異体、（ｂ）Ａｓｐｅｒｇｉｌｌｕｓ  ｆｕｍｉｇａｔｕｓセロビオヒドロラーゼＩＩまたはその変異体、（ｃ）Ａｓｐｅｒｇｉｌｌｕｓ  ｆｕｍｉｇａｔｕｓベータ−グルコシダーゼまたはその変異体、および（ｄ）セルロース分解増強活性を有するＰｅｎｉｃｉｌｌｉｕｍ種ＧＨ６１ポリペプチド｛ｊ｝、またはその相同体から選択される１つまたは複数の酵素を含み得る。
【００６１】
セルロース分解性バックグラウンド組成物は、市販のセルロース分解性酵素調製物を含み得る。Ｒｅｎｅｓｃｉｅｎｃｅプロセスでの使用に適した市販のセルロース分解酵素製剤の例は、例えば、ＣＥＬＬＩＣ（登録商標）ＣＴｅｃ（Ｎｏｖｏｚｙｍｅｓ  Ａ／Ｓ）、ＣＥＬＬＩＣ（登録商標）ＣＴｅｃ２（Ｎｏｖｏｚｙｍｅｓ  Ａ／Ｓ）、ＣＥＬＬＩＣ（登録商標）ＣＴｅｃ３（Ｎｏｖｏｚｙｍｅｓ  Ａ／Ｓ）、ＣｅｌｌｉｃＣＴｅｃ  ＲＥ（Ｎｏｖｏｚｙｍｅｓ  Ａ／Ｓ）、ＣＥＬＬＵＣＬＡＳＴ（登録商標）（Ｎｏｖｏｚｙｍｅｓ  Ａ／Ｓ）、ＮＯＶＯＺＹＭ（商標）１８８（Ｎｏｖｏｚｙｍｅｓ  Ａ／Ｓ）、ＳＰＥＺＹＭＥ（商標）ＣＰ（Ｇｅｎｅｎｃｏｒ  Ｉｎｔ．）、ＡＣＣＥＬＬＥＲＡＳＥ（商標）ＴＲＩＯ（ＤｕＰｏｎｔ）、ＦＩＬＴＲＡＳＥ（登録商標）ＮＬ（ＤＳＭ）、ＭＥＴＨＡＰＬＵＳ（登録商標）Ｓ／Ｌ  １００（ＤＳＭ）、ＲＯＨＡＭＥＮＴ（商標）７０６９Ｗ（Ｒｏｈｍ  ＧｍｂＨ）、またはＡＬＴＥＲＮＡＦＵＥＬ（登録商標）ＣＭＡＸ３（商標）（Ｄｙａｄｉｃ  Ｉｎｔｅｒｎａｔｉｏｎａｌ、Ｉｎｃ．）を含む。
【００６２】
セルロース分解酵素調製物は、固形物の約０．００１から約５．０重量％、例えば、固形物の約０．０２５から約４．０重量％、または固形物の約０．００５から約２．０重量％の有効量で添加される。
【００６３】
任意の「補助活性９ポリペプチド」または「ＡＡ９」ポリペプチドが酵素組成物の成分として使用され得る。
【００６４】
プロテアーゼは、例えば、全酵素タンパク質の１０％ｗ／ｗなどの０〜２０％ｗ／ｗの割合で存在し得る。ベータグルカナーゼは、例えば、全酵素タンパク質の１５％ｗ／ｗなどの０〜３０％ｗ／ｗの割合で存在し得る。ペクチン酸リアーゼは、例えば、全酵素タンパク質の５％ｗ／ｗなどの０〜１０％ｗ／ｗの割合で存在し得る。マンナナーゼまたはアミラーゼは、例えば、全酵素タンパク質の５％ｗ／ｗなどの０〜１０％ｗ／ｗの割合で存在し得る。セルロース分解酵素ブレンドは、例えば、全酵素タンパク質の５０％〜９０％ｗ／ｗなど、例えば、６０％〜８０％ｗ／ｗなど、例えば、６５〜７５％などの４０％〜９９％ｗ／ｗの割合で存在し得る。
【００６５】
酵素組成物は、セルラーゼ、ＡＡ９ポリペプチド、ヘミセルラーゼ、セルロース誘導性タンパク質（ＣＩＰ）、エステラーゼ、エクスパンシン、リグニン分解酵素、酸化還元酵素、ペクチナーゼ、プロテアーゼ、およびスオレニンから選択される１つまたは複数の酵素をさらに含み得る。
【００６６】
ヘミセルラーゼは、キシラナーゼ、アセチルキシランエステラーゼ、フェルロイルエステラーゼ、アラビノフラノシダーゼ、キシロシダーゼ、およびグルクロニダーゼからなる群から選択される１つまたは複数の酵素とすることができる。
【００６７】
ステップａ）による微生物発酵と同時の廃棄物の生分解性部分の酵素的加水分解は、２０℃を超え、７５℃までの温度で実施され得、廃棄物の生分解性部分の液化および／または糖化ならびに微生物代謝物の蓄積をもたらす。
【００６８】
処理ステップａ）による方法は、２０〜７５℃、３０〜７０℃、４０〜６０℃、４５〜５５℃、および／または約５０℃の温度で行われ得る。
【００６９】
酵素加水分解を開始する前に、ＭＳＷなどの廃棄物の温度を調整することが有利であり得る。当技術分野でよく知られているように、セルラーゼおよび他の酵素は、典型的に、最適な温度範囲を示す。極端な好熱性生物から単離された酵素の例は確かに知られており、６０℃またはさらに７０℃の桁の最適温度を有するが、酵素の最適温度範囲は、典型的に、３５℃から５５℃の範囲内にある。酵素的加水分解は、３０〜３５℃、または３５℃〜４０℃、または４０℃〜４５℃、または４５℃〜５０℃、または５０℃〜５５℃、または５５℃〜６０℃、または６０℃から６５℃、または６５℃から７０℃、または７０℃から７５℃の温度範囲内で実施され得る。
【００７０】
均一に加熱された廃棄物を達成するために、加熱中にアジテートすることが有利であり得る。アジテーションはさらに、機械的エネルギーの導入を達成して、廃棄物および廃棄物の混合物にせん断力を作り出す。アジテーションは、実質的に水平な軸に沿って回転するチャンバーを有するリアクターにおける、またはＭＳＷなどの廃棄物を持ち上げる回転軸を備えたミキサーにおける、またはＭＳＷなどの廃棄物を持ち上げる水平シャフトまたはパドルを備えたミキサーにおける混合などの自由落下混合を含み得る。アジテーションは、振とう、撹拌、または輸送スクリューコンベヤーを介した運搬のうちの１つまたは複数を含み得る。ＭＳＷなどの廃棄物が所望の温度に加熱された後も、アジテーションは、継続し得る。
【００７１】
ステップａ）のバイオリアクターは、１、５、１０、１５、２０、２５、３０、３５、４０、４５、または５０トンを超える廃棄物／時間のプロセスに適合され得る。
【００７２】
廃棄物、例えばＭＳＷは、１０〜９０、２０〜８５、３０〜８０、４０〜７５、５０〜７０、または５５〜６５％（ｗ／ｗ）、および／または約１０、１５、２０、２５、３０、３５、４０、４５、５０、５５、６０、６５、７０、７５、８０、８５、または９０％（ｗ／ｗ）の範囲の乾物（Ｄｒｙ  Ｍａｔｔｅｒ：ＤＭ）含有量を有し得る。
【００７３】
廃棄物のＤＭ含有量は、種々の時点で決定され得る。廃棄物のＤＭ含有量は、（ｉ）廃棄物ピットまたは中継基地など、ステップａ）でバイオリアクターに入る前に、（ｉｉ）ステップａ）でバイオリアクターに入る廃棄物の酵素処理と微生物処理の組合せの開始時に、および／または（ｉｉｉ）ステップａ）で得られた生物学的液体を１つまたは複数の固液分離ステップ（複数可）で供給する前に、測定かつ評価され得る。
【００７４】
したがって、廃棄物のＤＭ含有量は、以下の時点の１つまたは複数で測定かつ評価され得る：（ｉ）ステップａ）でバイオリアクターに入る前、（ｉｉ）ステップａ）でバイオリアクターに入る廃棄物の酵素処理と微生物処理の組合せの開始時、（ｉｉｉ）ステップａ）で得られた生物学的液体を１つまたは複数の固液分離ステップ（複数可）で供給する前。
【００７５】
実際問題として、プロセシングされる廃棄物の組成には多少のばらつきがあるにもかかわらず、ステップａ）で比較的恒量比の水（水溶液を含む）を添加することは、便利である。例えば、処理される廃棄物が都市固形廃棄物（ＭＳＷ）である場合、ＭＳＷ  １ｋｇあたり０．８〜１．８ｋｇの水、ＭＳＷ  １ｋｇあたり０．５〜２．５ｋｇの水、またはＭＳＷ  １ｋｇあたり１．０〜３．０ｋｇの水を添加することは、便利であろう。その結果、プロセシング中の廃棄物（またはＭＳＷ）の実際の非水含有量は、適切な範囲内で変動し得る。
【００７６】
ステップｂ）は、生物学的液体が非分解性画分から分離される分離ステップである。ＭＳＷなどの廃棄物の分解性成分をリサイクルと組み合わせてクリーンかつ効率的に使用するには、典型的に、分解性物質を非分解性物質から分離するために分別または分離する何らかの方法が必要である。ステップｂ）での分離は、バリスチックセパレーター、洗浄ドラム、および／または水圧プレスなどの当技術分野で知られている任意の手段によって行われ得る。一実施形態では、分離は、酵素的加水分解の前に行われる。液体と固体の分離は、例えば、種々のプレス（スクリューおよび／またはピストンプレスなど）で、または例えば、より単純なふるい機能を使用して行われる。バリスチックセパレーターは、典型的に、固体を２Ｄおよび３Ｄ画分に分離し、二次的にのみ液体を分離するために使用される。
【００７７】
ステップｂ）は、バイオリアクター内での酵素処理と微生物処理の組合せの前、最中、または後に行われ得、ここで、ステップｂ）は、酵素処理と微生物処理の組合せ中に行われている間、一実施形態では、酵素処理の後であるが、バイオリアクター内での微生物処理の前に起こり得る。
【００７８】
廃棄物の液化かつ／または糖化された発酵性部分を非発酵性固形物から分離することは、様々な手段によって達成され得る。スクリュープレス操作、バリスチックセパレーター操作、振動ふるい操作、または当技術分野で知られている他の分離操作を含むがこれらに限定されない１つの分離操作、または少なくとも２つの異なる分離操作の組合せを使用することが、適用可能であり得る。
【００７９】
［分離］
このステップでは、生物学的液体が非分解性画分から分離される。分離は、典型的に、１つまたは複数の分離ステップ手段によって行われ、これは、１つまたは複数のバリスチックセパレーター（複数可）、ふるい（複数可）、洗浄ドラム（複数可）、プレスおよび／または水圧プレスのものによって例示的に行われ得る。１つまたは複数の分離手段は、酵素および微生物作用の組合せで処理されたＭＳＷなどの廃棄物を、生物学的液体、例えば、非生分解性である２Ｄ材料の画分、および例えば、非生分解性である３Ｄ材料の画分に分離する。３Ｄ画分（缶およびプラスチックボトルなど）は、大量の生物学的液体を結合しないため、単一の洗浄ステップが３Ｄ画分を浄化するのにしばしば十分である。２Ｄ画分（例えば、繊維およびホイル）は、典型的に、かなりの量の生物学的液体を結合する。したがって、２Ｄ画分は、典型的に、生物学的液体の回収を最適化し、よりきれいで乾燥した２Ｄ画分を得るために、例えば、スクリュープレスを使用してプレスされ、洗浄され、再びプレスされる。砂およびガラスである不活性材料は、典型的に、除去される、例えば、生物学的液体からふるいにかけられる。金属は、典型的に、言及されたすべての画分から除去される。１つまたは複数の洗浄ドラムで使用される水は、再循環され、加熱され、次いで、第１のステップの間に廃棄物の加熱に使用され得る。２Ｄ画分は、リサイクル可能なものならびに／またはＳＲＦ（廃棄物固形燃料）、ＲＤＦ（ごみ固形燃料）、および／もしくは不活性材料などの残留物にさらに分離され得る。３Ｄ画分もまた、リサイクル可能なものならびに／または金属、３Ｄプラスチック、および／もしくはＲＤＦなどの残留物にさらに分離され得る。
【００８０】
ステップｃ）は、嫌気性消化（ＡＤ）を指し、これは、微生物が酸素の非存在下で生分解性物質を分解する一連の生物学的プロセスである。最終産物の１つはバイオガスであり、これを燃焼させて電気および／または熱を産出する、またはこれを再生可能な天然のバイオメタンガスおよび／または輸送用燃料にプロセシングすることができる。嫌気性消化技術の範囲が、バイオガスへの都市固形廃棄物、都市廃水固形物、食品廃棄物、高強度産業廃水および残留物、脂肪、油およびグリース（ＦＯＧ）、ならびにその他の様々な有機性廃棄物ストリームなどの廃棄物を変換するための最先端に存在する。多くの異なる嫌気性ダイジェスターシステムが市販されており、当業者は、嫌気性消化プロセスを適用および最適化する方法に精通しているであろう。嫌気性消化に従事する微生物群集の代謝動態は、複雑である。メタンバイオガスを生成するための典型的な嫌気性消化（ＡＤ）では、微生物によって媒介される生物学的プロセスが４つの主要なステップを達成する−構成要素モノマーまたは他の代謝物への生体高分子の加水分解、それによって短鎖炭化水素酸およびアルコールが生成される酸生成、それによって利用可能な栄養素が酢酸、水素、二酸化炭素に異化される酢酸生成、ならびにそれによって酢酸および水素が特殊な古細菌によってメタンおよび二酸化炭素に異化されるメタン生成。加水分解ステップは、典型的に、律速であり、バイオマスのタイプに依存する。生物学的液体では、プロセシング速度を制限するのはメタン生成菌である。ＡＤからさらに、固体画分および液体画分（リジェクト水）を含み、特に、分離可能な懸濁粒子を有する水様液体を含むダイジェステートが得られる。
【００８１】
一般的なＡＤプロセスが効率的に機能するためには、ｐＨは、一般に６．０から９．０、好ましくは、６．５から８．３のままであるべきである。これは、バイオガス内で生成される二酸化炭素の影響を大きく受け得る。プロセス自体は、ＨＣＯ３−およびＮＨ４＋の生成／放出によってｐＨバッファー（アルカリ度濃度）を生成する。高アルカリ濃度を維持することにより、安定性を高めることができる。ｐＨの低下は、有機酸中間体の蓄積が原因であり得、バイオガスへの以前のプロセス生成物のメタン生成変換が阻害されるため、メタン生成菌がそれらの廃棄物をバイオガスに変換する能力を低下させる廃棄物の存在がしばしば原因であり得る。タンパク質が分解されると、アンモニアが受動的に放出される。重炭酸塩は、アルカリ度とｐＨのバランスをとるための主要な緩衝液である。重炭酸塩は、メタンと同じプロセスで生成される。アンモニアイオンは、タンパク質の分解から液体に放出され得る。アンモニアは常に、液体中のアンモニアとアンモニウムイオンの平衡状態にある。温度が上昇すると、正しい濃度でメタン生成菌阻害剤として作用し得る遊離アンモニアとしてより多くのものが利用可能である。
【００８２】
酢酸塩および酢酸は、メタンの直接の前駆体と同じである。プロセス中に、酢酸塩が除去され、メタンに変換される。プロセスが不均衡で、メタン生成菌が生成された酢酸塩を除去できない場合にのみ、ｐＨが低下する。これは、ｐＨの低下が徴候にすぎないことを明確に意味する−問題は、酢酸塩を変換できないことである。基質の糖度は、生じるバイオガスのメタンパーセンテージに影響を与える。
【００８３】
例えば、実験室のバッチダイジェスターにおいて、正しいｐＨ維持を確保するために、消化バッチの開始時にアルカリ度を追加できる。一般的なアルカリ性添加剤は、重炭酸ナトリウム、重炭酸カリウム、炭酸カリウム、硝酸ナトリウム、および無水アンモニアを含む。したがって、ＡＤプロセスから放出されるＡＤダイジェステートは、アルカリ性である。
【００８４】
ＡＤダイジェステートまたはその塩基性画分は、Ｒｅｎｅｓｃｉｅｎｃｅ（登録商標）バイオリアクター内のｐＨを約４．５〜６に調整するために使用でき、それによって、酵素分解プロセスと微生物分解プロセスの組合せが連続的に行われ得る。ステップｃ）で得られたＡＤダイジェステートまたはそのアルカリ画分は、ｉ）リジェクト水、ｉｉ）ＡＤダイジェステートおよび／もしくはリジェクト水から得られた精製水画分、ならびに／またはｉｉｉ）ブラインのうちの１つまたは複数を含むか、またはそれらからなり得る。
【００８５】
ダイジェステート（したがってＡＤダイジェスター含有量）は、ほとんどアルカリ性であるため、それは、バイオリアクターのｐＨを下方に調整するために使用することはできず、上方にのみ調整するために使用され得る。ＡＤ水は、Ｒｅｎｅｓｃｉｅｎｃｅ（登録商標）バイオリアクターのｐＨのさらなる低下を相殺し、糖から乳酸への変換能力を増強するため、これは、バイオリアクターのｐＨが乳酸菌および／または他の微生物によって最初に５未満に低下した後に利点になり得る。
【００８６】
酵素処理と微生物処理の組合せおよびそれに続く嫌気性消化プロセス中に廃棄物中の生分解性有機材料をＣＨ４とＣＯ２に変換することは、微生物の３つの主要なグループによって促進されることは当技術分野でよく知られている。発酵微生物は、細胞外酵素による加水分解およびそれに続く加水分解産物の発酵により、有機材料を短鎖脂肪酸（特に乳酸）に変換する。発酵プロセスの他の産物は、酢酸、アルコール、ＣＯ２、およびＨ２である。発酵菌および酸生成菌（乳酸、ギ酸、酢酸、Ｈ２）からの最終産物は、メタン生成微生物によってＣＨ４およびＣＯ２に変換される。メタン生成微生物は、いくつかの実施形態では、古細菌ドメインに属する微生物を含み得る。
【００８７】
ステップｃ）の嫌気性消化は、制御された曝気条件下で操作される１つまたは複数のリアクターを含み得、利用可能な酸素を排除または最小化し、システムを含むリアクターのそれぞれでメタンガスが生成される。ＡＤリアクター（複数可）は、ステップａ）のバイオリアクターと同じ廃棄物プロセシングプラントの一部とすることができるが、そうである必要はなく、ステップａ）のバイオリアクターに接続されていてもよいが、そうである必要はない。さらに、ＡＤプロセスは、固定フィルターシステムの形とすることができる。固定フィルター嫌気性消化システムは、嫌気性消化コンソーシアムが任意選択でバイオフィルム内で、物理的支持マトリックス上に固定化されるシステムである。
【００８８】
ステップｃ）で得られたＡＤダイジェステートまたはそのアルカリ性画分は、微生物バイオフィルムのための付着手段を含む１つまたは複数の嫌気性ダイジェスター（複数可）の使用によって提供され得る。
【００８９】
ステップｃ）で得られたＡＤダイジェステートまたはそのアルカリ性画分は、担体マトリックスを含むデバイスの使用によって提供され得る。
【００９０】
ステップｃ）で得られたＡＤダイジェステートまたはそのアルカリ性画分は、ＷＯ２０１６０５０８９３に開示されているダイジェスターの使用によって提供され得る。
【００９１】
例えば、約４５℃を超える好熱性条件で酵素的加水分解と同時に微生物発酵を促進すると、「周囲の」微生物を使用するか、または選択的に「接種された」微生物を使用して、「有機捕獲」が改善される。すなわち、同時の好熱性微生物発酵は、生物学的液体の有機収量を安全に増加させる。本発明の場合、液化および発酵は、周囲の微生物が生き残る温度で行われるが、しかしながら、特定の温度は、処理される特定の種類の廃棄物、および／または得られる最終産物に依存する。
【００９２】
酵素加水分解からの「有機捕獲」の改善に加えて、乳酸菌、または酢酸塩、エタノール、ギ酸、酪酸、乳酸、ペンタン酸、もしくはヘキサン酸産生微生物の任意の組合せを使用した同時微生物発酵は、生物学的液体を「事前調整」して、それをバイオメタン生成などのさらなるプロセシングのための基質としてより効率的にする。微生物発酵は、酵素的液化単独によって生成される生物学的液体に対して、懸濁固形物と比較して、一般に溶解物のパーセンテージが増加した生物学的液体を生成する。廃棄物中の有機物質の変換は、好ましくは、少なくとも乳酸産生菌を含む。微生物代謝物を高いパーセンテージで含む生じた生物学的液体は、バイオガスを生成するための嫌気性消化に適した基質であるバイオメタン基質を提供する。
【００９３】
嫌気性消化（ＡＤ）は、微生物が酸素の非存在下で生分解性物質を分解する一連の生物学的プロセスである。最終産物の１つはバイオガスであり、これを燃焼させて電気および／または熱を産出する、かつ／または再生可能な天然ガスおよび／またはこれは、輸送用燃料にプロセシングすることができる。嫌気性消化技術の範囲が、バイオガスへの都市固形廃棄物、都市廃水固形物、食品廃棄物、高強度産業廃水および残留物、脂肪、油およびグリース、ならびにその他の様々な有機性廃棄物ストリームなどの廃棄物を変換するための最先端に存在する。多くの異なる嫌気性ダイジェスターシステムが市販されており、当業者は、嫌気性消化プロセスを適用および最適化する方法に精通しているであろう。嫌気性消化に従事する微生物群集の代謝動態は、複雑である。メタンバイオガスを生成するための典型的な嫌気性消化では、微生物によって媒介される生物学的プロセスが４つの主要なステップを達成する−構成要素モノマーまたは他の代謝物への生体高分子の加水分解、それによって短鎖炭化水素酸およびアルコールが生成される酸生成、それによって利用可能な栄養素が酢酸、水素、二酸化炭素に異化される酢酸生成、ならびにそれによって酢酸および水素が特殊な古細菌によってメタンおよび二酸化炭素に異化されるメタン生成。
【００９４】
ＡＤは、「未加工のダイジェステート」または「ＡＤダイジェステート」または「ＡＤ流出物」と呼ばれることもあるダイジェステートを生成する。これらの用語は、互換的に使用でき、嫌気性消化からの廃棄物生成物を指す。ダイジェステートは、固形物と液状物の両方を含み、これらの画分は、様々な目的に使用できる。固液分離は、例えば、デカンテーション、遠心分離、および／または沈降によって行うことができる。通常、ダイジェステートは、主に水を含み、ここで、ＡＤからの未加工のダイジェステートは、約４〜８％の総固形分を有し、脱水後の固形ダイジェステートは、２５〜３０重量％の総固形物を有し、残りは、水である。それはまた、非分解性有機物、懸濁固形物、および解離塩などの溶存物質を含み、アルカリ性のｐＨを有する。リジェクト水は、ＡＤダイジェステートの１回または複数回の固液分離後に得られる液体画分として定義される。
【００９５】
嫌気性消化によって生成されるダイジェステートの標準は、少なくとも３つの基準、化学的、生物学的、物理的側面で評価できる。化学的品質は、重金属およびその他の無機汚染物質、残留有機化合物、ならびに窒素、リン、およびカリウムなどの多量元素の含有量の観点から考慮する必要がある。
【００９６】
堆肥の物理的標準は、主に外観と臭気の要因を含む。物理的汚染は、一般に人間、植物、または動物の健康に関して問題を引き起こさないが、汚染（プラスチック、金属、セラミックの形で）は、否定的な一般の認識を引き起こし得る。現在、天然資源で終わり、動物に食べられたり、絡まったりして、健康上の問題を引き起こす恐れのある、マイクロプラスチックと目に見えるプラスチックの両方についての公の議論がある。また、鋭利な材料（ガラスや金属など）は、自然界で使用される場合（肥料または土地の修復アプリケーション）、切断のリスクがあるため問題と見なされている。堆肥が高品質であり、すべての標準が満たされている場合でさえも、廃棄物ベースの堆肥に対する否定的な一般の認識は、依然として存在する。目に見える汚染物質の存在は、これをユーザーに思い出させる。
【００９７】
供給原料の品質管理は、良質の最終産物を確保するための最も重要な方法である。現場に到着する廃棄物の内容および品質は、供給される前に可能な限り徹底的に特徴付けられるべきである。
【００９８】
［持続可能な解決策］
道路の劣化は、市や国にとって常に問題であるため、例えば、疲労亀裂特性およびエイジング特性などの他のパラメータ／特性の中で、舗装の厚さ、アスファルト混合物組成物の組成、ならびにホイールトラッキング、曲げ剛性率、および感水性によって決定されるわだち深さ、ならびに軟化点および貫入などの結合剤の特性などのアスファルト混合物組成物の品質および性能を向上させる添加剤および任意選択で充填剤を有する経済的な舗装材料を提供する必要がある。
【００９９】
環境と地球温暖化に関する重大かつ正当な懸念により、産業環境または家庭環境に起因する、炭素排出量および再利用不可能または有毒な残留物の処分を可能な限り削減するための予防措置と是正措置の両方に取り組む緊急の必要性が生じている。このような残留物のリサイクル率を高める必要があるため、この分野で何ができるかをさらに調査する必要がある。プラスチック、下水汚泥、その他の材料などのいくつかの廃棄物材料自体をアスファルト組成物に組み込むことは、以前から行われてきた。廃棄物材料および汚泥は、典型的に、有機物質、水、無機物質を主成分として含む。
【発明の概要】
【発明が解決しようとする課題】
【０１００】
しかしながら、これらの従来技術のアスファルト組成物の達成された特性は、廃棄物材料を含まないアスファルト組成物と比較した場合、所望のものからはほど遠い、すなわち、アスファルト組成物の品質および／または安全性を維持または改善しない。実際、そのような特性、特にアスファルトの持続時間に影響を与える特性は、頻繁に損なわれていた。
【０１０１】
したがって、以下のさらなる必要性が特定された。残留物をリサイクルするための持続可能な解決策、例えば、１つまたは複数の酵素の添加によるＭＳＷの有機画分の液化を含む都市固形廃棄物（ＭＳＷ）プロセスからの廃棄物由来のダイジェステートなどのダイジェステートを提供すること。
【課題を解決するための手段】
【０１０２】
本発明は、ダイジェステート添加剤との、アスファルト混合物組成物に含まれる、好ましくは、ビチューメンまたはポリマー改質ビチューメンである結合剤または結合剤組成物の少なくとも一部の置換えに基づく解決策を提供する。アスファルト混合物組成物は、骨材（複数可）をさらに含み、充填剤（複数可）および／または添加剤（複数可）などの１つまたは複数のさらなる成分（複数可）を含み得る。
【０１０３】
本発明は、第１の態様では、１つまたは複数の結合剤と、１つまたは複数の骨材と、任意選択で１つまたは複数の充填剤および／または添加剤とを含むアスファルト混合物組成物であって、少なくとも１つの添加剤がダイジェステートである、アスファルト混合物組成物を提供する。
【０１０４】
第２の態様では、充填剤としてダイジェステート灰を含むアスファルト組成物が提供される。
【０１０５】
第３の態様では、本発明は、アスファルト混合物組成物を製造する方法を提供する。
【０１０６】
第４の態様では、本発明は、道路敷設および舗装のためのダイジェステート添加剤ならびにダイジェステート添加剤を含む結合剤の使用を提供する。本発明は、例えば、道路建設における使用のためのアスファルト混合物組成物の調製のためのダイジェステート添加剤の使用にも関する。
【０１０７】
好ましい実施形態では、本発明のアスファルト混合物組成物は、アスファルト混合物組成物の調製およびダイジェステート添加剤との結合剤、好ましくは、ビチューメンの少なくとも一部の置換えのための最先端の方法によって得られ、ここで、例えば、結合剤を含むアスファルト混合物組成物の約７０％（ｗ／ｗ）までがダイジェステート添加剤で置き換えられている。
【０１０８】
ビチューメンは、道路の施工を容易にする作業性特性から、主に舗装に使用されるが、ビチューメンは、冷えると、最終的なアスファルト混合物組成物に凝集力をもたらす弾性固体として挙動し、その結果、通常の交通の作用力および負荷を支持し、抵抗する。
【０１０９】
ダイジェステート添加剤は、ＡＤプロセスに由来するダイジェステートを含む任意のタイプのダイジェステートとすることができる。好ましい実施形態では、ダイジェステート添加剤は、これらのダイジェステートの１つのみまたはそれらの少なくとも２つの組合せを含む、本明細書でＲｅｎｅｓｃｉｅｎｃｅ（登録商標）ダイジェステート添加剤、Ｒｅｎｅｓｃｉｅｎｃｅ（登録商標）ダイジェステート灰、下水汚泥ダイジェステート添加剤、産業廃棄物ダイジェステート添加剤および／または食品廃棄物ダイジェステート添加剤として定義されるものである。
【０１１０】
別の好ましい実施形態では、ダイジェステート添加剤は、基質がＭＳＷなどの廃棄物組成物の生物学的処理（酵素処理および／または微生物処理など）によって産出されたＡＤプロセスに由来する。
【０１１１】
したがって、本発明のアスファルト混合物組成物は、最先端の観点から、少なくとも２つの主な利点を提供する。
１）Ｒｅｎｅｓｃｉｅｎｃｅ（登録商標）ダイジェステートをリサイクルするための持続可能な解決策。
２）アスファルト混合物組成物の耐久性、安全性および性能に関する他の関連する品質評価特性の中でも、ホイールわだち掘れ、曲げ剛性率、感水性または舗装層の厚さなどのアスファルト混合物組成物ならびに軟化点貫入、およびアンチエイジング特性などのアスファルト組成物に含まれる結合剤（複数可）の改善または保存された特性。
【０１１２】
驚くべきことに、本発明によるアスファルト混合物組成物の結合剤をアスファルト混合物組成物の重量で約０．５％、１％、５％、１０％、１５％、２０％、２５％、３０％、３５％、４０％、４５％、５０％、５５％、６０％、６５％、または７０％のダイジェステート添加剤に置き換える場合、上記の特性（２）の保存または改善のいずれかが達成されることが見出された。したがって、ビチューメンなどの結合剤が、アスファルト混合物組成物の重量で約０．５％〜１％、１％〜５％、５％〜１０％、１０％〜１５％、１５％〜２０％、２０％〜２５％、２５％〜３０％、３０％〜３５％、３５％〜４０％、４０％〜４５％、４５％〜５０％、５０％〜５５％、５５％〜６０％、６０％〜６５％、または６５％〜７０％のダイジェステート添加剤またはこれらの範囲の任意の組合せで置き換えられ得るアスファルト混合物組成物が調製され得る。
【図面の簡単な説明】
【０１１３】
【図１】異なる材料のいくつかの層からなる道路舗装の概略図である。
【図２】Ｒｅｎｅｓｃｉｅｎｃｅ（登録商標）テクノロジーの代表的な図である。
【図３】Ｒｅｎｅｓｃｉｅｎｃｅ（登録商標）テクノロジーの例を示す図である。
【図４】（０重量％〜１５重量％の）Ｒｅｎｅｓｃｉｅｎｃｅ（登録商標）ダイジェステート添加剤を有するまたは有さないビチューメンに関するわだち掘れ耐性パラメータを示す図である。
【図５】（０重量％〜１５重量％の）Ｒｅｎｅｓｃｉｅｎｃｅ（登録商標）ダイジェステート添加剤を有するまたは有さないビチューメンに関する疲労亀裂パラメータを示す図である。
【図６】（０重量％〜１５重量％の）Ｒｅｎｅｓｃｉｅｎｃｅ（登録商標）ダイジェステート添加剤を有するまたは有さないビチューメンに関するエイジング指数を示す図である。
【発明の詳細な説明】
【０１１４】
本発明は、第１の態様では、１つまたは複数の結合剤と、１つまたは複数の骨材と、任意選択で１つまたは複数の充填剤および／または添加剤とを含むアスファルト混合物組成物であって、少なくとも１つの添加剤または充填剤がダイジェステートである、アスファルト混合物組成物を提供する。
【０１１５】
第２の態様では、本発明は、アスファルト混合物組成物を製造する方法を提供し、第３の態様では、アスファルト混合物組成物を作るため、ならびに／または道路敷設および／もしくは舗装のためのダイジェステート添加剤の使用を提供する。
【０１１６】
［Ｒｅｎｅｓｃｉｅｎｃｅ（登録商標）ダイジェステート添加剤の調製］
Ｒｅｎｅｓｃｉｅｎｃｅ（登録商標）ダイジェステート添加剤は、ＷＯ２０１４／１９８２７４およびＷＯ２０１３／１８７７８に記載されているように、例えば、１つまたは複数の添加された酵素およびその後の嫌気性消化に供されることからの酵素処理を含むＲｅｎｅｓｃｉｅｎｃｅ（登録商標）テクノロジーで処理された分別されていない都市固形廃棄物（ＭＳＷ）から調製される。
【０１１７】
Ｒｅｎｅｓｃｉｅｎｃｅ（登録商標）廃棄物リファイナリーの概念は、例えば、以下に列挙されている４つの画分によって例示されるように、ＭＳＷなどの廃棄物を種々の画分に分別することである。
（ｉ）バイオメタン精製およびその他のプロセスに適している、生物学的液体とも呼ばれる生体スラリー、
（ｉｉ）リサイクル用のガラスおよび砂などの不活性物質、
（ｉｉｉ）「２次元」（２Ｄ）画分、
（ｉｖ）ごみ固形燃料（ＲＤＦ）および廃棄物固形燃料（ＳＲＦ）生成、ならびに金属、プラスチック、および木材のリサイクルに適した、無機材料を含む２Ｄおよび３Ｄ画分の「３次元」（３Ｄ）画分。
【０１１８】
都市部からのＭＳＷを収集した。ＭＳＷをＲｅｎｅｓｃｉｅｎｃｅ（登録商標）廃棄物リファイナリーに輸送し、そこでプロセシングされるまで廃棄物ピットに保管した。
【０１１９】
酵素を添加した廃棄物を、ＷＯ２０１１／０３２５５７に記載されているものと同様の「バイオリアクター」と呼ばれるリアクターでインキュベートし、このリアクターは、ＭＳＷを投入端から排出端まで連続的に移動させた。
【０１２０】
安定なバイオガス生成を伴う嫌気性消化からの未加工のダイジェステートを収集し、さらなる試験で必要になるまで−１８℃で冷凍庫に保管した。未加工のダイジェステートは、本発明の範囲内で使用するために事前に凍結させる必要はない。
【０１２１】
次いで、凍結ダイジェステートを実施例１．１におけるようにプロセシングし、液相および固形ダイジェステートに分離した。固形ダイジェステートを、恒量まで、例えば、１０５℃で乾燥させた。
【０１２２】
［食品廃棄物ダイジェステート添加剤の調製］
食品廃棄物ダイジェステート添加剤は、最先端のＡＤシステムを使用した食品廃棄物の嫌気性消化（ＡＤ）によって調製される。固形食品廃棄物ダイジェステートは、例えば、混合食品廃棄物供給原料で作動している産業ＡＤプラントから取得され得る。「固形ダイジェステート」は、約２５％の総固形分を含む、すなわち、湿っていてアスファルトに使用可能ではない。食品廃棄物ダイジェステートは、それが１０％未満の水分含有量まで乾燥され、典型的に、粉末に粉砕される前は、正しい「食品廃棄物ダイジェステート添加剤」ではない。「食品廃棄物ダイジェステート添加剤」は、ペレットおよび／または例えば、１〜１０ｍｍの直径を有する顆粒の形態とすることができる。
【０１２３】
食品廃棄物供給原料は、様々な材料で構成され得、そのすべては、典型的に、Ａｎａｅｒｏｂｉｃ  Ｄｉｇｅｓｔａｔｅ  Ｑｕａｌｉｔｙ  Ｐｒｏｔｏｃｏｌにおいて許容される廃棄物に準拠している、発生源で隔離された生分解性廃棄物である−実施例１．２も参照されたい。
【０１２４】
［下水汚泥ダイジェステート添加剤の調製］
固形下水汚泥ダイジェステートは、例えば、大都市の都市下水処理場から取得され得る。廃水は、典型的な廃水処理を経て、一次汚泥および二次汚泥を生成し、下水処理場で脱水される下水汚泥ダイジェステートを生じる。
【０１２５】
固形下水汚泥ダイジェステートは、典型的に、恒量まで、例えば、１０５℃で乾燥される前に収集かつ保管される−実施例１．３も参照されたい。
【０１２６】
［他のタイプのダイジェステート添加剤の調製］
ダイジェステート添加剤は、家庭廃棄物、下水汚泥、一般食品廃棄物、産業廃棄物、セルロース廃棄物、植物廃棄物、動物廃棄物、動物性食品廃棄物、植物性食品廃棄物、紙および／またはカートン廃棄物、繊維廃棄物、レストラン産業、食品加工産業、一般産業などの産業からの廃棄物画分、製紙産業からの廃棄物画分、リサイクル施設からの廃棄物画分、食品または飼料産業からの廃棄物画分、医薬品または製薬産業からの廃棄物画分、病院および診療所からの廃棄物画分、農業または農業関連部門からの廃棄物画分、砂糖またはデンプンが豊富な製品のプロセシングからの廃棄物画分、食品または飼料の目的で利用できない穀物、ジャガイモ、ビートなどの汚染された、または他の方法で損なわれた農産物、庭のゴミ、脂肪酸が豊富な供給原料などのアージェント供給原料、ならびにデンプン産業供給原料からなる群から選択される１つまたは複数のタイプの廃棄物／供給原料の最先端の嫌気性消化からのダイジェステートとすることができる。
【０１２７】
［アスファルト混合物組成物におけるダイジェステート添加剤と結合剤の混合］
ダイジェステート添加剤を含むアスファルト混合物組成物を製造するための方法であって、
ａ）ダイジェステート添加剤を提供するステップと、
ｂ）骨材（複数可）および任意選択で充填剤（複数可）を提供するステップと、
ｃ）結合剤（複数可）を提供するステップと、
ｄ）骨材（複数可）、任意選択で充填剤（複数可）および結合剤（複数可）をダイジェステート添加剤と混合して、アスファルト混合物組成物を得るステップと
を含む、ダイジェステート添加剤を含むアスファルト混合物組成物を製造するための方法であって、
（ｉ）ダイジェステート添加剤が、食品廃棄物、段ボール、紙ラベルなどの有機性廃棄物を液化かつ／または糖化し、嫌気性消化プロセスを介したバイオガスの生産に使用できる生物学的液体に変換するために、通常の分別されていない、および／または分別された／部分的に分別された家庭廃棄物などの有機物質を含む廃棄物を、水、酵素、および任意選択で微生物と混合することによって得られ、
（ｉｉ）骨材および任意選択で充填剤が、乾燥していない場合、例えば、約１１０±１５℃で乾燥されて、恒量に達し、
（ｉｉｉ）次いで、骨材と任意選択で充填剤が混合されて、好ましくは、ＥＮ１３１０８−１：２０１６によるＡＣ２０  Ｄｅｎｓｅ  Ｂｉｎ４０／６０の要件を満たし、
（ｉｖ）結合剤が典型的に、例えば、約１５５±２５℃まで、例えば１〜１２時間、好ましくは、４〜８時間加熱され、撹拌され、
（ｖ）骨材（複数可）がダイジェステート添加剤と混合されて、アスファルト混合物組成物の重量で約０．５％、１％、５％、１０％、１５％、２０％、２５％、３０％、３５％、４０％、４５％、５０％、５５％、６０％、６５％または７０％のダイジェステート添加剤の所望の濃度に達し、
（ｖｉ）結合剤が混合物に添加され、典型的に、骨材（複数可）が結合剤（複数可）で完全にコーティングされるまで混合される、ダイジェステート添加剤を含むアスファルト混合物組成物を製造するための方法が本明細書で提供される。
【０１２８】
混合容器は、例えば、約１５５±２５℃まで前もって加熱することができ、得られたアスファルト混合物組成物をさらに圧縮する。
【０１２９】
実施例４．１のように、アスファルト混合物組成物のホイールわだち掘れを測定する目的で、圧縮を、直径２００ｍｍの試験片を作製するために垂直スライド鋼板上で作動するローラを使用して、例えば、ＥＮ１２６９７−３３によるローラ圧縮により行うことができる。
【０１３０】
実施例４．２のように、アスファルト混合物組成物の感水性を測定する目的で、圧縮を、例えば、各側で５０回の打撃でＥＮ１２６９７−３０：２０１２により行うことができる。
【０１３１】
実施例４．３のように、アスファルト混合物組成物の曲げ剛性率を決定するためにインダイレクトテンションを測定する目的で、圧縮を、例えば、ＥＮ１２６９７−３１：２００７により旋回圧縮によって行うことができる。
【０１３２】
結合剤は、好ましくは、ビチューメンまたはポリマー改質ビチューメン（ＰｍＢ）またはそれらの混合物である。
【０１３３】
［ダイジェステート添加剤でさらに改質されたポリマー改質ビチューメン（ＰｍＢ）］
主なアスファルト結合剤改質は、機械的耐性、温度感受性、接着性、および弾性などのアスファルト結合剤サービス特性を増強する、例えば、スチレン−ブタジエン−スチレン（ＳＢＳ）のようなポリマーの添加によって行われてきた。しかしながら、ビチューメンに関連するこれらの石油由来生成物の高価格は、ビチューメンマトリックス中のその濃度を制限する。
【０１３４】
機械的およびレオロジー的に改質された結合剤特性の両方を維持しながら、これらの価格制限に対処し、ポリマー製造に由来する有害排出物を緩和するために、新しい添加剤の添加が研究されるべきである。
【０１３５】
ポリマー改質ビチューメンは、それらの任意の組合せを含めて、スチレン−ブタジエンエラストマー（ＳＢＥ）、線形または放射状スチレン−ブタジエン−スチレンエラストマー（ＳＢＳ）、スチレン−ブタジエンゴム（ＳＢＲ）、スチレン−イソプレン−スチレンエラストマー（ＳＩＳ）、スチレン−エチレン−ブタジエン−スチレンエラストマー（ＳＥＢＳ）、エチレン−プロピレン−ジエンターポリマー（ＥＰＤＭ）、イソブテン−イソプレンランダムコポリマー（ＩＩＲ）、ポリイソブテン（ＰＩＢ）、ポリブタジエン（ＰＢＤ）、ポリイソプレン（ＰＩ）などの化合物を含むことを意味する「熱可塑性エラストマー」でのビチューメンの改質によって得られ得る。
【０１３６】
さらに、ビチューメン改質剤は、ビチューメンに容易に組み込まれ、従来のアスファルトプラントおよび舗装機器を使用して、アスファルト混合物組成物を製造、舗装および圧縮することを可能にする粘度値に達することが見出された。さらに、改質ビチューメンは、保管結合剤タンク内の沈降問題、ならびに紫外線に対する耐性、熱感受性、および防水特性などの他の特性を回避するために、保管安定性がある。
【０１３７】
アスファルト混合物組成物の重量で約０．５％、１％、５％、１０％、１５％、２０％、２５％、３０％、３５％、４０％、４５％、５０％、５５％、６０％、６５％、または７０％のダイジェステート添加剤でさらに改質されたポリマー改質ビチューメンは、それを含むアスファルト組成物のＥＮ１３３９８による弾性回復を５０％以上増加させることが観察された。さらに、ダイジェステート添加剤でさらに改質されたポリマー改質ビチューメンの凝集力は、２Ｊ／ｃｍ２を超えていた。
【０１３８】
［定義］
本発明の文脈では、「骨材（複数可）」または「充填剤（複数可）」という用語は、互換的に使用され得、典型的に、しかし排他的にではなく、例えば、質量で９２〜９６％のアスファルトの最大の構成要素を含むことを意味する。骨材のタイプ、その鉱物学、および物理的および化学的特性は、アスファルトの性能に大きな影響を与えると考えられている。欧州のアスファルト混合物組成物に準拠するために使用するのに適した骨材およびその特性は、ＥＮ１３０４３（ＢＳＩ、２００２）などの国または地域の標準により指定され得る。この標準は、骨材を「建設に使用される粒状材料」と定義し、これを、以下のように記載された（ｉ）天然骨材、（ｉｉ）製造された骨材、（ｉｉｉ）リサイクルされた骨材の３つのタイプの１つに分ける：（ｉ）天然骨材：「機械的プロセシングのみに供された鉱物源からの骨材」（しばしば一次骨材と呼ばれる、例えば、砕石、砂、砂利）、（ｉｉ）製造された骨材：「熱的またはその他の改質を伴う工業プロセスから生じる鉱物起源の骨材」（例えば、高炉スラグ）、および（ｉｉｉ）リサイクルされた骨材：「以前に建設に使用された無機または鉱物材料のプロセシングから生じた骨材」（例えば、再生アスファルト）。
【０１３９】
骨材のさらなる分類は、粒子サイズの記載によって与えることができる：（ｉ）粗骨材：２ｍｍの試験ふるいに実質的に保持される、（ｉｉ）細骨材：２ｍｍの試験ふるいを実質的に通過する、（ｉｉｉ）オールイン骨材：粗骨材と細骨材の組合せ、（ｉｖ）充填剤骨材：０．０６３ｍｍの試験ふるいを実質的に通過する。骨材（複数可）として適した岩石タイプは、（ｉ）火成岩、（ｉｉ）堆積岩、および／または（ｉｉｉ）変成岩を含むことを意味する。近年の環境意識の高まりは、リサイクルだけでなく、道路建設におけるいわゆる「二次骨材」−スレート廃棄物、チャイナクレイ廃棄物、ＰＦＡ／フライアッシュなどの材料−の使用にも大きな関心を集めている。適切な技術的特性を有するこれらの材料の多くは、充填、キャッピング、またはサブベースの骨材として使用され、最近の開発では、アスファルト混合物組成物の骨材としてスレートおよびチャイナクレイ廃棄物が使用されている。
【０１４０】
破砕コンクリートも、充填、キャッピング、またはサブベースに使用されるが、メンテナンス中に既存の道路から除去された古いアスファルトは、新しいアスファルト混合物組成物の「骨材」の一部として使用され得る。道路作製で使用する場合、実に土木工学における使用の場合、骨材の品質は、厳重に管理されなければならない。
【０１４１】
道路の場合、最も重要な特性は、以下のとおりである。サイズ：骨材混合物の「等級付け」は、混合物中の種々の標準サイズの比率を示し、大きくその主な特性を決定する、形状：これは、骨材層の機械的インターロックに重要であり、「フレークネス」は、個々のチッピングが角張っている程度の尺度であるが、ほぼ等次元の粒子が好ましい、強度：破砕／断片化に対する耐性、表面特徴：交通下の「研磨」および摩耗に対する優れた耐性は、十分な滑り耐性および摩耗への耐性を確保するために表層で使用される骨材の重要な要件である。
【０１４２】
これらの特性は、それぞれ研磨石値（ＰＳＶ）と総摩耗値（ＡＡＶ）によって特徴付けられる。アスファルトで使用する骨材の仕様は現在、欧州標準ＢＳ  ＥＮ１３０４３に記載されており、この標準の使用に関するガイダンスは、ＢＳＩ公開文書ＰＤ６６８２−２に記載されている。骨材特性のほとんどの試験方法は、欧州標準ＢＳ  ＥＮ  ９３２およびＢＳ  ＥＮ９３３の個々の部分に規定されている。
【０１４３】
これらの試験を使用した品質の適切な制限は、関連する特定の道路建設製品に関連する欧州または英国標準（またはその他の仕様）に見出される。
【０１４４】
通常、定量的な数または範囲を参照して、本明細書で使用される「約」という用語は、参照される数または範囲の相対的な用語で＋／−１、２、５、またはさらに１０％を指し得る。「約」、「あたり」、「およそ」、または記号「〜」は、互換的に使用され得、当技術分野で一般的に受け入れられている変動を含むことを意味し、例えば、分析誤差などを含む。したがって、「約」は、当技術分野で一般的に経験される測定の不確かさも示し得、これは、例えば、＋／−１、２、５、１０、２０、さらには５０パーセントの桁にあり得る。
【０１４５】
「添加剤」または「充填剤」は、本発明内で交換可能に使用され得る。「充填剤」は、典型的に、他のより高価な、または扱いにくい、または他の点で困難な材料（例えば、Ｒｅｎｅｓｃｉｅｎｃｅダイジェステート灰）の量を減らすために添加される不活性材料である。「添加剤」は、典型的に、活性成分であり、それを含むアスファルト組成物の特性を改善する（例えば、Ｒｅｎｅｓｃｉｅｎｃｅダイジェステート添加剤）。本発明に記載されているように、任意のダイジェステート添加剤もまた、それを含むアスファルト組成物の特性を変化させずに、充填剤として作用し得る。
【０１４６】
「嫌気性ダイジェスターダイジェステート」または「ＡＤダイジェステート」は、バイオガス生成および生物学的液体からの有機内容物の除去に使用される嫌気性消化（ＡＤ）からの残留排出として定義される。嫌気性ダイジェスターは、例えば、バイオガスの生成のための嫌気性条件下での微生物を用いた地方自治体、産業、および／または農業事業からの有機性廃棄物を持続可能な方法で処理する。通常、「ＡＤダイジェステート」は、アルカリ性のｐＨを有し、低含水量、非分解性有機物、懸濁固形物、および解離塩などの溶存物質を含む。
【０１４７】
「嫌気性消化システム」または「ＡＤシステム」は、メタンガスが各リアクターで生成される嫌気性条件下で操作される１つまたは複数のリアクターを含む発酵システムを指す。メタンガスは、「ＡＤシステム」内の発酵混合物の水相中の溶存メタンの濃度が使用される条件で飽和し、メタンガスがシステムから放出される程度まで生成される。「ＡＤシステム」は、固定フィルターシステムとすることができる。「固定フィルターＡＤシステム」は、嫌気性消化微生物コンソーシアムが、任意選択でバイオフィルム内で、物理的支持マトリックス上に固定化されているシステムを指す。
【０１４８】
本発明の文脈では、「消泡剤（複数可）」という用語は、活性シリコーンポリマー、シロキサンポリマー、有機改質シロキサンなどのしばしばシリコーンベースの１つまたは複数の化合物および／または組成物ならびにポリプロピレンベースのポリエーテル分散液、脂肪酸タイプの消泡剤、非イオン性乳化剤を含む非シリコーン化合物／組成物を含むことを意味する。様々な消泡剤（複数可）が市販されており、ビチューメンおよび／またはアスファルトベースのアプリケーションにおいて、泡立ちを防止かつ／もしくは低減し、かつ／または泡の半減期を大幅に短縮するのに効果的である。
【０１４９】
本発明の文脈では、「活性成分」という用語は、例えば、分散剤（複数可）、界面活性剤（複数可）、ハイドロトロピック剤（複数可）、乳化剤（複数可）、保存剤（複数可）、消泡剤（複数可）、粘度調整剤（複数可）、反応性ポリマー（複数可）、およびそれらの任意の組合せ含むことを意味する。
【０１５０】
本発明の目的のために、アスファルト組成物、アスファルトコンクリート、アスファルト混合物組成物、アスファルト混合物、アスファルトミックス、アスファルト舗装または単にアスファルトは、少なくとも１つの骨材と、任意選択で少なくとも１つの充填剤と、少なくとも１つの添加剤と、ビチューメンおよび／または他のものなどの少なくとも１つの結合剤とを様々な量および相対パーセンテージで含む組成物を意味する。「アスファルト」という用語は、本明細書では、舗装された領域の建設および維持に使用可能である、少なくとも、Ｈｏｔ  Ｒｏｌｌｅｄ  Ａｓｐｈａｌｔ（ＨＲＡ）、Ｓｔｏｎｅ  Ｍａｓｔｉｃ  Ａｓｐｈａｌｔ（ＳＭＡ）、独自のＴｈｉｎ  Ｓｕｒｆａｃｉｎｇ、Ｍａｓｔｉｃ  Ａｓｐｈａｌｔ、Ａｓｐｈａｌｔ  Ｃｏｎｃｒｅｔｅなどとして個別に知られているビチューメン結合剤および骨材の幅広い混合物を記載するためにも使用される。アスファルト舗装は、しばしば柔軟な舗装として説明され、これは、それらが交通および天候によって課せられる応力を亀裂なしで吸収する能力を暗示している。本発明によるアスファルト混合物組成物は、道路敷設、舗装および舗装された領域、屋根材料、乗り物駐車場、住宅道路、歩道、レクリエーション用地、好ましくは、テニスコートまたは遊び場、農業用途、好ましくは、農道または動物キュービクル、飛行場、滑走路および連絡道路、舗装駐車場、保管場所、水圧アプリケーション、好ましくは、ダム建設、沿岸保護などに適している。
【０１５１】
名前が示唆するように、結合剤は、アスファルト混合物組成物に使用されると、骨材粒子を凝集混合物に結合し、同時に、圧縮を助けるために高温時に粒子を潤滑する。混合物のタイプおよびその最終用途により、使用される結合剤の量は、典型的に、混合物の３〜９質量パーセントの間で変動する。ビチューメン結合剤は、黒色で粘着性があり、熱可塑性であることによって特徴付けられる、すなわち、それらは、加熱するとより柔らかく流動性が高くなり、冷却すると再び硬化する。
【０１５２】
特定のタイプの原油の精製に由来する石油ビチューメンが主な結合剤である。ビチューメンは、いくつかの異なる形態で生成される。
２５℃の温度で１００ｇの負荷の下で標準の針が５秒でビチューメンに貫入する１０分の１ミリメートルの深さである、許容範囲の貫入値（例えば、４０／６０、１００／１５０ｐｅｎグレード）で示される、比較的硬いビチューメンである、舗装グレードビチューメン、
例えば、ＥＭＥ２などの、典型的に、ベースおよび結合層のアスファルトで使用される、非常に交通量が多く、かつ／または負荷がかかる高速道路アスファルトで使用するための「より硬い」グレードのビチューメンである、ハード舗装グレードビチューメン（１０／２０および１５／２５ｐｅｎ）、
揮発性オイルとブレンドすることにより、舗装グレードビチューメンの粘度を下げて、舗装グレードビチューメンよりも低温での使用に便利になっている（ブレンドは、アスファルトプラント上のミキサーでしばしば行われる）、カットバックビチューメン、カットバックビチューメンを使用して製造されたアスファルトは、主に一時的な回復に使用される。
これもまた、低温で、または舗装グレードビチューメンよりも低温で、一部のエマルジョンを用いて使用するのに便利にするために、舗装グレードのビチューメンが非常に小さな小球の形で水に分散しているビチューメンエマルジョンであり、ビチューメンは、特殊な乳化剤を使用して懸濁状態に保たれる。
それらが使用されるアスファルト混合物組成物に強化された特性を提供するためにポリマーなどの適切な改質剤とブレンドされたビチューメンである、改質ビチューメン、
ビチューメン混合物、すなわちビチューメンとトリニダードレイクアスファルト（ＴＬＡ）のブレンドで、通常はアスファルトプラントでブレンドされる。
【０１５３】
これらのうち、アスファルト混合物組成物を生成するために断然最も一般的に使用されるビチューメンは、舗装グレードビチューメンであり、実際の貫入グレードは、表面仕上げが行われる用途に合わせて選択される。最近、特別に開発されたビチューメンエマルジョンが、従来の高温混合物の代替として高強度コールドミックスアスファルトを生成するために導入された。エマルジョンは、新しいアスファルト表層の下や、状況によっては他のアスファルト層間のタックコートやボンドコートとしても使用される。粘性の低いカットバックは、使用前に一定期間保管されるパッチ材料の作成に使用される。
【０１５４】
様々なグレードのビチューメンが、舗装（貫入）グレードのビチューメンについてはＢＳ  ＥＮ１２５９１で、カットバックビチューメンについてはＢＳ３６９０  Ｐａｒｔ１で、ビチューメン／ＴＬＡブレンドについてはＢＳ３６９０Ｐａｒｔ３で指定されている。種々のアスファルト用途に適切なグレードは、アスファルト混合物組成物に関する英国標準に規定されている（以下を参照されたい）。様々なグレードのビチューメンエマルジョンは、ＢＳ  ＥＮ１３８０８（カチオン性）およびＢＳ４３４パート１（アニオン性）で指定されている。
【０１５５】
改質ビチューメンを対象とする欧州仕様はＢＳＥＮ１４０２３である。これらの結合剤のほとんどは、過去の経験および混合物の望ましい最終性能特性に基づいて選択された独自の材料として生成される。
【０１５６】
本発明の文脈では、「ビチューメン」という用語は、原油の精製から生成される炭化水素生成物を含むことも意味する。これは通常、精製プロセス中に原油からより軽い画分（液化石油ガス、ガソリン、ディーゼルなど）を除去することによって達成される。北米では、ビチューメンは、一般にアスファルト結合剤またはアスファルトとして知られており、時折定義に不確実性をもたらし得る。
【０１５７】
「生分解性物質」は、微生物および／または酵素によって、単糖、二糖および／またはオリゴ糖、アミノ酸および／または脂肪酸などの単純な化合物に部分的または完全に分解され得る有機物質を指す。生分解性物質は、一般に、単糖、多糖、またはオリゴ糖、脂肪、および／またはタンパク質などの微生物の栄養素を提供する有機材料である。これらは非常に多く、多様であるため炭化水素（油）、多環芳香族炭化水素（ＰＡＨ）、ポリ塩化ビフェニル（ＰＣＢ）、医薬物質を含めた様々な化合物が生分解され得る。微生物は、細胞外界面活性剤であるバイオサーファクタントを分泌して、このプロセスを強化する。
【０１５８】
「生物学的液体」は、有機物質を含む廃棄物の酵素的加水分解によって得られる液化および／または糖化分解性成分である。生物学的液体は、非発酵性固体から一度分離された有機物質を含む廃棄物の酵素的加水分解によって得られる液体画分も指す。生物学的液体は、廃棄物の組成に依存して、水と、タンパク質、脂肪、ガラクトース、マンノース、グルコース、キシロース、アラビノース、乳酸塩、酢酸塩、エタノールおよび／または他の成分などの有機基質とを含む（タンパク質および脂肪などの成分は、可溶性および／または不溶性の形態とすることができる）。生物学的液体は、繊維、灰、不活性不純物も含む。微生物代謝物を高いパーセンテージで含む生じた生物学的液体は、ガス生成のための基質、例えば、バイオガスの生成のための、嫌気性消化に適した基質を提供する。
【０１５９】
「ブライン」は、純度が向上した水画分を得るための、リジェクト水の１つまたは複数の浄水処理からの残留排出として定義される。ブラインは、典型的に、様々な塩で飽和しているか、強く含浸されている。
【０１６０】
Ｃｅｌｌｉｃ（登録商標）ＣＴｅｃ３（Ｎｏｖｏｚｙｍｅｓ  Ａ／Ｓ）は、酸、自動加水分解、アルカリ前処理された基質を含めた、様々な基質で機能する非常に効率的なセルラーゼおよびヘミセルラーゼ複合体である。Ｃｅｌｌｉｃ  ＣＴｅｃ３の最適な性能は、５０〜５５℃の温度範囲およびｐＨ４．７５〜５．２５で発生する。最適な条件は、特定の前処理された基質およびプロセス条件（例えば、固形分および加水分解時間）によって変動し得る。
【０１６１】
「凝集力」は、立方体を支持体から完全に切り離すのに必要な単位面積あたりのエネルギーを意味し、立方体と支持体の以前に結合された面は、ＥＮ１３５８８：２０１７により決定された結合剤で完全に覆われたままである。
【０１６２】
「含む」は、記載された部品、ステップ、特色、成分などの存在を指定するものとして解釈されるべきであるが、１つまたは複数の追加の部品、ステップ、特色、成分などの存在を排除するものではない。したがって、例えば、化合物を含む組成物は、追加の化合物を含み得る。それは、１つもしくは複数の原子、官能基、または下部構造が異なり得、これらは、他の原子、基、または下部構造に置き換えられる。
【０１６３】
「同時微生物発酵および酵素加水分解」は、生体高分子を容易に使用可能な基質に分解し、さらに、グルコース、キシロース、アラビノース、乳酸、マンノース、ガラクトース、酢酸塩および／またはエタノールなどの短鎖カルボン酸への一次基質の代謝変換を達成する。タンパク質および／または脂肪も少なくとも部分的に分解される。
【０１６４】
本発明の目的のための「Ｒｅｎｅｓｃｉｅｎｃｅダイジェステート」は、「未加工のダイジェステート」または「ＡＤダイジェステート」または「ＡＤ流出物」と呼ばれることがある。これらの用語は、互換的に使用され得、嫌気性消化からの廃棄物生成物を指し、ここで、ＡＤプロセスの基質が「Ｒｅｎｅｓｃｉｅｎｃｅテクノロジー」によって産出された生物学的液体である。Ｒｅｎｅｓｃｉｅｎｃｅダイジェステートは、固形物と液状物の両方を含み、これらの画分は、様々な目的に使用できる。固液分離は、例えば、デカンテーション、遠心分離、および／または沈降によって行うことができる。通常、Ｒｅｎｅｓｃｉｅｎｃｅダイジェステートは、主に水を含み、ここで、ＡＤからの未加工のダイジェステートは、約４〜８％の総固形分を有し、脱水後の固形ダイジェステートは、２５〜３０重量％の総固形物を有し、残りは、水である。それはまた、非分解性有機物、懸濁固形物、および解離塩などの溶存物質を含み、アルカリ性のｐＨを有する。
【０１６５】
本発明の目的のための「Ｒｅｎｅｓｃｉｅｎｃｅダイジェステート添加剤」は、０〜２０％の水分（好ましくは、０〜１０％水分）までＲｅｎｅｓｃｉｅｎｃｅダイジェステートを乾燥させる（例えば、約１０５℃まで）ことによって、Ｒｅｎｅｓｃｉｅｎｃｅテクノロジーによって得られるＲｅｎｅｓｃｉｅｎｃｅダイジェステートに由来するダイジェステートを意味し、これは、粉末に粉砕することができ（一実施形態では、粉砕は、乾燥プロセスの一部である）、例えば、結合剤混合物および／またはアスファルト混合物組成物への添加のために調製されている。調製の例は、実施例に記載されるように水分含有量および粒子サイズを調整することを意味する。Ｒｅｎｅｓｃｉｅｎｃｅダイジェステート添加剤はまた、Ｒｅｎｅｓｃｉｅｎｃｅダイジェステート添加剤と異なるダイジェステート添加剤および／または他の材料、例えば、ＣａＣＯ３との混合物を意味し得る。Ｒｅｎｅｓｃｉｅｎｃｅダイジェステート添加剤は、特定の実施形態では、顆粒および／またはペレットの形態とすることができる。
【０１６６】
本発明の目的のための「Ｒｅｎｅｓｃｉｅｎｃｅダイジェステート灰」は、例えば、充填剤としての単一焼却および／または熱分解もしくはガス化などの他の熱プロセスにより、例えば、結合剤混合物への添加のために調製されたＲｅｎｅｓｃｉｅｎｃｅダイジェステートを意味する。
【０１６７】
「Ｒｅｎｅｓｃｉｅｎｃｅテクノロジー」は、例えば、１つまたは複数の添加された酵素からの酵素処理、および／または廃棄物中の有機画分を液化かつ／または糖化して、嫌気性消化に適した生物学的液体を産出するための微生物処理を含む、ＭＳＷなどの廃棄物の生物学的処理を意味する。Ｒｅｎｅｓｃｉｅｎｃｅテクノロジーは、ＷＯ２０１４／１９８２７４およびＷＯ２０１３／１８７７８に例示されており、本発明の背景技術および説明においてさらに詳細に説明されている。
【０１６８】
「下水汚泥ダイジェステート添加剤」および「食品廃棄物ダイジェステート添加剤」は、それぞれ下水汚泥および食品廃棄物のＡＤプロセスに由来する任意のダイジェステートを意味する。特定の実施形態では、下水汚泥ダイジェステート添加剤および食品廃棄物ダイジェステート添加は、実施例１で得られるようなダイジェステート添加剤を意味する。
【０１６９】
本発明の目的のためのダイジェステートまたはダイジェステート添加剤は、任意のタイプのダイジェステートとすることができる。本発明の一実施形態では、ダイジェステートは、ＡＤプロセスに由来する。本発明の好ましい実施形態では、ダイジェステートまたはダイジェステート添加剤は、Ｒｅｎｅｓｃｉｅｎｃｅ（登録商標）ダイジェステート添加剤、Ｒｅｎｅｓｃｉｅｎｃｅ（登録商標）ダイジェステート灰、下水汚泥ダイジェステート添加剤、および／または食品廃棄物ダイジェステート添加剤のうちの少なくとも１つを含む。
【０１７０】
「ＤＭ」とも呼ばれる「乾物」は、可溶性と不溶性の両方の全固形物を指し、「非水含有量」を効率的に意味する。乾物含量は、一定の重量が達成されるまで約６０〜１０５℃で乾燥させることによって測定される。好ましい実施形態では、乾物含量は、約１０５℃で乾燥させることによって測定される。より低い温度範囲は、分析基質が、水を沸騰させた場合に漏出し、分析結果の精度を低下させ得る揮発性化合物を含有する場合に使用される。
【０１７１】
「弾性回復」は、一般に２００ｍｍである伸び長さに対して、切断後３０分で発生した半ねじの端の間の距離のパーセンテージとして表される。ＥＮ１３３９８：２０１７により決定される。
【０１７２】
「酵素」は、触媒機能を有するタンパク質であり、それがそのプロセスにおいてそれ自体に全体的な化学変化を起こすことなく、化学反応の速度を上げることを意味する。酵素番号（ＥＣ）による分類に基づいて、様々なタイプの反応を触媒する酵素の６つの主要なクラス、すなわち、オキシドレダクターゼ（ＥＣ１．Ｘ．Ｘ．Ｘ）、トランスフェラーゼ（ＥＣ２．Ｘ．Ｘ．Ｘ）、加水分解酵素（ＥＣ３．Ｘ．Ｘ．Ｘ）、リアーゼ（ＥＣ４．Ｘ．Ｘ．Ｘ）、イソメラーゼ（ＥＣ５．Ｘ．Ｘ．Ｘ）、およびリガーゼ（ＥＣ６．Ｘ．Ｘ．Ｘ）がある。有機材料の液化および／または糖化に関与する酵素は、主に３番目のカテゴリー（ＥＣ３．Ｘ．Ｘ．Ｘ）に属する。これらの酵素は、加水分解反応、すなわち、共基質としての水の関与による化学結合の分裂を促進する。このカテゴリーの酵素は通常、それらが加水分解する基質により名前が付けられる。アミラーゼ（複数可）は、デンプン（アミロースおよびアミロペクチン）を加水分解し、セルラーゼ（複数可）は、セルロースを加水分解し、ヘミセルラーゼ（複数可）は、ヘミセルロースを加水分解し、ペクチナーゼ（複数可）は、ペクチンを加水分解し、リパーゼ（複数可）は、脂質を加水分解し、プロテアーゼ（複数可）は、タンパク質を加水分解する。いくつかのヘミセルラーゼ（複数可）は、エステラーゼ（複数可）であり、リパーゼの場合と同様にエステル結合に対して触媒作用を行う。一部のペクチナーゼ（複数可）は、非加水分解反応を使用して化学基を除去するリアーゼである。最近、セルロースに対して触媒活性を有する溶解性多糖モノオキシゲナーゼ（ＬＰＭＯ）と呼ばれる新しい酵素クラスが発見された（Ｑｕｉｎｌａｎら，２０１１，Ｐｒｏｃ．Ｎａｔｌ．Ａｃａｄ．Ｓｃｉ．ＵＳＡ  ２０８：１５０７９−１５０８４；Ｐｈｉｌｌｉｐｓ  ら，２０１１，ＡＣＳ  Ｃｈｅｍ．Ｂｉｏｌ．６：１３９９−１４０６；Ｌｉｎら，２０１２，Ｓｔｒｕｃｔｕｒｅ２０：１０５１−１０６１）。ＬＰＭＯは、共基質として酸素または過酸化水素のいずれかを用いてセルロースの酸化的切断を触媒し、補助活性９ポリペプチドの下にグループ化された。カタラーゼ（ＥＣ１．１１．１．６）などの他のクラスに属する別の酸化酵素は、水および酸素への過酸化水素の変換を触媒する。
【０１７３】
「酵素的加水分解」は、好ましくは、当業者によって容易に決定され得る条件下で、適切な水性環境において実施される。一態様では、加水分解は、酵素（複数可）の活性に適した、すなわち酵素（複数可）に最適な条件下で行われる。一態様では、液化および／または糖化は、飽和レベルの少なくとも０．２％、０．３％、０．４％、または０．５％などの飽和レベルの少なくとも０．１％の濃度の溶存酸素の存在下で行われる。
【０１７４】
「発酵」と「消化」は、互換的に使用され得る。「消化」は、多くの場合、バイオガス生成の文脈で、嫌気性消化に一般的に使用される。「発酵」または「発酵プロセス」は、任意の発酵プロセスまたは発酵ステップを含む任意のプロセスを指す。発酵プロセスは、消費可能なアルコール産業（例えば、ビールおよびワイン）、乳製品産業（例えば、発酵乳製品）、皮革産業、タバコ産業で使用される発酵プロセスも含む。発酵条件は、所望の発酵生成物および発酵生物に依存し、当業者によって容易に決定され得る。
【０１７５】
「加水分解」は、都市固形廃棄物が加水分解されて、セルロースおよび／またはヘミセルロースおよび他の基質を、グルコース、セロビオース、キシロース、キシルロース、アラビノース、マンノース、ガラクトースおよび／または可溶性オリゴ糖などの発酵性糖に分解する（糖化としても知られている）文脈に関連することを意味する。加水分解は、１つまたは複数の段階で１つまたは複数の酵素組成物によって酵素的に行われる。加水分解ステップでは、（例えば、前処理された）都市固形廃棄物を加水分解して、廃棄物に見出されるタンパク質および脂質（例えば、トリグリセリド）を分解する。加水分解は、バッチプロセスまたは一連のバッチプロセスとして行われ得る。加水分解は、流加または連続プロセス、または一連の流加または連続プロセスとして実施することができ、ここで、都市固形廃棄物は、例えば、酵素組成物を含む加水分解溶液に徐々に供給される。加水分解は、ＭＳＷ材料および酵素組成物が加水分解を通して異なる間隔で添加され、加水分解物が加水分解を通して異なる間隔で除去される連続加水分解とすることができる。加水分解物の除去は、セルロース材料およびセルロース分解酵素組成物の添加の前、同時、または後に起こり得る。
【０１７６】
「大規模産業アプリケーション」は、少なくとも約５、１０、２０、３０、４０、５０、６０、７０、８０、９０、１００、２００、５００ｋｇまたは１、５、１０、１５、２０、２５、５０、または１００トン（ｔ）の廃棄物を１時間あたりにプロセシングできる産業廃棄物処理プロセスを指す。
【０１７７】
「大規模プラント」は、廃棄物が商業規模でプロセシングされ、プラントが通常、少なくとも５〜８時間、約２４時間、３６時間、７２時間、または９６時間までの期間連続して稼働し、その後に次の連続期間が続き、種々の供給源から収集された廃棄物がプロセシングされ、プラントに入った廃棄物の各バッチが、廃棄物が、例えば、５〜１０ｍ３、１０〜１５ｍ３、もしくは１５〜２０ｍ３の廃棄物処理の負荷などの特定のサイズの、またはトラック負荷およびコンベヤーベルト負荷などの１つもしくは複数の負荷の重量などの廃棄物処理の特定の重量のそのような１つまたは複数の負荷などのプラントに入る方法によって定義され得るプラントである。任意選択で、大規模プラントは、「廃棄物からエネルギーへの」変換のための手段も含むか、バイオガス、バイオエタノール、合成ガス、熱もしくは電気の生成のための手段などの「廃棄物からエネルギーへの」変換のための手段に接続されている。
【０１７８】
「微生物酵素」は、当技術分野で知られている方法を使用して適切な微生物宿主で発現させることができる、セルラーゼ（複数可）、ヘミセルラーゼ（複数可）、および／またはデンプン分解酵素（複数可）などの任意の酵素を含む。そのような酵素はまた、純粋な形または酵素カクテルのいずれかで市販されている。特定の酵素活性は、やはり当技術分野で知られている方法を使用して、市販の酵素カクテルから精製することができる。例えば、Ｓｏｒｅｎｓｅｎら（２００５）“Ｅｆｆｉｃｉｅｎｃｉｅｓ  ｏｆ  ｄｅｓｉｇｎｅｄ  ｅｎｚｙｍｅ  ｃｏｍｂｉｎａｔｉｏｎｓ  ｉｎ  ｒｅｌｅａｓｉｎｇ  ａｒａｂｉｎｏｓｅ  ａｎｄ  ｘｙｌｏｓｅ  ｆｒｏｍ  ｗｈｅａｔ  ａｒａｂｉｎｏｘｙｌａｎ  ｉｎ  ａｎ  ｉｎｄｕｓｔｒｉａｌ  ｆｅｒｍｅｎｔａｔｉｏｎ  ｒｅｓｉｄｕｅ”（Ｅｎｚｙｍｅ  ａｎｄ  Ｍｉｃｒｏｂｉａｌ  Ｔｅｃｈｎｏｌｏｇ３６（２００５）７７３−７８４）を参照されたく、ここで、Ｔｒｉｃｈｏｄｅｒｍａ  ｒｅｅｓｅｉベータキシロシダーゼがＣｅｌｌｕｃｌａｓｔ（Ｆｉｎｉｚｙｍ）から精製され、さらなる市販の酵素調製物が開示されている。
【０１７９】
「都市固形廃棄物」（ＭＳＷ）」は、市で典型的に利用可能であるが、それ自体がどの自治体からも発生する必要のない廃棄物画分を指し、すなわち、ＭＳＷは、任意の自治体からのすべての固形廃棄物を指すが、必ずしも典型的な家庭廃棄物であるとは限らず、とりわけ、空港、大学、キャンパス、食堂、一般的な食品廃棄物などからの廃棄物であり得る。ＭＳＷは、セルロース、植物、動物、プラスチック、金属、またはガラス廃棄物の１つまたは複数の任意の組合せとすることができ、以下の任意の１つまたは複数を含むが、これらに限定されない：任意選択で、例えば、Ｄｅｗａｓｔｅｒ（登録商標）またはｒｅＣｕｌｔｕｒｅ（登録商標）などの中央分別、破砕、またはパルプ化装置でプロセシングされた通常の自治体の収集システムで収集された生ごみ；有機画分と紙に富む画分の両方を含む、家庭から分別された固形廃棄物；一般に、世界の西部の都市固形廃棄物は、動物食品廃棄物、野菜食品廃棄物、新聞、雑誌、広告、本、電話帳、オフィス用紙、その他のきれいな紙、紙およびカートンの容器、その他の段ボール、牛乳パックなど、ジュースカートンおよびアルミホイルを有するその他のカートン、キッチンティッシュ、その他の汚れた紙、その他の汚れた段ボール、軟質プラスチック、ペットボトル、その他の硬質プラスチック、リサイクル不可能なプラスチック、庭ゴミ、花など、動物および排泄物、おむつおよびタンポン、綿棒など、その他の綿など、木材、繊維、靴、皮革、ゴムなど、事務用品、空の化学薬品ボトル、プラスチック製品、タバコの吸い殻、その他の可燃物、掃除機の袋、透明なガラス、緑色のガラス、茶色のガラス、その他のガラス、アルミ容器、アルミトレイ、アルミホイル（ティーライトキャンドルホイルを含む）、金属容器（−Ａｌ）、金属箔（−Ａｌ）、他の種類の金属、土、岩、石、砂利、セラミック、猫のトイレ、バッテリー（ボタンセル、アルカリ、温度計など）、他の不燃物、ならびに微細繊維の１つまたは複数を通常含む。
【０１８０】
「有機」は、炭素を含み、生分解性であり、生物に由来する物質を含む材料を指す。有機材料は、好気的に（酸素あり）または嫌気的に（酸素なし）分解され得る。生分解性物質の分解は、生物学的段階と非生物的ステップの両方を含み得る。
【０１８１】
ＥＮ１４２６：２０１５により決定される特定の温度、負荷、および負荷時間の条件下で、標準の針が材料の試料に垂直に貫通することになる距離として１０分の１ミリメートルで表される「結合剤の貫入」コンシステンシー。
【０１８２】
「パーセンテージ（％）」。本発明の文脈では、「％」は、特に明記しない限り、％重量／重量（ｗ／ｗ）を示す。
【０１８３】
本発明の文脈では、「可塑性改質剤（複数可）」という用語は、プラストマー、熱可塑性エラストマー、ゴム、粘度調整剤、および反応性ポリマーのうちの１つまたは複数を含むことを意味する。
【０１８４】
本発明の文脈では、「プラストマー」という用語は、それらの任意の組合せを含めて、エチレン−酢酸ビニル（ＥＶＡ）、エチレン−アクリル酸メチル（ＥＭＡ）、エチレン−アクリル酸ブチル（ＥＢＡ）、アタクチックポリプロピレン（ＡＰＰ）、ポリエチレン（ＰＥ）、ポリプロピレン（ＰＰ）、ポリ塩化ビニル（ＰＶＣ）、およびポリスチレン（ＰＳ）、などの化合物を含むことを意味する。
【０１８５】
本発明の文脈では、「反応性ポリマー（複数可）」という用語は、それらの任意の組合せを含めて、エチレン、アクリル酸エステル、およびメタクリル酸グリシジルの１つもしくは複数のランダムターポリマー、または無水マレイン酸グラフトスチレン−ブタジエン−スチレンコポリマーなどの化合物を含むことを意味する。
【０１８６】
本発明の文脈では、「熱可塑性エラストマー」という用語は、それらの任意の組合せを含めて、スチレン−ブタジエンエラストマー（ＳＢＥ）、線形または放射状スチレン−ブタジエン−スチレンエラストマー（ＳＢＳ）、スチレン−ブタジエンゴム（ＳＢＲ）、スチレン−イソプレン−スチレンエラストマー（ＳＩＳ）、スチレン−エチレン−ブタジエン−スチレンエラストマー（ＳＥＢＳ）、エチレン−プロピレン−ジエンターポリマー（ＥＰＤＭ）、イソブテン−イソプレンランダムコポリマー（ＩＩＲ）、ポリイソブテン（ＰＩＢ）、ポリブタジエン（ＰＢＤ）、ポリイソプレン（ＰＩ）などの化合物を含むことを意味する。
【０１８７】
本発明の文脈では、「ゴム（複数可）」という用語は、クラムラバー、使用済みタイヤからのゴム、再生ゴム、天然ゴム、ゴムラテックスなどを含むことを意味する。
【０１８８】
「リジェクト水」は、ＡＤダイジェステートの１回または複数回の固液分離後に得られる液体画分として定義される。
【０１８９】
「わだち深さ」は、ＥＮ１２６９７−２２：２００３＋Ａ１：２００７に記載の手順により、負荷されたホイールのたび重なる通過によって引き起こされる、試験片の元の厚さに対する試験片のアスファルト混合物組成物の厚さのミリメートルまたはパーセンテージでの減少である。
【０１９０】
「２Ｄ／３Ｄ分離」は、１つまたは複数のステップで達成される。一実施形態では、最初に、バリスチックセパレーターが非分解性材料の２つのストリームを除去し、プラスチック袋および他の一般に形態のない材料を含む２Ｄ画分、明確な形状を有するボトルおよび容器を含む３Ｄ画分、ならびに生分解性成分の一定量の生体液体スラリーを生成する。この実施形態の第２のステップでは、２Ｄ画分は、生体スラリーの収量をさらに増加させるために、スクリュープレスまたは同様のデバイスを用いたプレスにさらに供される。生分解性物質をさらに回収するために、２Ｄ画分は、さらに洗浄に供され得る。
【０１９１】
「結合剤の軟化点」は、ＥＮ１４２７：２０１５に記載されている標準化された試験条件下の材料が特定のコンシステンシーに達する温度である。
【０１９２】
「固体／液体分離」は、活発な機械的プロセス、および／またはユニット操作（複数可）を指し、それにより、液体が、例えば、プレス、遠心分離、沈降、デカンテーションなどを通した力のアプリケーションによって固体から分離される。一般的に、固体／液体（ｓ／ｌ）分離は、液体および固体画分を提供する。
【０１９３】
「分別された」は、ＭＳＷなどの廃棄物が実質的に別々の画分に分画され、その結果、有機材料がプラスチックおよび／または他の非生分解性材料から実質的に分離されるプロセスを指す。
【０１９４】
本明細書で使用される「分別された廃棄物」（または「分別されたＭＳＷ」）は、乾燥重量の約３０重量％未満、好ましくは、２０重量％未満、最も好ましくは、１５重量％未満が生分解性材料ではない廃棄物を指す。
【０１９５】
「曲げ剛性率」は、線形粘弾性材料を正弦波負荷波にさらす場合の応力とひずみの関係を表すパラメータである。曲げ剛性率は、ＥＮ１２６９７−２６：２０１２により決定され得る。
【０１９６】
「分別されていない」は、いくつかの大きな物体または金属物体の除去ならびにプラスチックおよび／または他の無機材料のいくらかの分離が行われたかどうかにかかわらず、廃棄物またはＭＳＷが、有機材料がプラスチックおよび／または他の無機材料から実質的に分離されないように、実質的に別々の画分に分画されていないことを指す。本明細書で使用される「分別されていない廃棄物」（または「分別されていないＭＳＷ」）という用語は、乾燥重量の１５重量％以上が非生分解性材料である、生分解性および非生分解性材料の混合物を含む廃棄物を指す。簡単に分類された廃棄物は、分別されていない廃棄物（またはＭＳＷ）画分をなお生成する。典型的に、分別されていないＭＳＷは、１つまたは複数の食品および台所廃棄物、紙および／または段ボールを含む材料、ガラス、ボトル、缶、金属、特定のプラスチックを含めたリサイクル可能な材料、可燃性材料、ならびにセラミック、岩石、破片を含めた不活性材料を含めた有機性廃棄物を含み得る。リサイクル可能な材料は、供給源分別の前または後とすることができる。
【０１９７】
本発明の文脈では、「粘度調整剤（複数可）」という用語は、それらの任意の組合せを含めて、１つまたは複数のフラックスオイル（芳香族、ナフテン酸、パラフィニックス）、またはフィッシャー・トロプシュワックスを含むことを意味する。
【０１９８】
「廃棄物」は、分別されたおよび分別されていない都市固形廃棄物（ＭＳＷ）、農業廃棄物、病院廃棄物、産業廃棄物、例えば、レストラン産業、食品プロセシング産業、一般産業などの産業に由来する廃棄物画分、製紙業からの廃棄物画分、リサイクル施設からの廃棄物画分、食品もしくは飼料産業からの廃棄物画分、医薬品もしくは製薬産業からの廃棄物画分、病院および診療所からの廃棄物画分、農業もしくは農業関連部門に由来する廃棄物画分、砂糖もしくはデンプンが豊富な製品のプロセシングからの廃棄物画分、食品または飼料の目的で利用できない穀物、ジャガイモ、ビートなどの汚染された、もしくは他の方法で損なわれた農産物、または庭のゴミを含む。
【０１９９】
「家庭に由来する廃棄物画分」は、分別されていない都市固形廃棄物（ＭＳＷ）、Ｄｅｗａｓｔｅｒ（登録商標）またはｒｅＣｕｌｔｕｒｅ（登録商標）などのいくつかの中央分別、破砕、またはパルプ化デバイスでプロセシングされたＭＳＷ、有機画分および紙に富む画分の両方を含む、家庭からの分別された固形廃棄物、ＲＤＦ（ごみ固形燃料）、後処理によって、例えば、不活性物質、有機画分、金属、ガラス、プラスチック画分などとして得られる画分を含む。好ましい実施形態では、２Ｄおよび３Ｄ画分が調製される。２Ｄ画分は、リサイクル可能なものならびに／またはＳＲＦ（廃棄物固形燃料）、ＲＤＦ（ごみ固形燃料）、および／もしくは不活性物質などの残留物にさらに分離され得る。３Ｄ画分もまた、リサイクル可能なものならびに／または金属、３Ｄプラスチック、および／もしくはＲＤＦなどの残留物にさらに分離され得る。
【０２００】
「産業に由来する廃棄物画分」は、現在家庭廃棄物として処理されている紙またはその他の有機画分を含めた一般産業廃棄物画分、製紙業、例えばリサイクル施設からの廃棄物画分、食品および飼料産業からの廃棄物画分、医療産業、病院および診療所の廃棄物、空港の廃棄物、その他の公的および私的サービス由来の廃棄物からの廃棄物画分を含む。
【０２０１】
「農業または農業関連部門に由来する廃棄物画分」は、砂糖もしくはジャガイモおよびビートなどのデンプンが豊富な製品を含むプロセスからの廃棄物画分、食品もしくは飼料の目的に利用できない穀物、ジャガイモ、ビートなどの汚染された、もしくは他の方法で損なわれた農産物、庭のゴミ、肥料、または肥料由来製品を含む。
【０２０２】
「市、郡、もしくは州に関連する、またはこれらに規制された活動に由来する廃棄物画分」は、下水処理場からのスラッジ、バイオガスプロセシングからの繊維またはスラッジ画分、紙または他の有機画分を含む公共部門からの一般廃棄物画分を含む。
【０２０３】
感水性は、水による損傷に対するアスファルトの感受性の尺度である。これは、試料の水でコンディショニングされたサブセットの間接引張強度と乾燥サブセットの間接引張強度との比率を決定することによって測定される。これらの間接引張強度間の比率が低い場合、それは、感水性の比率が高いアスファルトと比較して、アスファルトが水による損傷により感受性であることを示している。感水性は、間接引張強度比（ＩＴＳＲ）、すなわち、パーセントで表され、ＥＮ１２６９７−１２：２００８により決定される、湿った（水でコンディショニングされた）試験片の間接引張強度と乾燥試験片の間接引張強度間の比率を通して計算される。
【０２０４】
本発明の文脈では、「全スラリー」という用語は、例えば、２０１４年２月５日に出願されたＰＣＴ／ＤＫ２０１４／０５００３０に開示され、ＷＯ２０１５／０１４３６４として公開され、参照によりその全体が本明細書に組み込まれている、前処理されたバイオマスが酵素加水分解および／または発酵などの後続の加水分解ステップで直接使用され得るプロセスを含むことを意味する。
【０２０５】
わだち深さは、ホイールが設定された回数前後に走った後にアスファルトに作るわだちの深さの尺度である。
【０２０６】
［特定の実施形態］
１．少なくとも１つの結合剤と、
骨材と、
添加剤と
を含む、アスファルト混合物組成物であって、
少なくとも１つの添加剤がダイジェステートである、アスファルト混合物組成物。
【０２０７】
２．ダイジェステート添加剤が嫌気性消化プロセスから得られる、実施形態１に記載のアスファルト混合物組成物。
【０２０８】
３．組成物が少なくとも１つの充填剤をさらに含む、実施形態１〜２に記載のアスファルト混合物組成物。
【０２０９】
４．ダイジェステート添加剤がＲｅｎｅｓｃｉｅｎｃｅ（登録商標）ダイジェステート添加剤、下水汚泥ダイジェステート添加剤、および／または食品廃棄物ダイジェステート添加剤である、実施形態１〜３に記載のアスファルト混合物組成物。
【０２１０】
５．添加剤がＲｅｎｅｓｃｉｅｎｃｅダイジェステートまたはその由来画分である、実施形態１〜２に記載のアスファルト混合物組成物。
【０２１１】
６．ダイジェステート添加剤が、Ｒｅｎｅｓｃｉｅｎｃｅ（登録商標）ダイジェステート添加剤であり、すなわち、固形物と液状物の両方、低含水量、嫌気性消化による非分解性有機物、懸濁固形物、および解離塩などの溶存物質を含み、アルカリ性のｐＨを有し、Ｒｅｎｅｓｃｉｅｎｃｅ（登録商標）テクノロジー、すなわち、食品廃棄物、段ボール、紙、ラベル、および類似物などの有機性廃棄物を液化かつ／または糖化し、嫌気性消化プロセスを介したバイオガスの生成に使用され得る生物学的液体に変えるために、通常の分別されていない、および／または分別された／部分的に分別された家庭廃棄物などの有機物質を含む廃棄物を、水、酵素、および任意選択で微生物と混合することによって得られる、実施形態１〜５に記載のアスファルト混合物組成物。
【０２１２】
７．結合剤が、石油ビチューメン、舗装グレードビチューメン、硬質舗装グレードビチューメン、カットバックビチューメン、ビチューメンエマルジョン、改質ビチューメンおよび／またはビチューメン混合物などのビチューメン結合剤である、先行する実施形態に記載のアスファルト混合物組成物。
【０２１３】
８．結合剤がタールおよび／または他の非ビチューメン結合剤である、実施形態１〜５に記載のアスファルト混合物組成物。
【０２１４】
９．ダイジェステート添加剤が組成物内で相互混合され、結合剤の一部と置き換わる、先行する実施形態に記載のアスファルト混合物組成物。
【０２１５】
１０．ダイジェステート添加剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％まで結合剤に置き換わる、先行する実施形態に記載のアスファルト混合物組成物。
【０２１６】
１１．ダイジェステート添加剤が、結合剤の約１１重量％または約２２重量％置き換わる、先行する実施形態に記載のアスファルト混合物組成物。
【０２１７】
１２．少なくとも１つの結合剤がビチューメン結合剤である、先行する実施形態に記載のアスファルト混合物組成物。
【０２１８】
１３．結合剤がビチューメンであり、好ましくは、０重量％〜２０重量％、最も好ましくは、約５重量％、１０重量％、または１５重量％のＲｅｎｅｓｃｉｅｎｃｅ（登録商標）ダイジェステート添加剤を含む、先行する実施形態に記載のアスファルト混合物組成物。
【０２１９】
１４．結合剤が、ポリマー改質ビチューメン（ＰｍＢ）などの少なくとも１つのポリマーで改質されており、前記少なくとも１つのポリマーで改質された結合剤を含むアスファルト組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までさらに改質されている、先行する請求項に記載のアスファルト混合物組成物。
【０２２０】
１５．ポリマーがスチレン−ブタジエン−スチレン（ＳＢＳ）である、実施形態１２に記載のアスファルト混合物組成物。
【０２２１】
１６．ポリマーおよびダイジェステート添加剤で改質された結合剤の軟化点が、ポリマーのみで改質された結合剤の軟化点よりも約１℃〜約１０℃高い、実施形態１２〜１３に記載のアスファルト混合物組成物。
【０２２２】
１７．アスファルト組成物が、アスファルト混合物組成物内に約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のＲｅｎｅｓｃｉｅｎｃｅ（登録商標）ダイジェステート添加剤を含む場合、泡が除去されるか、または著しく最小化される、実施形態１２〜１４に記載のアスファルト混合物組成物。
【０２２３】
１８．道路建設における上層から下層までの以下の層のうちの１つまたは複数での使用に適している、先行する実施形態に記載のアスファルト混合物組成物：
ａ）表層
ｂ）結合層
ｃ）基層
ｄ）サブベース
ｅ）路床。
【０２２４】
１９．組成物が、プラストマー、熱可塑性エラストマー、ゴム、粘度調整剤、および反応性ポリマーのうちの１つまたは複数などの可塑性改質剤をさらに含む、先行する実施形態に記載のアスファルト混合物組成物。
【０２２５】
２０．好ましくは、ＥＮ１３１０８または他の適用可能な標準および方法に準拠している、リサイクルされたアスファルト組成物、リサイクルされた結合剤もしくは他のアスファルト混合物組成物成分、塩、下水汚泥、砂、グラビル、プラスチック、金属、および／または他の材料など他の材料をさらに含む、先行する実施形態に記載のアスファルト混合物組成物。
【０２２６】
２１．結合剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含む場合、結合剤が０重量％のダイジェステート添加剤を含む同等のアスファルト混合物組成物に対して、結合剤が−８０％から＋８０％の貫入の変化を示す、先行する実施形態に記載のアスファルト混合物組成物。
【０２２７】
２２．結合剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含む場合、結合剤が０重量％のダイジェステート添加剤を含む同等のアスファルト混合物組成物に対して、結合剤が−５０％〜＋５３％の貫入の変化を示す、先行する実施形態に記載のアスファルト混合物組成物。
【０２２８】
２３．結合剤がアスファルト混合物組成物の約０．５％、１％、５％、１０％、１５％、２０％、２５％、３０％、３５％、４０％、４５％、５０％、５５％、６０％、６５％、または７０重量％のダイジェステート添加剤を含む場合、結合剤の貫入およびアスファルト混合物組成物の耐久性がダイジェステートの濃度に正比例して増加する、実施形態１９に記載のアスファルト混合物組成物。
【０２２９】
２４．結合剤が約１１重量％のダイジェステート添加剤を含む場合、結合剤が、結合剤が０重量％のダイジェステート添加剤を含む同等のアスファルト混合物組成物よりも約５３％高い貫入を示す、先行する実施形態に記載のアスファルト混合物組成物。
【０２３０】
２５．結合剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含む場合、結合剤が０重量％のダイジェステート添加剤を含む同等のアスファルト混合物組成物に対して、結合剤が−３０％〜４０％の軟化点の変化を示す、先行する実施形態に記載のアスファルト混合物組成物。
【０２３１】
２６．結合剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含む場合、結合剤が０重量％のダイジェステート添加剤を含む同等のアスファルト混合物組成物に対して、結合剤が−８％〜１６％の軟化点の変化を示す、先行する実施形態に記載のアスファルト混合物組成物。
【０２３２】
２７．結合剤が約１１重量％のダイジェステート添加剤を含む場合、結合剤が、結合剤が０重量％のダイジェステート添加剤を含む同等のアスファルト混合物組成物に対して、約−８％の軟化点を示す、先行する実施形態に記載のアスファルト混合物組成物。
【０２３３】
２８．組成物中のダイジェステート添加剤を含む結合剤の貫入および軟化点が、ダイジェステート添加剤の添加量に正比例する、先行する実施形態に記載のアスファルト混合物組成物。
【０２３４】
２９．組成物が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含み、結合剤が０重量％のダイジェステート添加剤を含む同等のアスファルト混合物組成物に対して、湿潤条件の場合に５０％まで、乾燥条件の場合に５０％までの間接引張強度の増加を示す、先行する実施形態に記載のアスファルト混合物組成物。
【０２３５】
３０．組成物が、アスファルト混合物組成物の約０．５重量％のダイジェステート添加剤を含み、結合剤が０重量％のダイジェステート添加剤を含む同等のアスファルト混合物組成物に対して、湿潤条件の場合に２６％まで、乾燥条件の場合に２２％までの間接引張強度の増加を示す、先行する実施形態に記載のアスファルトコンクリート混合物組成物。
【０２３６】
３１．組成物が、１重量％までのダイジェステート添加剤を含み、結合剤が０重量％のダイジェステート添加剤を含む同等のアスファルト混合物組成物に対して、約１３％〜２４１％の曲げ剛性率の変化を示す、先行する実施形態に記載のアスファルト混合物組成物。
【０２３７】
３２．アスファルト混合物組成物が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含み、結合剤が０重量％のダイジェステート添加剤を含む同等のアスファルト混合物組成物に対して、５％から４００％の曲げ剛性率の変化を示す、先行する実施形態に記載のアスファルト混合物組成物。
【０２３８】
３３．アスファルト混合物組成物が、約０．５重量％のダイジェステート添加剤を含み、結合剤が０重量％のダイジェステート添加剤を含む同等のアスファルト混合物組成物に対して、約１３％〜７８％の曲げ剛性率の変化を示す、先行する実施形態に記載のアスファルト混合物組成物。
【０２３９】
３４．組成物が、０．５重量％〜１．０重量％のＲｅｎｅｓｃｉｅｎｃｅ（登録商標）ダイジェステート添加剤を含み、結合剤が０重量％のダイジェステート添加剤を含む同等のアスファルト混合物組成物に対して、１３％〜２４１％の曲げ剛性率の変化を示す、先行する実施形態に記載のアスファルト混合物組成物。
【０２４０】
３５．組成物が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含み、結合剤が０重量％のダイジェステート添加剤を含む同等のアスファルト混合物組成物に対して、７０％まで低いわだち深さを示す、先行する実施形態に記載のアスファルト混合物組成物。
【０２４１】
３６．組成物が、１重量％までのダイジェステート添加剤を含み、結合剤が０重量％のダイジェステート添加剤を含む同等のアスファルト混合物組成物に対して、３８％まで低いわだち深さを示す、先行する実施形態に記載のアスファルト混合物組成物。
【０２４２】
３７．アスファルト混合物組成物が、約０．５重量％のダイジェステート添加剤を含み、結合剤が０重量％のダイジェステート添加剤を含む同等のアスファルト混合物組成物に対して、３８％まで低いわだち深さを示す、先行する実施形態に記載のアスファルト混合物組成物。
【０２４３】
３８．組成物が、０．５重量％〜１．０重量％のＲｅｎｅｓｃｉｅｎｃｅ（登録商標）ダイジェステート添加剤を含み、結合剤が０重量％のダイジェステート添加剤を含む同等のアスファルト混合物組成物に対して、３８％まで低いわだち深さを示す、先行する実施形態に記載のアスファルト混合物組成物。
【０２４４】
３９．結合剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％のダイジェステート添加剤を含む場合、アスファルト混合物組成物が、結合剤が０重量％のダイジェステート添加剤を含む同等のアスファルト混合物組成物に対して、３０％までの感水性の改善を示す、先行する実施形態に記載のアスファルト混合物組成物。
【０２４５】
４０．結合剤が約１１重量％のダイジェステート添加剤を含む場合、アスファルト混合物組成物が、１４％までの感水性の改善を示す、先行する実施形態に記載のアスファルト混合物組成物。
【０２４６】
４１．Ｒｅｎｅｓｃｉｅｎｃｅダイジェステート灰が充填剤である、先行する実施形態に記載のアスファルト混合物組成物。
【０２４７】
４２．ダイジェステート添加剤を含むアスファルト混合物組成物を製造するための方法であって、
ａ）ダイジェステート添加剤を提供するステップと、
ｂ）骨材（複数可）を提供するステップと、
ｃ）結合剤（複数可）を提供するステップと、
ｄ）骨材（複数可）および結合剤（複数可）をダイジェステート添加剤と混合して、アスファルト混合物組成物を得るステップと
を含む、ダイジェステート添加剤を含むアスファルト混合物組成物を製造するための方法であって、
以下の少なくとも１つまたは複数を満たす、ダイジェステート添加剤を含むアスファルト混合物組成物を製造するための方法：
（ｉ）Ｒｅｎｅｓｃｉｅｎｃｅ（登録商標）ダイジェステート添加剤、食品廃棄物ダイジェステート添加剤、および／または下水汚泥添加剤などのダイジェステート添加剤が、嫌気性消化によって得られる、
（ｉｉ）骨材が５％未満、１０％未満、１５％未満、または２０％未満（ｗ／ｗ）の水分含有量を含む、
（ｉｉｉ）結合剤がその基準圧縮温度（１１０±２５℃）まで、１〜１２時間、好ましくは、４〜８時間加熱され、撹拌される、
（ｉｖ）ダイジェステート添加剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％までのダイジェステート添加剤の所望の濃度を達成する、
（ｖ）混合が、骨材（複数可）が結合剤（複数可）で完全にコーティングされるまで行われる。
【０２４８】
４３．混合容器が約１５５±２５℃にまで熱される、実施形態４２に記載の方法。
【０２４９】
４４．得られたアスファルト混合物組成物がさらに圧縮される、実施形態４２〜４３に記載の方法。
【０２５０】
４５．実施形態４２〜４４に記載の方法から直接的に得られる、アスファルト混合物組成物。
【０２５１】
４６．ダイジェステート添加剤が、アスファルト混合物組成物の約０．５重量％、１重量％、５重量％、１０重量％、１５重量％、２０重量％、２５重量％、３０重量％、３５重量％、４０重量％、４５重量％、５０重量％、５５重量％、６０重量％、６５重量％、または７０重量％で置き換わり、道路敷設、舗装および舗装された領域、屋根材料、乗り物駐車場、住宅道路、歩道、テニスコートまたは遊び場などのレクリエーション用地、農道または動物キュービクルなどの農業用途、飛行場、滑走路および連絡道路、舗装駐車場、保管場所、ダム建設、沿岸保護などの水圧アプリケーションなどのためのアスファルト混合物組成物の製造に使用される、ダイジェステート添加剤の使用。
【０２５２】
４７．道路敷設、舗装および舗装された領域、屋根材料、乗り物駐車場、住宅道路、歩道、テニスコートまたは遊び場などのレクリエーション用地、農道または動物キュービクルなどの農業用途、飛行場、滑走路および連絡道路、舗装駐車場、保管場所、ダム建設、沿岸保護などの水圧アプリケーションなどのための、実施形態１〜４１に記載されかつ／または実施形態４２〜４４に従って得られるアスファルト混合物組成物の使用。
【０２５３】
［本発明のさらなる実施形態］
第１の態様では、本発明は、ビチューメンなどの結合剤と、ダイジェステート添加剤と、任意選択で１つまたは複数のさらなる成分（複数可）とを含む組成物に関する。適切なさらなる成分は、例えば、骨材、任意選択で１つもしくは複数の充填剤、ならびに／または１つもしくは複数の分散剤（複数可）、界面活性剤（複数可）、ハイドロトロピック剤（複数可）、乳化剤（複数可）、保存剤（複数可）、消泡剤（複数可）、粘度調整剤（複数可）、反応性ポリマー（複数可）、およびそれらの任意の組合せなどの１つもしくは複数の活性成分（複数可）を含み得る。
【０２５４】
そのような組成物は、例えば、シーリング作業、道路工事、舗装工事、表面層の提供、シーリング層の提供、道路の提供および舗装の提供、道路の最上層の提供における、ならびに／または例えば、（ｉ）農業、（ｉｉ）建物および工業用舗装、（ｉｉｉ）水力学および侵食制御、（ｉｖ）工業用、（ｖ）舗装、（ｖｉ）鉄道、および（ｖｉｉ）レクリエーションに関連する幅広いアプリケーションにおける建設作業に適し得る。
【０２５５】
第２の態様では、本発明は、シーリング作業、道路工事、舗装工事、表面層の提供、シーリング層の提供、道路の提供および舗装の提供、道路の最上層の提供の１つまたは複数における第１、第４または第８の態様による組成物の使用に関する。このような用途は、（ｉ）農業、（ｉｉ）建物および工業用舗装、（ｉｉｉ）水力学および侵食制御、（ｉｖ）工業、（ｖ）舗装、（ｖｉ）鉄道、および（ｖｉｉ）レクリエーションに関連するアプリケーションを含み得る。
【０２５６】
第３の態様では、本発明は、本発明の第１、第４、または第８の態様による組成物を含むシーリング層に関する。そのようなシーリング層は、例えば、屋根、ダム、プール、池、湖、屋根、橋、トンネル、道路などに含まれ得る。
【０２５７】
第４の態様では、本発明は、本発明の第１または第８の態様による組成物を含むアスファルト組成物に関する。そのようなアスファルト組成物は、鉱物骨材、任意選択で充填剤を含み、マスチックアスファルトまたは圧延アスファルトを含み得る。
【０２５８】
第５の態様では、本発明は、本発明の第１、第４、または第８の態様による組成物を含む道路および／または舗装に関する。そのような道路は、通常、表面層と、任意選択で、結合剤層、ベース層、および／またはサブベース層などの１つまたは複数のさらなる層とを含む。層のいずれも、第１、第４、または第９の態様による組成物を含み得る。
【０２５９】
第６の態様では、本発明は、本発明の第１、第４、もしくは第８の態様による組成物の提供および／または使用ならびに本発明の第２または第１０の態様による使用を含む建設工事に関する。
【０２６０】
第７の態様では、本発明は、本発明の第１、第４または第８の態様による組成物を提供するためのプロセスであって、ビチューメン、１つまたは複数の可塑性改質剤（複数可）、ダイジェステート添加剤、および任意選択の１つまたは複数のさらなる成分（複数可）を混合するステップを含むプロセスに関する。混合は、少なくとも部分的に、１４０℃〜２２０℃、１６０℃〜２００℃、または１７０℃〜１８０℃の温度で実施され得る。
【０２６１】
第８の態様では、本発明は、本発明の第１または第４の態様による組成物を含むビチューメンエマルジョンに関する。
【０２６２】
第９の態様では、本発明は、第１、第４、または第８の態様による組成物の使用を含む、メンテナンス、修理、および／もしくはリサイクルプロセス、ならびに／または本発明の第３または第５の態様によるシーリング層、道路または舗装のメンテナンス、修理、および／またはリサイクルに関する。
【０２６３】
本発明の目的は、舗装混合物用のアスファルト組成物を製造するための原料としてダイジェステート添加剤を使用することによって廃棄物成分をリサイクルすることである。
【０２６４】
本発明は、以下の番号が付けられた実施形態によってさらに説明される：
【０２６５】
１．ビチューメンと、ダイジェステート添加剤と、任意選択で１つまたは複数のさらなる成分（複数可）とを含む組成物。
【０２６６】
２．ビチューメンが直留ビチューメン、硬質ビチューメン、酸化ビチューメン、カットバックビチューメンまたは流動ビチューメンである、実施形態１に記載の組成物。
【０２６７】
３．さらなる成分（複数可）が、それらの任意の組合せを含めて、天然の、製造された、リサイクルされた骨材などの１つまたは複数の骨材（複数可）および任意選択で充填剤（複数可）である、実施形態１または２に記載の組成物。
【０２６８】
４．骨材が、粗骨材、細骨材、オールイン骨材、および充填剤骨材のうちの１つまたは複数である、実施形態３に記載の組成物。
【０２６９】
５．骨材または充填剤が、それらの任意の組合せを含めて、花崗岩、閃長岩、花崗閃緑岩、閃緑岩、斑れい岩、ドレライト、ダイアベース、流紋岩、粗面岩、安山岩、デイサイト、玄武岩などの火成岩、堆積岩、および／または変成岩、砂岩、グリットストーン、コングロマリット、ブレシア、花崗質砂岩、グレイワッケ、珪岩（オルソ）、頁岩、シルトストーン、石灰岩、チョーク、ドロマイト、チャート、フリント、アンフィボライト、片麻岩、グラヌライト、ホーンフェルス、大理石、珪岩（メタ）、蛇紋岩、片岩、スレートを含む、実施形態３または４に記載の組成物。
【０２７０】
６．組成物が道路建設、シーリング作業などに適している、先行する実施形態のいずれか１つに記載の組成物。
【０２７１】
７．（ｉ）ビチューメン、（ｉｉ）ビチューメンおよび可塑性改質剤（すなわち、ポリマー改質ビチューメン（ＰＭＢ））、（ｉｉｉ）ダイジェステート添加剤を含むビチューメン、ＰＭＢおよびダイジェステート添加剤、または組成物が、ＥＮ１２５９１、ＥＮ１３９２４、ＥＮ１４０２３、ＩＳ７３：２００６、ＡＳＴＭ  Ｄ９４６−０９、ＡＳＴＭ  Ｄ３３８１−０９およびＭ２２６−８０、ＥＮ１２５９１：２００９ａ（ＢＳＩ、２００９ａ）、ＥＮ１３９２４：２００６（ＢＳＩ、２００６）、ＥＮ１４０２３：２０１０（ＢＳＩ、２０１０ａ）、ＥＮ１３３０４：２００９（ＢＳＩ、２００９ｂ）、ＥＮ１３３０５：２００９（ＢＳＩ、２００９ｃ）、ＥＮ１５３２２：２０１３（ＢＳＩ、２０１３）、ＥＮ１４０２３：２０１０（ＢＳＩ、２０１０ａ）、ＥＮ１４７７１：２０１２（ＢＳＩ、２０１２ａ）、ＥＮ１４７７０：２０１２（ＢＳＩ、２０１２ｂ）、ＥＮ１３５８９：２００８（ＢＳＩ、２００８）、ＥＮ１３７０３：２００３（ＢＳＩ、２００３）、ＥＮ１３５８７：２０１０（ＢＳＩ、２０１０ｂ）、またはＥＮ１３３９８：２０１０（ＢＳＩ、２０１０ｃ）で指定された１つまたは複数の特徴を有する、先行する実施形態のいずれか１つに記載の組成物。
【０２７２】
８．ビチューメン、ＰＭＢ、リグニンを含むビチューメン、リグニンを含むＰＭＢ、または組成物が、グレード２０／３０、３０／４５、３５／５０、４０／６０、５０／７０、７０／１００、１００／１５０、１６０／２２０、２５０／３３０、または３３０／４３０である、先行する実施形態のいずれか１つに記載の組成物。
【０２７３】
９．１つまたは複数の可塑性改質剤が、それらの任意の組合せを含めた、１つもしくは複数のプラストマー、１つもしくは複数の熱可塑性エラストマー、１つもしくは複数のゴム、１つもしくは複数の粘度調整剤、および／または１つもしくは複数の反応性ポリマーである、先行する実施形態のいずれか１つに記載の組成物。
【０２７４】
１０．プラストマーが、例えば、エチレン−酢酸ビニル（ＥＶＡ）、エチレン−アクリル酸メチル（ＥＭＡ）、エチレン−アクリル酸ブチル（ＥＢＡ）、アタクチックポリプロピレン（ＡＰＰ）、ポリエチレン（ＰＥ）、ポリプロピレン（ＰＰ）、ポリ塩化ビニル（ＰＶＣ）、およびポリスチレン（ＰＳ）のうちの１つまたは複数である、先行する実施形態のいずれか１つに記載の組成物。
【０２７５】
１１．１つまたは複数のプラストマーが、それらの任意の組合せを含めて、ＥＶＡ、ＥＭＡ、ＥＢＡ、ＡＰＰ、ＰＥ、ＰＰ、ＰＶＣ、およびＰＳのうちの１つまたは複数から選択される、先行する実施形態のいずれか１つに記載の組成物。
【０２７６】
１２．熱可塑性エラストマーが、例えば、ブタジエンエラストマー（ＳＢＥ）、線形または放射状スチレン−ブタジエン−スチレンエラストマー（ＳＢＳ）、スチレン−ブタジエンゴム（ＳＢＲ）、スチレン−イソプレン−スチレンエラストマー（ＳＩＳ）、スチレン−エチレン−ブタジエン−スチレンエラストマー（ＳＥＢＳ）、エチレン−プロピレン−ジエンターポリマー（ＥＰＤＭ）、イソブテン−イソプレンランダムコポリマー（ＩＩＲ）、ポリイソブテン（ＰＩＢ）、ポリブタジエン（ＰＢＤ）、ポリイソプレン（ＰＩ）のうちの１つまたは複数である、先行する実施形態のいずれか１つに記載の組成物。
【０２７７】
１３．１つまたは複数の熱可塑性エラストマーが、それらの任意の組合せを含めて、ＳＢＥ、ＳＢＳ、ＳＢＲ、ＳＩＳ、ＥＢＳ、ＥＰＤＭ、ＩＩＲ、ＰＩＢ、ＰＢＤ、およびＰＩのうちの１つまたは複数から選択される、先行する実施形態のいずれか１つに記載の組成物。
【０２７８】
１４．ゴムが、ラテックスなどの天然ゴム、またはリサイクルされたタイヤゴムもしくはリサイクルされたクラムゴムなどの合成ゴムである、先行する実施形態のいずれか１つに記載の組成物。
【０２７９】
１５．粘度調整剤が、それらの任意の組合せを含めて、１つもしくは複数のフラックスオイル（芳香族、ナフテン酸、パラフィニック）、またはフィッシャー・トロプシュワックスである、先行する実施形態のいずれか１つに記載の組成物。
【０２８０】
１６．反応性ポリマーが、それらの任意の組合せを含めて、エチレン、アクリル酸エステルおよびグリシジルメタクリレートの１つもしくは複数のランダムターポリマー、または無水マレイン酸グラフト化スチレン−ブタジエン−スチレンコポリマーである、先行する実施形態のいずれか１つに記載の組成物。
【０２８１】
１７．活性成分が、１つまたは複数の分散剤（複数可）、界面活性剤（複数可）、ハイドロトロピック剤（複数可）、乳化剤（複数可）、保存剤（複数可）、消泡剤（複数可）、粘度調整剤（複数可）、反応性ポリマー（複数可）、およびそれらの任意の組合せを含むか、またはそれらからなる群から選択される、先行する実施形態のいずれか１つに記載の組成物。
【０２８２】
１８．１つまたは複数のさらなる成分または活性成分が、０．００１％〜５％（ｗ／ｗ）の範囲で存在する、先行する実施形態のいずれか１つに記載の組成物。
【０２８３】
１９．ビチューメン、１つまたは複数の可塑性改質剤（複数可）、リグニン、ならびに任意選択の１つまたは複数のさらなる成分および／または活性剤が相互混合された状態にある、先行する実施形態のいずれか１つに記載の組成物。
【０２８４】
２０．相互混合されている状態が、溶液として相互混合されていること、懸濁液として相互混合されていること、エマルジョンとして相互混合されていること、分散液として相互混合されていること、スラリーとして相互混合されていること、およびそれらの任意の組合せを含むか、またはそれらからなる群から選択される、実施形態１９に記載の組成物。
【０２８５】
２１．１つまたは複数の分散剤が、非イオン性、アニオン性、カチオン性、および両性分散剤（複数可）、ならびにそれらの任意の組合せ、ならびに／またはその適合性混合物を含むか、またはそれらからなる群から選択される、実施形態１７から２０のいずれか１つに記載の組成物。
【０２８６】
２２．１つまたは複数の分散剤が、流体組成物中に、任意選択の骨材（複数可）および／または任意選択の充填剤（複数可）を含むか、または除外して、組成物に対して、１０〜５０，０００ｐｐｍまたは２００〜２０，０００ｐｐｍ、３００〜１８，０００ｐｐｍなど、例えば、４００〜１６，０００ｐｐｍ、例えば、５００〜１４，０００ｐｐｍ、６００〜１２，０００ｐｐｍなど、７００〜１０，０００ｐｐｍ、例えば、８００〜８，０００ｐｐｍ、９００〜７，０００ｐｐｍなど、例えば、１，０００〜６，０００ｐｐｍ、１，２００〜５，０００ｐｐｍ、１，４００〜５，０００ｐｐｍなど、例えば、１，６００〜４，０００ｐｐｍ、１，８００〜３，０００ｐｐｍ、２，０００〜２，８００ｐｐｍなど、例えば、２，２００〜２，６００ｐｐｍ（ｗ／ｗ）の量で存在する、実施形態１７から２１のいずれか１つに記載の組成物。
【０２８７】
２３．１つまたは複数の界面活性剤が、アニオン性、カチオン性、双性イオン性、および非イオン性界面活性剤、ならびにそれらの任意の組合せならびに／または適合性混合物を含むか、またはそれらからなる群から選択される、実施形態１７から２２のいずれか１つに記載の組成物。
【０２８８】
２４．１つまたは複数の界面活性剤が、流体組成物中に、任意選択の骨材（複数可）および／または任意選択の充填剤（複数可）を含むか、または除外して、組成物に対して、１０〜５０，０００ｐｐｍまたは２００〜２０，０００ｐｐｍ、３００〜１８，０００ｐｐｍなど、例えば、４００〜１６，０００ｐｐｍ、例えば、５００〜１４，０００ｐｐｍ、６００〜１２，０００ｐｐｍなど、７００〜１０，０００ｐｐｍ、例えば、８００〜８，０００ｐｐｍ、９００〜７，０００ｐｐｍなど、例えば、１，０００〜６，０００ｐｐｍ、１，２００〜５，０００ｐｐｍ、１，４００〜５，０００ｐｐｍなど、例えば、１，６００〜４，０００ｐｐｍ、１，８００〜３，０００ｐｐｍ、２，０００〜２，８００ｐｐｍなど、例えば、２，２００〜２，６００ｐｐｍ（ｗ／ｗ）の量で存在する、実施形態１７から２３のいずれか１つに記載の組成物。
【０２８９】
２５．１つまたは複数のハイドロトロピック剤が、非イオン性、アニオン性、カチオン性、および両性ハイドロトロープ、ならびにそれらの任意の組合せならびに／または適合性混合物を含むか、またはそれらからなる群から選択される、実施形態１７から２４のいずれか１つに記載の組成物。
【０２９０】
２６．１つまたは複数のハイドロトロピック剤が、流体組成物中に、任意選択の骨材（複数可）および／または任意選択の充填剤（複数可）を含むか、または除外して、組成物に対して、１０〜５０，０００ｐｐｍまたは２００〜４０，０００ｐｐｍ、３００〜３０，０００ｐｐｍなど、例えば、４００〜２０，０００ｐｐｍ、例えば、５００〜１５，０００ｐｐｍ、６００〜１２，０００ｐｐｍなど、７００〜１０，０００ｐｐｍ、例えば、８００〜８，０００ｐｐｍ、９００〜７，０００ｐｐｍなど、例えば、１，０００〜６，０００ｐｐｍ、１，２００〜５，０００ｐｐｍ、１，４００〜５，０００ｐｐｍなど、例えば、１，６００〜４，０００ｐｐｍ、１，８００〜３，０００ｐｐｍ、２，０００〜２，８００ｐｐｍなど、例えば、２，２００〜２，６００ｐｐｍ（ｗ／ｗ）の量で存在する、実施形態１７から２５のいずれか１つに記載の組成物。
【０２９１】
２７．１つまたは複数の乳化剤が、リン酸ナトリウム（複数可）、ステアロイル乳酸ナトリウムカチオン、レシチン、ＤＡＴＥＭ（モノグリセリドのジアセチル酒石酸エステル）、ならびにそれらの任意の組合せならびに／または適合性混合物を含むか、またはそれらからなる群から選択される、実施形態１７から２６のいずれか１つに記載の組成物。
【０２９２】
２８．１つまたは複数の乳化剤が、流体組成物中に、任意選択の骨材（複数可）および／または任意選択の充填剤（複数可）を含むか、または除外して、組成物に対して、１０〜５０，０００ｐｐｍまたは２００〜２０，０００ｐｐｍ、３００〜１８，０００ｐｐｍなど、例えば、４００〜１６，０００ｐｐｍ、例えば、５００〜１４，０００ｐｐｍ、６００〜１２，０００ｐｐｍなど、７００〜１０，０００ｐｐｍ、例えば、８００〜８，０００ｐｐｍ、９００〜７，０００ｐｐｍなど、例えば、１，０００〜６，０００ｐｐｍ、１，２００〜５，０００ｐｐｍ、１，４００〜５，０００ｐｐｍなど、例えば、１，６００〜４，０００ｐｐｍ、１，８００〜３，０００ｐｐｍ、２，０００〜２，８００ｐｐｍなど、例えば、２，２００〜２，６００ｐｐｍ（ｗ／ｗ）の量で存在する、実施形態２６〜３６のいずれか１つに記載の組成物。
【０２９３】
２９．１つまたは複数の保存剤が、１つまたは複数のカルボン酸塩、安息香酸塩、パラベン（複数可）、アルデヒド（複数可）、チアジン（複数可）、有機酸（複数可）などの安息香酸誘導体、およびそれらの任意の組合せを含むか、またはそれらからなる群から選択される、実施形態１７から２８のいずれか１つに記載の組成物。
【０２９４】
３０．１つまたは複数の分散剤が、流体組成物中に、任意選択の骨材（複数可）および／または任意選択の充填剤（複数可）を含むか、または除外して、組成物に対して、１０〜５０，０００ｐｐｍまたは２０〜１０，０００ｐｐｍ、３０〜８，０００ｐｐｍなど、例えば、４０〜６，０００ｐｐｍ、例えば、５０〜５，０００ｐｐｍ、６０〜４，０００ｐｐｍなど、７０〜３，０００ｐｐｍ、例えば、８０〜２，０００ｐｐｍ、９０〜１，５００ｐｐｍなど、例えば、１００〜１，２００ｐｐｍ、１２０〜１，０００ｐｐｍ、１４０〜８００ｐｐｍなど、例えば、１６０〜６００ｐｐｍ、１８０〜４００ｐｐｍ、２００〜３００ｐｐｍなど、例えば、２，２００〜２５０ｐｐｍ（ｗ／ｗ）の量で存在する、実施形態１７から２９のいずれか１つに記載の組成物。
【０２９５】
３１．１つまたは複数の消泡剤が、活性シリコーンポリマー（複数可）、シロキサンポリマー（複数可）、有機修飾シロキサン（複数可）、ポリプロピレンベースのポリエーテル分散液を含む非シリコーン化合物（複数可）／組成物（複数可）、脂肪酸タイプの消泡剤、非イオン性乳化剤、およびそれらの任意の組合せを含むか、またはそれらからなる群から選択される、実施形態１７から３０のいずれか１つに記載の組成物。
【０２９６】
３２．１つまたは複数の消泡剤が、流体組成物中に、任意選択の骨材（複数可）および／または任意選択の充填剤（複数可）を含むか、または除外して、組成物に対して、１０〜５０，０００ｐｐｍまたは２０〜１０，０００ｐｐｍ、３０〜８，０００ｐｐｍなど、例えば、４０〜６，０００ｐｐｍ、例えば、５０〜５，０００ｐｐｍ、６０〜４，０００ｐｐｍなど、７０〜３，０００ｐｐｍ、例えば、８０〜２，０００ｐｐｍ、９０〜１，５００ｐｐｍなど、例えば、１００〜１，２００ｐｐｍ、１２０〜１，０００ｐｐｍ、１４０〜８００ｐｐｍなど、例えば、１６０〜６００ｐｐｍ、１８０〜４００ｐｐｍ、２００〜３００ｐｐｍなど、例えば、２，２００〜２５０ｐｐｍ（ｗ／ｗ）の量で存在する、実施形態１７から３１のいずれか１つに記載の組成物。
【０２９７】
３３．１つまたは複数の粘度調整剤が、芳香族、ナフテン、パラフィニックなどの１つもしくは複数のフラックスオイル、または芳香族、ナフテン、パラフィニック、フィッシャー・トロプシュワックスの任意の組合せ、およびそれらの任意の組合せを含むか、またはそれらからなる群から選択される、実施形態１７から３２のいずれか１つに記載の組成物。
【０２９８】
３４．１つまたは複数の粘度調整剤が、流体組成物中に、任意選択の骨材（複数可）および／または任意選択の充填剤（複数可）を含むか、または除外して、組成物に対して、１０〜５０，０００ｐｐｍまたは２０〜１０，０００ｐｐｍ、３０〜８，０００ｐｐｍなど、例えば、４０〜６，０００ｐｐｍ、例えば、５０〜５，０００ｐｐｍ、６０〜４，０００ｐｐｍなど、７０〜３，０００ｐｐｍ、例えば、８０〜２，０００ｐｐｍ、９０〜１，５００ｐｐｍなど、例えば、１００〜１，２００ｐｐｍ、１２０〜１，０００ｐｐｍ、１４０〜８００ｐｐｍなど、例えば、１６０〜６００ｐｐｍ、１８０〜４００ｐｐｍ、２００〜３００ｐｐｍなど、例えば、２，２００〜２５０ｐｐｍ（ｗ／ｗ）の量で存在する、実施形態１７〜３３のいずれか１つに記載の組成物。
【０２９９】
３５．１つまたは複数の反応性ポリマー（複数可）が、エチレン、アクリル酸エステルおよびグリシジルメタクリレートのランダムターポリマー、または無水マレイン酸グラフト化スチレン−ブタジエン−スチレンコポリマー、ならびにそれらの任意の組合せのうちの１つまたは複数を含むか、またはそれらからなる群から選択される、実施形態１７〜３４のいずれか１つに記載の組成物。
【０３００】
３６．１つまたは複数の反応性ポリマーが、流体組成物中に、任意選択の骨材（複数可）および／または任意選択の充填剤（複数可）を含むか、または除外して、組成物に対して、１０〜５０，０００ｐｐｍまたは２０〜１０，０００ｐｐｍ、３０〜８，０００ｐｐｍなど、例えば、４０〜６，０００ｐｐｍ、例えば、５０〜５，０００ｐｐｍ、６０〜４，０００ｐｐｍなど、７０〜３，０００ｐｐｍ、例えば、８０〜２，０００ｐｐｍ、９０〜１，５００ｐｐｍなど、例えば、１００〜１，２００ｐｐｍ、１２０〜１，０００ｐｐｍ、１４０〜８００ｐｐｍなど、例えば、１６０〜６００ｐｐｍ、１８０〜４００ｐｐｍ、２００〜３００ｐｐｍなど、例えば、２，２００〜２５０ｐｐｍ（ｗ／ｗ）の量で存在する、実施形態１７〜３５のいずれか１つに記載の組成物。
【０３０１】
３７．組成物が、ダイジェステート添加剤を有さない同等の組成物と比較した場合、少なくとも１０、２０、３０、４０、５０、６０、７０、８０、もしくは９０％少ない消泡剤、または消泡剤なしなどの著しく少ない消泡剤を必要とする、先行する実施形態のいずれか１つに記載の組成物。
【０３０２】
３８．組成物が、ダイジェステート添加剤を有さない同等の組成物と比較した場合、少なくとも１０、２０、３０、４０、５０、６０、７０、８０、もしくは９０％少ない消泡可塑性改質剤などの著しく少ない可塑性改質剤を必要とする、先行する実施形態のいずれか１つに記載の組成物。
【０３０３】
３９．組成物が、ダイジェステート添加剤を含む同等の組成物と比較した場合、貫入および軟化点などの１つまたは複数の品質パラメータなどの同等の特徴を提供するために、少なくとも１０、２０、３０、４０、５０％以上の非ビチューメン由来炭素などの著しく多くの非ビチューメン由来炭素を含む、先行する実施形態のいずれか１つに記載の組成物。
【０３０４】
４０．組成物が、（ｉ）例えば、混合ならびに／または空気および／もしくは酸素への表面の暴露下での酸化の著しい減少、（ｉｉ）ＵＶ耐性の著しい増加、ならびに／または（ｉｉｉ）寿命の著しい増加のうちの１つまたは複数を示し、著しい減少もしくは増加が、ダイジェステート添加剤を有さない組成物と比較した場合、少なくとも１０、２０、３０、４０または５０％である、先行する実施形態のいずれか１つに記載の組成物。
【０３０５】
４１．シーリング作業、道路工事、舗装工事、表面層の提供、シーリング層の提供、道路の提供および舗装の提供、道路の最上層の提供のうちの１つまたは複数における、先行する実施形態のいずれか１つに記載の組成物の使用。
【０３０６】
４２．先行する実施形態のいずれか１つに記載の組成物を含む、シーリング層。
【０３０７】
４３．実施形態４２に記載のシーリング層であって、前記シーリング層が屋根、ダム、プール、池、湖、屋根、橋、トンネル、道路などに含まれる、実施形態４２に記載のシーリング層。
【０３０８】
４４．シーリング層が５〜１５、または７〜１０％のビチューメンを含み、任意選択で、マスチックアスファルトを２１０℃の温度に加熱することによって提供され、層状に広げられて、例えば、２０ｍｍの不浸透性のバリアを形成する、実施形態４２または４３に記載のシーリング層。
【０３０９】
４５．実施形態１から４０のいずれか１つに記載の組成物を含む、アスファルト組成物。
【０３１０】
４６．実施形態４５に記載のアスファルトであって、アスファルトが、マスチックアスファルトまたは圧延アスファルトである、実施形態４５に記載のアスファルト。
【０３１１】
４７．実施形態１〜４０、４５または４６のいずれか１つに記載の組成物を含む、道路および／または舗装。
【０３１２】
４８．表面層と、任意選択で１つまたは複数のさらなる層とを含む、実施形態４７に記載の道路および／または舗装。
【０３１３】
４９．１つまたは複数のさらなる層が、結合剤層、ベース層、および／またはサブベース層である、実施形態４７または４８に記載の道路および／または舗装。
【０３１４】
５０．表面層が、実施形態１〜４０、４５または４６のいずれか１つに記載の組成物を含む、実施形態４７〜４９のいずれか１つに記載の道路および／または舗装。
【０３１５】
５１．１つまたは複数のさらなる層が、実施形態１〜４０、４５または４６のいずれか１つに記載の組成物を含む、実施形態４７〜５０のいずれか１つに記載の道路および／または舗装。
【０３１６】
５２．実施形態４１に記載の使用などの実施形態１〜４０、４５または４６のいずれか１つに記載の組成物の提供および／または使用を含む、建設工事。
【０３１７】
５３．実施形態５２に記載の建設工事であって、前記工事が、道路工事および／またはシーリング工事である、実施形態５２に記載の建設工事。
【０３１８】
５４．実施形態１〜４０、４５または４６のいずれか１つに記載の組成物を提供するための方法であって、ビチューメン、および任意選択の１つまたは複数のさらなる成分（複数可）を混合するステップを含む、実施形態１〜４０、４５または４６のいずれか１つに記載の組成物を提供するためのプロセス。
【０３１９】
５５．混合が、１４０〜２２０、１６０〜２００、または１７０〜１８０℃の温度での混合を含む、実施形態５４に記載のプロセス。
【０３２０】
５６．実施形態１〜４０、４５もしくは４６のいずれか１つに記載の組成物の使用、および／または実施形態４２〜４４、もしくは４７〜５１のいずれか１つに記載のシーリング層、道路もしくは舗装の使用を含む、メンテナンス、修理、および／またはリサイクルプロセス。
【実施例】
【０３２１】
［実施例１−ダイジェステート添加剤の調製］
［１．１−Ｒｅｎｅｓｃｉｅｎｃｅ（登録商標）ダイジェステート添加剤およびＲｅｎｅｓｃｉｅｎｃｅ（登録商標）ダイジェステート灰の調製］
実験室規模のアスファルト実験用のダイジェステート添加剤を、例えば、ＷＯ２０１４／１９８２７４およびＷＯ２０１３／１８７７８に記載されているように、１つまたは複数の添加された酵素、その後の嫌気性消化に供されることからの酵素処理を含む、実証規模のＲｅｎｅｓｃｉｅｎｃｅ（登録商標）プロセスで処理された分別されていない欧州都市固形廃棄物（ＭＳＷ）から調製した。
【０３２２】
実験を、デンマークのコペンハーゲンにあるＡｍａｇｅｒリソースセンター（ＡＲＣ）のＲｅｎｅｓｃｉｅｎｃｅ（登録商標）実証プラントで実施した。
【０３２３】
ＡＲＣ  Ｒｅｎｅｓｃｉｅｎｃｅ（登録商標）廃棄物リファイナリーのコンセプトは、ＭＳＷを次の４つの生成物に分別することであった。バイオメタン生成または他のプロセスに適した生体スラリー（以下、生物学的液体と呼ぶ）、リサイクル用の不活性物質（ガラスおよび砂）、ならびにごみ固形燃料（ＲＤＦ）および廃棄物固形燃料（ＳＲＦ）生成、ならびに金属、プラスチック、木材のリサイクルに適した無機材料の「２次元」（２Ｄ）と「３次元」（３Ｄ）の両方の画分。
【０３２４】
都市部からのＭＳＷを収集した。ＭＳＷをＲｅｎｅｓｃｉｅｎｃｅ（登録商標）廃棄物リファイナリーに輸送し、そこでプロセシングされるまで廃棄物ピットに保管した。
【０３２５】
この例で適用されたＲｅｎｅｓｃｉｅｎｃｅ（登録商標）テクノロジーは、３つのステップで構成されていた。
【０３２６】
第１ステップは、ＭＳＷを熱水により４０〜７５℃の範囲の温度に２０〜６０分間穏やかに加熱（前処理）することであった。この加熱および混合期間により、プラスチックバッグが開き、分解可能な成分の十分なパルプ化が提供され、酵素を添加する前に、より均一な有機相が調製された。加熱期間中、温度を酵素的加水分解に使用される単離された酵素調製物の最適に調整した。熱水を、きれいな水道水として、または最初に洗浄ドラムで使用された洗浄水として添加し、次いで穏やかな加熱ステップに再循環した。
【０３２７】
第２ステップは、酵素的加水分解および発酵（液化）であった。酵素的液化および発酵を、酵素の性能に最適な温度およびｐＨで約１２〜１８時間の滞留時間連続的に行った。この加水分解および発酵により、ＭＳＷの生体部分を生物学的液体に液化した。
【０３２８】
この例で実践されているＲｅｎｅｓｃｉｅｎｃｅ（登録商標）テクノロジーの第３ステップは、図３に概説されているように、生物学的液体を非分解性画分から分離する分離ステップであった。分離を、図３に概説されているように、バリスチックセパレーター、洗浄ドラム、および水圧プレスで行った。バリスチックセパレーターにより、酵素処理されたＭＳＷを、生物学的液体、例えば、非生分解性の２Ｄ材料の画分、例えば、非生分解性の３Ｄ材料の画分に分離した。３Ｄ画分（缶やペットボトルなどの物理的な３次元物体）は大量の生物学的液体を結合しなかったため、３Ｄ画分を洗浄するには１回の洗浄ステップおよび乾燥ステップで十分であった。２Ｄ画分（例としてテキスタイルとフォイル）は、かなりの量の生物学的液体を結合した。したがって、２Ｄ画分をスクリュープレスを使用してプレスし、洗浄し再度プレスして、生物学的液体の回収を最適化し、「きれい」で乾燥した２Ｄ画分を取得した。これらの２つの洗浄ステップ中に、不活性物質（沈んだ）を２つの砂洗浄機様機械によって分離し、繊維（洗浄中に水中で得られた）を、０．６ｍｍの穴のある２つの回転ふるいドラムによって分離し、スラッジプレスでプレス乾燥した。回転ドラムおよびスラッジプレスからのリジェクト水を、２台の洗浄機に再循環した。砂およびガラスであった不活性材料を、２つの振動ふるいを使用して、さらに「微細な」分離に供することによって、生物学的液体からふるいにかけた。最初ふるいは、５ｍｍのふるいで、主に非分解性の汚染物質を分離した。３ｍｍのふるいを有する第２の振動ふるいは、かなりの量の生分解性材料を含むより大きな繊維（繊維および生分解性材料とともにより細かい砂および他の不活性物質）を分離した。
【０３２９】
酵素を添加した廃棄物を、実質的に水平軸を中心に回転するチャンバーを特徴とし、その内面にスパイラルアレイを形成する付属品を備え、両方向に回転が行われるとＭＳＷを連続的に前後に動かす、ＷＯ２０１１／０３２５５７に記載されているものと同様の「バイオリアクター」と呼ばれるリアクター内でインキュベートした。リアクターが満たされている程度に応じて、リアクター内のＭＳＷの平均「滞留時間」を制御した。リアクターは、適切な温度を維持できるように加熱要素を備えていた（プロセス自体によって十分な熱が生成されなかった場合）。ＭＳＷをリアクターに連続的に導入し、部分的に分解したＭＳＷをリアクターから連続的に除去しながら、一定の平均滞留時間を得た。
【０３３０】
分別されていないＭＳＷを、Ｒｅｎｅｓｃｉｅｎｃｅ（登録商標）デモプラントに連続的にロードした。使用した単離酵素調製物は、リグノセルロースバイオマスの変換のために最適化され、ＣＥＬＬＩＣ  ＣＴＥＣ３（商標）の商品名でＮＯＶＯＺＹＭＥＳ（商標）によって提供された市販のセルラーゼ調製物であった。単離されたセルラーゼ調製物が使用された期間、９ｇの酵素調製物に相当する量を、入ってくるＭＳＷの１ｋｇあたりに添加した（０．９重量％）。同様の結果が、Ｃｅｌｌｉｃ  ＣＴｅｃ２ＴＭ（Ｎｏｖｏｚｙｍｅｓ  Ａ／Ｓ）およびＡＣＣＥＬＬＥＲＡＳＥ  １５００（商標）（Ｇｅｎｅｎｃｏｒ）などの他の市販の酵素製剤を使用して得られると考えられる。
【０３３１】
より単純な単離されたセルラーゼ調製物もまた、本発明の方法を実施するために効果的に使用され得る。
【０３３２】
操作の設定は、以下のとおりであった。
・入ってくるＭＳＷストリームを２８０ｋｇ  ＭＳＷ／ｈの速度で酵素リアクターに導入した。
・約５０℃のバッファータンクに保管された後、速度５６０Ｌ水／時間で給湯器で約７５℃に加熱された再循環洗浄水の溶液を添加することにより、入ってくるＭＳＷストリームの非水含有量を調整した。
・０．９重量％で入ってくるＭＳＷストリームにＣＴＥＣ３（商標）を導入した。
・約５０℃で約１２時間の平均保持時間を達成するように酵素リアクターを実行する。
・２：１  ＭＳＷ：水
・１３、５  Ｔリアクター充填
【０３３３】
生成された生物学的液体を、デンマーク工科大学のパイロット規模の嫌気性ダイジェスターＳｈｅａｒ  Ｅｎｈａｎｃｅｄ  Ａｎａｅｒｏｂｉｃ  Ｄｉｇｅｓｔｉｏｎ（ＳＥＡＤ）においてバイオメタン生成に使用した。パイロット規模のＣＳＴＲ（Ｃｏｎｔｉｎｕｅｄ  Ｓｔｉｒｒｅｄ  Ｔａｎｋ  Ｒｅａｃｔｏｒ）は、ＶＥＯＬＩＡ／ＢｉｏｔｈａｎｅＴＭが提供する可動ＳＥＡＤ嫌気性ダイジェスターであった。ＳＥＡＤ嫌気性ダイジェスターは、生物学的変換が行われる５００リットルタンク（φ０．６×２．１ｍ）であった。リアクター底部でのバイオガスの再注入（２３０Ｌ／ｈ）および再循環ポンプ（２−６ｍ３／ｈ）により、主要タンクを混合した。再循環された液体を、せん断力を加え、粒子状物質の崩壊を促進するノズルを通して再注入した。流出物を、沈殿タンク（φ０．２５×０．８ｍ）へのオーバーフローによって排出し、汚泥および水を受動的に分離した。
【０３３４】
供給原料を、１００リットルのタンクに保管し、継続的にアジテートした。５ｍｍメッシュは、供給タンクへの大きすぎる粒子の導入を防いた。
【０３３５】
安定なバイオガス生成を伴う嫌気性消化期間からの未加工のダイジェステートを１００Ｌドラムに収集し、さらなる試験で必要になるまで−１８℃で冷凍庫に保管した。
【０３３６】
嫌気性消化からの凍結未加工のダイジェステートドラムを、室温で２日間放置することによって解凍し、その後完全に混合した。未加工のダイジェステートを、約０．５〜１．５重量％の乾物含量を有する水相濃縮物と、約２２〜２７重量％の乾物含量を有する固形ダイジェステート相（固形ダイジェステートと呼ばれる）への相分離のために、実験室規模の遠心分離機Ｔｈｅｒｍｏ  Ｓｃｉｅｎｔｉｆｉｃ  ＳＬ４０Ｒ遠心分離機で、７５０ｍＬの容器において４７００ｒｐｍで１５分間遠心分離した。
【０３３７】
固形ダイジェステートを１０５℃で恒量になるまで乾燥させた（乾燥ダイジェステートと呼ばれる）。
【０３３８】
乾燥させたダイジェステートを、スクリーンサイズ８ｍｍのＲｅｔｓｃｈ粉砕機モデルＳＭ３００で事前に粉砕し、その後、スクリーンサイズ１ｍｍのＲｅｔｓｃｈ粉砕機モデルＺＭ２００で粉砕して、Ｒｅｎｅｓｃｉｅｎｃｅ（登録商標）ダイジェステート添加剤を生成する。
【０３３９】
以下の例で説明するＲｅｎｅｓｃｉｅｎｃｅ（登録商標）ダイジェステート灰を用いた軟化点試験では、固形ダイジェステートを、オーブンで温度を室温から９５０℃に上げ、９５０℃で２時間保持し、室温まで冷却して、ダイジェステート灰まで燃焼させた。ダイジェステートを９５０℃で燃焼させると、赤みがかった色の壊れやすく多孔質の塊ができた。灰を混合した後、灰を２ｍｍのふるいで粉砕して、Ｒｅｎｅｓｃｉｅｎｃｅ（登録商標）ダイジェステート灰を生成した。
【０３４０】
［１．２−食品廃棄物ダイジェステート添加剤の調製］
食品廃棄物ダイジェステート添加剤を、英国ノースウィッチのＲｅｎｅｓｃｉｅｎｃｅ施設にある最先端のＡＤシステムを使用した食品廃棄物の嫌気性消化（ＡＤ）によって調製した。
ａ）消化前に供給原料を低温殺菌した。
ｂ）食品廃棄物を、嫌気性加水分解タンクにおいて、周囲温度で２〜５日間の滞留時間で事前に加水分解した。
ｃ）事前に加水分解された食品廃棄物は、３．８の平均ｐＨ、１７〜２０重量％の総固形分を有した。
ｄ）事前に加水分解された食品廃棄物を、撹拌された中温性嫌気性ダイジェスターで、３９〜４１℃の温度で、平均水圧滞留時間４０日で消化した。
ｅ）食品廃棄物流出物は、８．３の平均ｐＨ、約３〜４重量％の総固形分を有した。
ｆ）食品廃棄物ＡＤ流出物またはＡＤダイジェステートを、デカンター遠心分離機を使用して工業用地で約２２〜２７重量％の乾物含量まで脱水した。脱水プロセスには、カチオン性ポリアクリルアミド凝集剤のポリマー溶液を使用した。
ｇ）食品廃棄物の固形ダイジェステートをバケツに収集し、さらなる試験に必要になるまで−１８℃の冷凍庫に保管した。
ｈ）固体食品廃棄物ダイジェステートを１０５℃で恒量まで乾燥させた。
ｉ）乾燥させた食品廃棄物ダイジェステートを、スクリーンサイズ１ｍｍのＲｅｔｓｃｈ粉砕機モデルＺＭ２００で粉砕して、食品廃棄物ダイジェステート添加剤を生成した。
【０３４１】
［１．３−下水汚泥ダイジェステート添加剤の調製］
ａ）廃水は、粗いふるい分けおよび大きな粒子の除去、砂および脂肪の除去、一次スラッジを生成するための一次機械的沈降、リンおよび窒素の除去、二次スラッジを生成するための二次機械的沈降を含む典型的な廃水処理を経る。
ｂ）一次および二次スラッジおよび少量の脂肪を、平均滞留時間１８日で約３７〜３８℃の温度で動作する中温性嫌気性ダイジェスター（ＡＤ）に移動する。
ｃ）下水汚泥ダイジェステートを、下水処理場でデカンター遠心分離機を使用して、乾物含量が約２５％ｗ／ｗになるまで脱水する。
ｄ）固形下水汚泥ダイジェステートを収集し、さらなる試験に必要になるまで−１８℃の冷凍庫に保管した。
ｅ）固形下水汚泥ダイジェステートを、１０５℃で恒量まで乾燥させた。乾燥させた下水汚泥ダイジェステートを、スクリーンサイズ８ｍｍのＲｅｔｓｃｈ粉砕機モデルＳＭ３００で事前に粉砕し、その後、スクリーンサイズ１ｍｍのＲｅｔｓｃｈ粉砕機モデルＺＭ２００で粉砕して、下水汚泥ダイジェステート添加剤を生成した。
実施例２−Ｒｅｎｅｓｃｉｅｎｃｅ（登録商標）ダイジェステート添加剤、食品廃棄物ダイジェステート添加剤、および下水汚泥ダイジェステート添加剤の組成分析および粒度分布。
【０３４２】
調製したダイジェステート添加剤を、外部の認定研究所での組成分析に送った。表１を参照されたい。
【０３４３】
表１：Ｒｅｎｅｓｃｉｅｎｃｅ（登録商標）ダイジェステート添加剤、食品廃棄物ダイジェステート添加剤、および下水汚泥ダイジェステート添加剤の組成分析。水分含有量が到着ベースであることを除いて、すべての単位は、乾燥質量ベースである。
【表１】
2021528549.tif 000002
2021528549.tif 000003
【０３４４】
［実施例３−アスファルト混合物組成物の調製］
本発明によるアスファルト組成物を、ＥＮ１２６９７−３５：２０１６に従って調製した。
【０３４５】
［３．１−骨材および充填剤の提供］
骨材および充填剤は、まだ乾燥していない場合は、１１０±１５℃、好ましくは、１１０±５℃、最も好ましくは、１１０℃で乾燥させて、恒量を得た。
【０３４６】
次いで、乾燥骨材、例えば、花崗岩および充填剤、例えば、石灰岩であるフランシスフラワーを混合して、ＥＮ１３１０８−１：２０１６によるＡＣ２０  Ｄｅｎｓｅ  Ｂｉｎ  ４０／６０の要件を満たした。
【０３４７】
混合物の粒度分布を、ＥＮ９３３−１：２０１２に従って測定し、表３に示す。
【０３４８】
表３−骨材混合物の粒度分布
【表３】
2021528549.tif 000004
【０３４９】
［３．２−結合剤の提供］
Ｂｉｔｕｍｅｎ  Ｐｅｎｅｔｒａｔｉｏｎ  Ｇｒａｄｅ４０／６０を、ダイジェステート添加剤を含むアスファルト混合物組成物を得るために実施したアッセイの１つで結合剤として使用した。
【０３５０】
ビチューメンを金属容器にほぼ満杯になるまで注ぎ、容器を蓋で覆った。ビチューメンを、１５５±２５℃、好ましくは、１５５±５℃、最も好ましくは、１５５℃に設定された換気加熱チャンバー内に１〜１２時間（ｈ）、好ましくは、４時間〜８時間容器を置くことにより、１５５±２５℃、好ましくは、１５５±５℃、最も好ましくは、１５５℃に加熱した。
【０３５１】
加熱後、ビチューメンを撹拌してから他の成分と混合し、アスファルト混合物組成物を得た。
【０３５２】
［３．３−骨材（複数可）、充填剤（複数可）、結合剤（複数可）をダイジェステート添加剤と混合して、アスファルト混合物組成物を得る］
混合を開始する前に、混合容器を１５５±２５℃、好ましくは、１５５±５℃、最も好ましくは、１５５℃に予熱した。
【０３５３】
次いで、１５５±２５℃、好ましくは、１５５±５℃、最も好ましくは、１５５℃に予熱された骨材を容器に量り入れた。骨材を一緒に混合した。
【０３５４】
ダイジェステート添加剤を含む試料の場合、これを、アスファルト混合物組成物の約０．５％、１％、５％、１０％、１５％、２０％、２５％、３０％、３５％、４０％、４５％、５０％、５５％、６０％、６５％、または７０％のダイジェステートの所望の濃度に達するまで混合物に添加した。
【０３５５】
次いで、このアッセイで使用されるビチューメンを、アスファルト混合物組成物中の所望の結合剤含有量に達するまで添加した。
【０３５６】
次いで、すべての成分を、密接な混合物が得られるまで、容器内で完全かつ連続的に混合し、骨材（複数可）を、ダイジェステート添加剤がビチューメンに置き換わっているかまたは置き換わっていない状態で、結合剤（複数可）、特にビチューメンで完全にコーティングして、約０．５％、１％、５％、１０％、１５％、２０％、２５％、３０％、３５％、４０％、４５％、５０％、５５％、６０％、６５重量％、または７０重量％のアスファルト混合物組成物を得た。
【０３５７】
［３．４−アスファルト混合物組成物の圧縮］
得られたアスファルト混合物組成物の特色に応じて、また我々が実施したい測定に応じて、圧縮が複数の方法に従って実施され得る。
【０３５８】
実施例４．１のように、アスファルト混合物組成物のホイールわだち掘れを測定する目的で、圧縮を、直径２００ｍｍの試験片を作製するために垂直スライド鋼板上で作動するローラを使用して、ＥＮ１２６９７−３３によるローラ圧縮により行った。
【０３５９】
実施例４．２のように、アスファルト混合物組成物の感水性を測定する目的で、圧縮を、各側で５０回の打撃でＥＮ１２６９７−３０：２０１２により行った。
【０３６０】
実施例４．３のように、アスファルト混合物組成物の曲げ剛性率を決定するためにインダイレクトテンションを測定する目的で、圧縮は、ＥＮ１２６９７−３１：２００７による旋回圧縮であった。
【０３６１】
［実施例４−アスファルト混合物組成物の分析］
［４．１−ホイールわだち掘れ］
ホイールトラッキングを、ＥＮ１２６９７−２２の手順Ｂ（小型デバイス）により、Ｃｏｏｐｅｒ  Ａｕｔｏ  Ｌｉｆｔ  Ａｒｍ  ＥＣＯ  Ｗｈｅｅｌ  Ｔｒａｃｋｅｒを使用して行い、アスファルト混合物組成物試料におけるホイールわだち掘れを決定した。
【０３６２】
ホイールトラッキングマシンを作動し、最初はホイールの垂直変位で、次いで、最初の１時間に少なくとも６回または７回、その後は５００負荷サイクルごとに少なくとも１回読取りを行った。
【０３６３】
ホイールの垂直位置を、トラバースの中点での負荷領域の中心から±５０ｍｍの長さでの試験片のプロファイルの平均値として定義し、ほぼ等間隔の少なくとも２５点で測定した。ホイールの垂直位置を、停止させずに測定した。
【０３６４】
追跡を、１００００回の負荷サイクルが適用されるまで、またはわだち深さが２０ｍｍに達するまでのどちらか短い方まで続けた。
【０３６５】
結果を、比例わだち深さ（試料厚さの％）として表し、これは、わだち深さ（ｍｍで表される）をＥＮ１２６９７−２９：２００２により測定した初期試料厚さ（ｍｍで表される）で除算し、結果をパーセンテージで表すことによって計算した。
【０３６６】
わだち深さは、ホイールが設定された回数前後に走った後にアスファルトに作るわだちの深さの尺度である。これは、舗装に使用した場合のアスファルトの耐久性の指標である。
【０３６７】
［様々なタイプのダイジェステートを含むアスファルトのホイールわだち掘れ］
様々なタイプのダイジェステートを含むアスファルト混合物組成物について、わだち深さを決定した（表４）。わだち深さは、設定された回数の頻回の通過後にホイールがアスファルトに作るわだちの深さの尺度である。
【０３６８】
これは、舗装に使用した場合のアスファルトの耐久性の指標である。アスファルト混合物組成物中のビチューメンの約１１％（ｗ／ｗ）を、Ｒｅｎｅｓｃｉｅｎｃｅ（登録商標）ダイジェステート添加剤に置き換えた場合、標準アスファルト生成物（ＡＣ２０Ｄｅｎｓｅ  Ｂｉｎ４０／６０）におけるビチューメンをダイジェステート添加剤に置き換えていない対照と比較して、アスファルトのホイールわだち掘れが減少したことが観察された。
【０３６９】
表４−ＡＣ２０Ｄｅｎｓｅ  Ｂｉｎ４０／６０における元々の４．６％（ｗ／ｗ）ビチューメンの１１％（ｗ／ｗ）を、様々なタイプのダイジェステート添加剤で置き換えたアスファルト混合物組成物のわだち深さ
【表４】
2021528549.tif 000005
【０３７０】
結論として、アスファルト混合物組成物の品質が、ビチューメンをＲｅｎｅｓｃｉｅｎｃｅダイジェステート添加剤で置き換えた場合、改善された。ビチューメンを下水汚泥ダイジェステートに置き換えると同様の効果があったが、食品廃棄物ダイジェステートは逆の効果があり、わだち深さが増したため、食品廃棄物ダイジェステート添加剤を含むアスファルト混合物組成物の品質が低下した。
様々な濃度のＲｅｎｅｓｃｉｅｎｃｅ（登録商標）ダイジェステートを含むアスファルトのホイールわだち掘れ
【０３７１】
Ｒｅｎｅｓｃｉｅｎｃｅ（登録商標）ダイジェステートの様々な含有量を含むアスファルトのわだち深さを決定した（表５）。
【０３７２】
表５−Ｒｅｎｅｓｃｉｅｎｃｅ（登録商標）ダイジェステート添加剤がＡＣ２０Ｄｅｎｓｅ  Ｂｉｎ  ４０／６０における元々の４．６％ビチューメンの様々な量のビチューメンに置き換わったアスファルト混合物組成物のわだち深さ
【表５】
2021528549.tif 000006
【０３７３】
結論として、Ｒｅｎｅｓｃｉｅｎｃｅ（登録商標）ダイジェステートでの約１１％（ｗ／ｗ）のビチューメン置換えにより、アスファルト混合物組成物のわだち深さが著しく減少し、したがって、アスファルト混合物組成物の耐久性が改善された。さらに、約２２％（ｗ／ｗ）のビチューメンをＲｅｎｅｓｃｉｅｎｃｅ（登録商標）ダイジェステートに置き換えることで、（試験片厚さの）５．６％〜４．１％わだち深さの改善が達成され、これは、アスファルト混合物組成物性能および耐久性の著しい改善でもある。
【０３７４】
［４．２−感水性の決定］
実施例３に従って調製されたアスファルト混合物組成物を、ＥＮ１２６９７−３０：２０１２により、各側に５０回の打撃を伴う衝撃圧縮によって圧縮した。
【０３７５】
アスファルト組成物ごとに、直径が約１００±３ｍｍの１０個の試験片を作製した。
【０３７６】
試験片の寸法を、ＥＮ１２６９７−２９：２００２により測定し、かさ密度を、ＥＮ１２６９７−６：２０１２により測定した。
【０３７７】
ＥＮ１２６９７−１２：２００８により、感水性を、最初に、ほぼ同じ平均長さと平均かさ密度を有する２つのサブセットに試験片を潜水させることによって決定した。
【０３７８】
平均長さの差は、５ｍｍ以下であり、平均かさ密度の差は、１５ｋｇ／ｍ３以下であった。
【０３７９】
試験片（両方のサブセット）は、同じ古さ（１週間以内に準備）であり、コンディショニング手順の開始前に硬化のための１６時間から２４時間を可能にした。
【０３８０】
［コンディショニング］
試験片の乾燥サブセット（５つの試験片）を、２０±５℃以内で実験室で室温、平らな面上に保管した。
【０３８１】
試験片の湿ったサブセット（５つの試験片）を、２０±５℃の蒸留水で満たされた真空容器内の穴あき棚に、試験片の上面から少なくとも２０ｍｍ上のレベルまで配置した。
【０３８２】
真空を適用して、１０±１分以内に６．７±０．３ｋＰａの絶対（残留）圧力を得た。
【０３８３】
試験片の膨張損傷を避けるために、圧力をゆっくりと下げた。
【０３８４】
真空を約３０±５分間維持した。
【０３８５】
次いで、大気圧をゆっくりと真空容器に入れた。
【０３８６】
試験片をさらに３０±５分間水中に沈めたままにした。
【０３８７】
試験片の体積を、ＥＮ１２６９７−６に従って計算した。体積が２％を超えて増加した試験片を、すべて捨てた。
【０３８８】
次いで、試験片の湿ったサブセットを、４０±１℃の水浴に約６８時間〜７２時間配置した。
【０３８９】
［間接引張強度］
試験片を、空気室で２５±２℃の指定された試験温度にした。試験片の間接引張強度を、空気室を出てから１分以内に決定した。
【０３９０】
ＥＮ１２６９７−２３：２０１７により、試験片のピーク負荷を測定するために、コンディショニングされた試験片を試験ヘッドに配置した。
【０３９１】
試験機を、１５℃〜２５℃の温度の部屋に配置した。
【０３９２】
試験片を直径方向に負荷できるように、試験片を下部の負荷ストリップに位置合わせした。
【０３９３】
試験片の圧縮を、負荷時間の２０％未満の過渡期間の後、ピーク負荷に達するまで、５０±２ｍｍ／ｍｉｎの一定の変形速度で衝撃を与えずに連続的に直径負荷を加えることによって行った。
ピーク負荷を記録し、以下の式により間接引張強度（ＩＴＳ）を計算した。
ＩＴＳ＝２Ｐ／πＤＨ＊１０００
ここで、Ｐは、ピーク負荷であり、Ｄは、直径であり、Ｈは、高さ、ＩＴＳは、ｋＰａで表される間接引張強度である。
【０３９４】
感水性を、湿った試験片と乾いた試験片の平均ＩＴＳの比率として報告し、パーセンテージで表す。
【０３９５】
［様々なタイプのダイジェステートを含むアスファルトの感水性］
様々なタイプのダイジェステート添加剤を含むアスファルト混合物組成物について感水性を決定した（表１）。
【０３９６】
感水性は、水による損傷に対するアスファルトの感受性の尺度である。これは、試料の水でコンディショニングされたサブセットの間接引張強度と乾燥サブセットの間接引張強度との比率を決定することによって測定される。これらの間接引張強度間の比率が低い場合、それは、感水性の比率が高いアスファルトと比較して、アスファルトが水による損傷により感受性であることを示している。
【０３９７】
表１−ＡＣ２０Ｄｅｎｓｅ  Ｂｉｎ４０／６０における元々の４．６％（ｗ／ｗ）ビチューメンの１１％（ｗ／ｗ）を、様々なタイプのダイジェステート添加剤で置き換えたアスファルト混合物組成物の感水性
【表１】
2021528549.tif 000007
【０３９８】
アスファルト混合物組成物において、ビチューメンの約１１％（ｗ／ｗ）を、感水性に著しい変化なく、それぞれＲｅｎｅｓｃｉｅｎｃｅ（登録商標）および下水汚泥ダイジェステートに置き換えることができたことが示された。約１１％（ｗ／ｗ）のビチューメンを食品廃棄物ダイジェステートに置き換えることにより、アスファルトの感水性がわずかに増加した。
【０３９９】
［４．３−円筒形試験片へのインダイレクトテンションによる曲げ剛性率の決定（ＩＴ−ＣＹ）］
［試験片の調製］
実施例３に従って調製されたアスファルト混合物組成物を、ＥＮ１２６９７−３１：２００７により旋回圧縮によって圧縮した。曲げ剛性率を、ＥＮ１２６９７−２６：２００４（Ｅ）Ａｎｎｅｘ  Ｃにより決定した。
【０４００】
得られた試験片は、直径約１５０±５ｍｍであった。のこぎりを使用して、圧縮された試験片をトリミングして、公称の右シリンダーを形成した。コア表面を平らにトリミングすることにより、突出している骨材粒子をすべて除去した。試験片をジグに固定し、約６０±５ｍｍの厚さに切断した。
【０４０１】
試験片の寸法を、ＥＮ１２６９７−２９：２００２により測定した。
【０４０２】
かさ密度を、ＥＮ１２６９７−６：２００３＋Ａ１：２００７（Ｅ）、手順Ｂにより測定した。さらなる分析に使用した各試験片のかさ密度は、バッチの平均見掛け密度から１％を超えて逸脱していなかった。逸脱したすべての試験片を捨てた。
【０４０３】
［曲げ剛性率の測定］
試験前に、すべての試験片を、２０±０．４℃で２４時間コンディショニングした。試験片を、Ｃｏｏｐｅｒ  Ｓｅｒｖｏ−Ｐｎｅｕｍａｔｉｃ  Ｕｎｉｖｅｒｓａｌ  Ｔｅｓｔｉｎｇ  Ｍａｃｈｉｎｅに取り付けた。コンディショニングでは、機器が負荷の大きさおよび持続時間を調整して、指定された水平方向の直径の変形および時間を与えることができるように、少なくとも１０個のコンディショニングパルスを適用した。標的変形は、７±２μｍ、立ち上がり時間は、１２４±４ｍｓ、使用されたポアソン比は、０．３５であった。クロスヘッドは、０．６０に近い標的負荷面積係数を与えるように配置した。負荷面積係数が０．６０±０．１０でない場合、結果を却下した。
【０４０４】
ＥＮ１２６９７−２６：２００４（Ｅ）Ａｎｎｅｘ  Ｃにより、曲げ剛性率を以下の式に従って計算した。
【数１】
2021528549.tif 000008
ここで、Ｅは、曲げ剛性率（ＭＰａで表される）であり、Ｆは、加えられた垂直負荷のピーク値（Ｎで表される）であり、ｚは、負荷サイクル中に得られた水平変形の振幅（ｍｍで表される）であり、ｈは、試験片の平均厚さ（ｍｍで表される）であり、ｖは、ポアソン比（この場合は０．３５と想定）である。
【０４０５】
試験片の曲げ剛性率を決定した後、それを９０±１０°回転させ、測定を繰り返して、試験片の曲げ剛性率の複製を得た。
【０４０６】
各アスファルト組成物について、曲げ剛性率を、６つの試験片の平均値として表した（それぞれが合計２つの位置にあり、アスファルト組成ごとに１２の複製が得られる）。
様々なタイプのダイジェステートを含むアスファルトの曲げ剛性率
【０４０７】
様々なタイプのダイジェステートを含むアスファルト混合物組成物について、曲げ剛性率を決定した（表７）。曲げ剛性率を、道路における構造的挙動を推定するためのデータを得、アスファルトの仕様により試験データを判断するために、舗装における相対的な性能のガイドとして使用した。ビチューメンの１１％（ｗ／ｗ）をＲｅｎｅｓｃｉｅｎｃｅ（登録商標）ダイジェステートに置き換えたアスファルトは、対照と比較して同様の曲げ剛性率を示した。
【０４０８】
表７−ＡＣ２０Ｄｅｎｓｅ  Ｂｉｎ４０／６０における元々の４．６％（ｗ／ｗ）ビチューメンの１１％（ｗ／ｗ）を、様々なタイプのダイジェステート添加剤で置き換えたアスファルト混合物組成物の曲げ剛性率
【表７】
2021528549.tif 000009
【０４０９】
この結果は、Ｒｅｎｅｓｃｉｅｎｃｅ（登録商標）ダイジェステートを添加剤として使用した場合、曲げ剛性率を維持できることを示した。対照的に、下水汚泥ダイジェステートおよび食品廃棄物ダイジェステートを含むアスファルトは、増加した曲げ剛性率を示した。結果は、これらのタイプのダイジェステートを使用して曲げ剛性率を変更できることを示した。
【０４１０】
［様々な濃度のＲｅｎｅｓｃｉｅｎｃｅ（登録商標）ダイジェステートを含むアスファルト混合物組成物の曲げ剛性率］
Ｒｅｎｅｓｃｉｅｎｃｅ（登録商標）ダイジェステートを含むアスファルト混合物組成物について、曲げ剛性率を決定した（表８）。曲げ剛性率を、道路における構造的挙動を推定するためのデータを得、アスファルトの仕様により試験データを判断するために、舗装における相対的な性能のガイドとして使用した。
【０４１１】
表８−Ｒｅｎｅｓｃｉｅｎｃｅ（登録商標）ダイジェステート添加剤がＡＣ２０Ｄｅｎｓｅ  Ｂｉｎ４０／６０における元々の４．６％（ｗ／ｗ）ビチューメンの様々な量のビチューメンに置き換わったアスファルトの曲げ剛性率
【表８】
2021528549.tif 000010
【０４１２】
結果は、ビチューメンの約１１％（ｗ／ｗ）をＲｅｎｅｓｃｉｅｎｃｅ（登録商標）消化物に置き換える場合、アスファルトの曲げ剛性率が維持されたことを示し、これは、Ｒｅｎｅｓｃｉｅｎｃｅ（登録商標）ダイジェステートが、曲げ剛性率を維持しながらアスファルトの他の特性を改質するために、ビチューメンの１１％の置換で添加剤として使用され得ることを意味する。
【０４１３】
ビチューメンの約２２％（ｗ／ｗ）をＲｅｎｅｓｃｉｅｎｃｅ（登録商標）ダイジェステートに置き換える場合、曲げ剛性率は、１０９００ＭＰａに増加した。
【０４１４】
対照（ＡＣ２０Ｄｅｎｓｅ  Ｂｉｎ４０／６０）と比較して、これは３．４倍の増加であり、これは、Ｒｅｎｅｓｃｉｅｎｃｅ（登録商標）ダイジェステートを使用して、ビチューメンの２２％（ｗ／ｗ）置換（アスファルト混合物組成物の１％（ｗ／ｗ））でアスファルトの曲げ剛性率を高めることができることを意味している。
【０４１５】
［実施例５−ロータリーエバポレーターによる回収後の結合剤特性］
ＥＮ１２６９７−３：２０１３に記載されている手順に従うことによって、実施例３により調製したアスファルト混合物組成物から結合剤を回収した。
【０４１６】
ジクロロメタンを溶媒として使用し、第１の蒸留相の条件は、約８５±５℃および８５±５ｋＰａであり、第２の蒸留相の条件は、１５０±５℃および２．０±０．２ｋＰａであった。
【０４１７】
蒸発フラスコ内の大気は、不活性ガスとして窒素の代わりに大気を使用した。抽出された結合剤について、軟化点をＥＮ１４２７：２００７により決定し、貫入を、ＥＮ１４２６：２０１５により決定した。
【０４１８】
［異なるタイプのダイジェステートを含むアスファルト混合物組成物からロータリーエバポレーターで回収した後の結合剤特性］
異なるタイプのダイジェステートを含むアスファルト混合物組成物から抽出されたビチューメンについて、結合剤特性（特に貫入と軟化点）を決定した（表９）。
【０４１９】
回収された結合剤の軟化点および貫入は、アスファルトにおける結合剤特性を示している。様々なアスファルトアプリケーションでは、様々な軟化点および貫入が必要であるため、変化（より高い値またはより低い値）が潜在的に有利になり得る。例えば、寒冷気候の地理的位置にある道路では、亀裂を避けるために軟化点の低いビチューメンが好まれるが、温暖気候の道路には、軟化点の高いビチューメンが必要である。
【０４２０】
表９−ＡＣ２０Ｄｅｎｓｅ  Ｂｉｎ４０／６０における元々の４．６％（ｗ／ｗ）ビチューメンの１１％（ｗ／ｗ）を、様々なタイプのダイジェステートで置き換えたアスファルト混合物組成物からビチューメンを回収した後の結合剤特性
【表９】
2021528549.tif 000011
【０４２１】
予想通り、対照試料への結合剤の貫入は、元々の結合剤（ペン４０／６０）の貫入と比較して減少し、これは、アスファルト混合中の結合剤の硬化を示している。
【０４２２】
対照的に、Ｒｅｎｅｓｃｉｅｎｃｅ（登録商標）ダイジェステート添加剤を含むアスファルトから回収された結合剤の貫入は、使用された元々の結合剤の範囲内であった。これは、Ｒｅｎｅｓｃｉｅｎｃｅ（登録商標）ダイジェステート添加剤が、結合剤に対するアンチエイジング効果を有することを示している。
【０４２３】
結合剤の軟化点も、Ｒｅｎｅｓｃｉｅｎｃｅ（登録商標）ダイジェステート添加剤を含むアスファルト混合物組成物に関して、対照と比較して低く、結合剤の特性が影響を受けたことを示している。
【０４２４】
下水汚泥ダイジェステートも、対照と比較して、回収された結合剤の軟化点を低下させることにより、結合剤の特性に影響を及ぼしたが、貫入は、対照と比較して維持された。
【０４２５】
食品廃棄物ダイジェステートも、回収された結合剤の特性に影響を及ぼしたが、他のタイプのダイジェステートとは対照的に、対照と比較して、軟化点の上昇および貫入の減少を引き起こした。
【０４２６】
［実施例６−ポリマー改質ビチューメン（ＰｍＢ）の調製］
ダイジェステートを使用して、ポリマー改質ビチューメンの特性を直接改質できる（すなわち、アスファルト混合物組成物中の骨材と混合する前に）ことを示すために、ポリマー改質ビチューメンを用いて一連の実験を行った。
【０４２７】
軟化点を測定して、ポリマー改質ビチューメンの特性が改質されたことを示した。
【０４２８】
ポリマー改質ビチューメンを、最初にビチューメン（３３０／４３０）をグリセロール浴を使用して１８０℃に加熱することによって調製した。
【０４２９】
ＳＢＳ（ポリスチレン−ブロック−ポリブタジエン−ブロック−ポリスチレン、スチレン３０％（ｗ／ｗ）、ＣＡＳ番号：９００３−５５−８、Ｓｉｇｍａ−Ａｌｄｒｉｃｈ）を、ポリマー改質ビチューメンにおける５．４％（ｗ／ｗ）の最終濃度に到達するように、ビチューメンに添加した。
【０４３０】
ＳＢＳを有するビチューメンを、ＳＢＳが加熱されるまで１５分間放置した。均質化を、ＩＫＡ  Ｔ２５Ｕｌｔｒａ  Ｔｕｒｒａｘ（Ｓ２５Ｎ−１８Ｇ  Ｄｉｓｐｅｒｓｉｎｇエレメント）を使用して、撹拌速度を徐々に上げることによって（５０００ｒｐｍで１０分間、１００００ｒｐｍで２０分間、１５０００ｒｐｍで２０分間）行った。均質化したビチューメンを、２０ｍＬのガラスシンチレーションバイアル（各１０ｇ）に分注した。
【０４３１】
［６．１−ポリマー改質ビチューメン（ＰｍＢ）の改質］
［異なるタイプのダイジェステートを用いたＰｍＢの改質］
ポリマー改質ビチューメン（ＰｍＢ）を、実施例６により調製した。ＰｍＢを、添加剤としてダイジェステートまたはリグニンを使用して、所望の最終濃度までさらに改質した。リグニンを、Ｌａｒｓｅｎ，Ｊ．ら、２０１２．Ｂｉｏｍａｓｓ  ａｎｄ  Ｂｉｏｅｎｅｒｇｙ，４６，３６−４５に記載されているように、Ｉｎｂｉｃｏｎプロセスから得た。改質を、１０分間、Ｕｌｔｒａ  Ｔｕｒｒａｘ（Ｓ２５Ｎ−１０Ｇ  Ｄｉｓｐｅｒｓｉｎｇエレメント、バイアルの底にできるだけ近づけて分散エレメントを用いて１００００ｒｐｍ）を使用して、添加剤を加え均質化することにより行った。負の対照には、添加剤を添加しなかった。
【０４３２】
その後、ＥＮ１４２７：２０１５により、改質されたＰｍＢの軟化点を測定した。軟化点の変化は、ＰｍＢの特性が改質されたことを示した。
【０４３３】
他のタイプのダイジェステートと比較して、軟化点の最大の増加は、Ｒｅｎｅｓｃｉｅｎｃｅ（登録商標）ダイジェステート（２０％（ｗ／ｗ）含有量）で達成され、全体として、軟化点の２０％の増加は、Ｒｅｎｅｓｃｉｅｎｃｅ（登録商標）ダイジェステートで達成された（表１０）。この効果は、Ｒｅｎｅｓｃｉｅｎｃｅダイジェステート添加剤の無機部分だけに由来するものではなかった。なぜなら、８％（ｗ／ｗ）のＲｅｎｅｓｃｉｅｎｃｅダイジェステート灰（Ｒｅｎｅｓｃｉｅｎｃｅダイジェステート添加剤の単離された無機画分である）を結合剤に添加しても、軟化点のそのような上昇は起こらなかったからである（表１１）。したがって、Ｒｅｎｅｓｃｉｅｎｃｅダイジェステート添加剤との混合からの結合剤に及ぼす効果の一部または全体は、その有機画分によると結論付けることができる。
【０４３４】
食品廃棄物ダイジェステート、リグニン、およびＲｅｎｅｓｃｉｅｎｃｅ（登録商標）ダイジェステート灰も、改変ＰｍＢ（２０％（ｗ／ｗ）含有量）の軟化点（表１０）の上昇を引き起こしたが、Ｒｅｎｅｓｃｉｅｎｃｅ（登録商標）ダイジェステートほどではなかった。
【０４３５】
下水汚泥ダイジェステートは、混合中に広範囲の泡立ちを引き起こし、ビチューメンは、軟化点測定には粘性が高すぎた。結合剤と食品廃棄物ダイジェステートの混合による発泡もまた、産業規模での食品廃棄物ダイジェステートの実際の取り扱いが問題になる可能性があることを示した。
【０４３６】
表１１では、Ｒｅｎｅｓｃｉｅｎｃｅダイジェステート灰も、２０％（ｗ／ｗ）で添加すると、結合剤の軟化点をわずかに上昇させたことが示されている。一般に、結合剤またはアスファルトに添加した場合、フランシスフラワーの石灰石充填剤などの市販の充填剤と同様の特性が期待できる。
【０４３７】
表１０−ＰｍＢおよびダイジェステートを含む結合剤の軟化点。Ｎ．ｍ＝広範囲の発泡と高粘度のため、測定不可能
【表１０】
2021528549.tif 000012
【０４３８】
表１１−Ｒｅｎｅｓｃｉｅｎｃｅ（登録商標）ダイジェステートおよび他のタイプの添加剤を用いたＰｍＢの改質
【表１１】
2021528549.tif 000013
【０４３９】
［６．３−Ｒｅｎｅｓｃｉｅｎｃｅ（登録商標）ダイジェステートを用いた様々なタイプのポリマー改質ビチューメン（ＰｍＢ）の改質］  Ｒｅｎｅｓｃｉｅｎｃｅ（登録商標）ダイジェステートを用いた３つの異なるタイプのビチューメンの改質を実施して、Ｒｅｎｅｓｃｉｅｎｃｅ（登録商標）ダイジェステート添加剤を使用して様々なタイプのビチューメンを改質できることを示した。ビチューメン（３３０／４３０）を、実施例６に従って５．４％（ｗ／ｗ）ＳＢＳで改質した。さらに、ビチューメン（４０／６０）およびポリマー改質ビチューメン（２５／５５−５５）を試験した。
【０４４０】
すべてのビチューメンタイプを、実施例３に従ってダイジェステート添加剤を用いて改質し、軟化点をＥＮ１４２７：２０１５に従って測定した。表１２において、ダイジェステート添加剤を添加しない場合の軟化点を、２０％（ｗ／ｗ）のＲｅｎｅｓｃｉｅｎｃｅ（登録商標）ダイジェステート添加剤で改質したビチューメンの軟化点と比較した。
【０４４１】
表１２−２０％（ｗ／ｗ）Ｒｅｎｅｓｃｉｅｎｃｅ（登録商標）ダイジェステート添加剤を有するおよび有さない様々なタイプの結合剤の軟化点
【表１２】
2021528549.tif 000014
【０４４２】
結果は、約２０％（ｗ／ｗ）のＲｅｎｅｓｃｉｅｎｃｅ（登録商標）ダイジェステート添加剤で改質した場合、ビチューメンの軟化点がビチューメンのタイプに関係なく増加したことを明確に示した。
【０４４３】
［実施例７−ビチューメンのエイジングの特徴付けおよび分析］
［実施例７．１−エイジングに関するビチューメン試料の調製］  Ｒｅｎｅｓｃｉｅｎｃｅ（登録商標）ダイジェステート添加剤を、実施例１に従って調製し、高せん断混合を１６５℃で１０分間使用して、ビチューメン（ＥＮ１４２６：２０１５による貫入値４９ｄｍｍ、ＥＮ１４２７：２００７による軟化点５０．２℃を有することを特徴とする）に混合した。
【０４４４】
サブ試料を、動的せん断レオメトリー（ＤＳＲ）のために、それぞれ８ｍｍと２５ｍｍのシリコンモールドに注ぐことによって採取した。その後、ＤＳＲを使用して、ビチューメンの粘性および弾性挙動を特徴付け、Ｒｅｎｅｓｃｉｅｎｃｅダイジェステート添加剤を有するおよび有さないビチューメンの疲労亀裂パラメータおよびわだち掘れ耐性パラメータを計算した（実施例１０および１１）。
【０４４５】
その後、すべての試料を放冷し、さらに試験するために保管した。
【０４４６】
［実施例７．２−Ｒｅｎｅｓｃｉｅｎｃｅ（登録商標）ダイジェステート添加剤を含むビチューメンの保管安定性］
Ｒｅｎｅｓｃｉｅｎｃｅ（登録商標）ダイジェステート添加剤を含むビチューメンの保管安定性を、ＥＮ１３３９９：２０１７により試験した。
【０４４７】
ＥＮ１３３９９：２０１７に準拠したチューブに、最大充填高さ（１００ｍｍ〜１２０ｍｍ）のマーキングラインを描画した。次いで、チューブにマークを付けて、最大充填高さから３つの等しい部分を作製した。
【０４４８】
均質な液体試料を、気泡の混入を避けるために注意深く充填マークまでチューブに注いだ。チューブジャケットを、熱膨張を可能にするために、充填後にわずかに平らに絞った。チューブの開放端を、結合剤表面から少し上で押した。試験材料をチューブの内部に沿って絞り上げることにより、空気が残っていないことを確認した。チューブの端を平らに押し、ピンセットを使用して、チューブの端を少なくとも２回しっかりと折りたたんだ。
【０４４９】
充填後１時間以内に、チューブを予熱したオーブンに垂直に配置した。チューブを、１８０±５℃で７２±１時間垂直位置に維持した。
【０４５０】
次いで、チューブをオーブンから取り出し、同じ垂直位置で室温まで冷却させた。
【０４５１】
試料を、冷却したチューブを硬くて平らできれいな表面に水平に置き、鋭利な加熱した切削工具を用いて３つの等しい部分に切断することによって回収した。
【０４５２】
真ん中の部分を廃棄した。上部と下部を、「上部」と「下部」のマークが付いたそれぞれの缶に別々に配置した。
【０４５３】
ビチューメンを１８０℃に加熱し、６０分以内オーブンに入れた。次いで、ＥＮ１４２７：２０１５による軟化点試験用の試料を調製する前に、切断手順からのアルミニウム片を除去し、試料を均質化した。
【０４５４】
ＥＮ１４２７：２０１５により測定した軟化点の「上」と「下」の比率を測定することにより、保管安定性を定量化した。
【０４５５】
表１３によると、Ｒｅｎｅｓｃｉｅｎｃｅ（登録商標）ダイジェステート添加剤を含むビチューメンは、１０％（ｗ／ｗ）までの含有量で保管安定性がある。Ｒｅｎｅｓｃｉｅｎｃｅ（登録商標）ダイジェステート添加剤を１５％（ｗ／ｗ）の含有量でビチューメンに混合する場合、添加剤が沈殿し、試料の上部と比較して、下部の軟化点が著しく高くなった。
【０４５６】
表１３−ＥＮ１３３９９：２０１７により測定したＲｅｎｅｓｃｉｅｎｃｅ（登録商標）ダイジェステート添加剤の含有量が異なるビチューメンの保管安定性
【表１３】
2021528549.tif 000015
【０４５７】
［実施例８−ダイジェステートを含むビチューメンのローリング薄膜オーブン（ＲＴＦＯ）エイジング］  ＥＮ１２６０７−１：２０１４により、ダイジェステートを有するまたは有さないビチューメンに対してローリング薄膜オーブンエイジングを実施して、ビチューメンに対する熱および空気の組合せ効果を評価し、それによって、アスファルト混合プラントにおける混合中にほとんどのビチューメン結合剤が受ける硬化をシミュレートした。
【０４５８】
ＥＮ１２６０７−１：２０１４に準拠したＩｎｆｒａｔｅｓｔ  ＲＴＦＯオーブンを平らにし、オーブンを１６３±１℃の試験温度に予熱した。
【０４５９】
３５．０±０．５ｇのビチューメン試料を必要な量のガラス容器に量り入れた。１６個のガラス容器に各ビチューメン試料を充填した。
【０４６０】
試料を予熱したＲＴＦＯオーブンにマウントした。試料を１５．０±０．２ｒ／ｍｉｎの速度で回転させ、気流を４．０±０．２ｌ／ｍｉｎの速度に設定した。試料を、温度が試験温度より１℃低くなった時点から７５±１分間、空気が流れるオーブン内に維持した。
【０４６１】
試験期間の終わりに、容器をオーブンから取り出し、ＥＮ１４７６９：２０１２により複製試料を単一の試料に混合した。サブ試料を、ＤＳＲ試験用にそれぞれ８ｍｍと２５ｍｍのシリコンモールドに注ぐことによって採取した。その後、すべての試料を放冷し、さらに試験するために保管した。
【０４６２】
［実施例９−ダイジェステートを含むビチューメンの圧力エイジング容器（ＰＡＶ）エイジング］
実施例８に従ってＲＴＦＯエイジングに供したサブ試料を、ＥＮ１４７６９：２０１２により圧力エイジング容器（ＰＡＶ）エイジングによってさらにエイジングに供し、７〜１０年の期間にわたってアスファルト道路内の結合剤に発生する稼働中のエイジングをシミュレートした。
【０４６３】
試験の準備として、ＥＮ１４７６９：２０１２に準拠した容器、パンホルダー、および圧力容器（Ｐｒｅｎｔｅｘ、モデル番号９３００）をＰＡＶコンディショニング温度に予熱した。５０．０±０．５ｇの各ビチューメン試料を各予熱容器に量り入れた。ビチューメン試料を、必要に応じて充填された容器を傾けることにより、容器の底全体に分配した。
【０４６４】
充填された容器をパンホルダーに配置し、試料を含むパンホルダーを圧力容器に配置した。圧力容器を閉じ、固定した。エイジング条件（９０℃±０．５℃および２．１±０．１ＭＰａ）を、圧力容器内で２０時間±１０分間維持した。
【０４６５】
エイジング時間の終了時に、空気圧ブリードバルブを使用して圧力容器内の内圧をゆっくりと解放し、８〜１５分以内に大気圧を達成した。
【０４６６】
試料容器を圧力容器から１７０±５℃に設定された予熱オーブンに移し、３０±１分間放置した。液体になったら、各容器を撹拌して気泡を取り除いた。同一の試料を有する容器を、高温の試料を適切な、より大きな単一の容器に注ぐことによって組み合わせ、混合した。
【０４６７】
気泡が結合剤内に閉じ込められた場合、結合剤を有する容器を１７０±５℃に設定された真空オーブンに移した。真空をかけずに、容器をオーブン内で１０±１分間放置した。平衡化の１０分後、真空バルブを開き、圧力を１５±２．５ｋＰａに急速に下げ、この圧力を３０±１分間維持した。３０分の終わりに、真空を解放し、容器をオーブンから取り出した。
【０４６８】
試料を、ＤＳＲ試験用にそれぞれ８ｍｍと２５ｍｍのシリコンモールドに注ぐことによって採取した。次いで、すべての試料を放冷し、試験まで保管した。
【０４６９】
［実施例１０−動的せん断レオメトリー（ＤＳＲ）によって評価されたＲｅｎｅｓｃｉｅｎｃｅ（登録商標）ダイジェステート添加剤を有するおよび有さない短期（ＲＴＦＯ）エイジングビチューメンのわだち掘れ耐性パラメータ］
短期エイジングビチューメン試料のわだち掘れ耐性パラメータを、ＥＮ１４７７０：２０１２によりＭａｌｖｅｒｎ  Ｋｉｎｅｘｕｓ  Ｐｒｏ＋を使用して、ＤＳＲによって測定した複素せん断弾性率（Ｇ＊）および位相角（δ）に基づいて計算した。
【０４７０】
Ｇ＊およびδを、実施例７に従って調製したＲｅｎｅｓｃｉｅｎｃｅダイジェステート添加剤のそれぞれ０重量％、５重量％、１０重量％、および１５重量％を含むビチューメンについて決定し、実施例８に従って短期（ＲＴＦＯ）エイジングに供した。
【０４７１】
ＤＳＲ測定では、周波数は、０．４Ｈｚ、プレートの直径は、２５ｍｍ、ギャップ設定は、１．０ｍｍ、温度は６０℃であった。ＤＳＲ測定値の標準偏差を、それぞれ８ｍｍプレートと２５ｍｍプレートを使用して、それぞれ、４５℃と５０℃でのＧ＊とδの測定値の平均差から計算した。
【０４７２】
わだち掘れ耐性パラメータは、わだち掘れによる永久変形に抵抗するビチューメンの能力を示し、Ｇ＊／ｓｉｎ（δ）によって計算した。
【０４７３】
図４は、１０％（ｗ／ｗ）のＲｅｎｅｓｃｉｅｎｃｅ（登録商標）ダイジェステート添加剤を含むビチューメンのわだち掘れ耐性パラメータが、添加剤がない場合と比較して高いことを示した。ビチューメン中の１５％（ｗ／ｗ）Ｒｅｎｅｓｃｉｅｎｃｅ（登録商標）ダイジェステート添加剤の含有量では、わだち掘れ耐性パラメータが減少し、これは、１０％（ｗ／ｗ）での潜在的な最適条件を示している。
【０４７４】
［実施例１１−動的せん断レオメトリー（ＤＳＲ）によって評価されたＲｅｎｅｓｃｉｅｎｃｅ（登録商標）ダイジェステート添加剤を有するおよび有さない長期（ＰＡＶ）エイジングビチューメンの疲労亀裂パラメータ］
長期エイジングビチューメン試料の疲労亀裂パラメータを、ＥＮ１４７７０：２０１２によりＭａｌｖｅｒｎ  Ｋｉｎｅｘｕｓ  Ｐｒｏ＋を使用して、ＤＳＲによって測定した複素せん断弾性率（Ｇ＊）および位相角（δ）に基づいて計算した。
【０４７５】
Ｇ＊およびδを、実施例７に従って調製したＲｅｎｅｓｃｉｅｎｃｅ（登録商標）ダイジェステート添加剤のそれぞれ０重量％、５重量％、１０重量％、および１５重量％を含むビチューメンについて決定し、実施例９に従って長期（ＰＡＶ）エイジングに供した。ＤＳＲ測定では、周波数は、０．４Ｈｚ、プレートの直径は、８ｍｍ、ギャップ設定は、２．０ｍｍ、温度は２５℃であった。
【０４７６】
ＤＳＲ測定値の標準偏差を、それぞれ８ｍｍプレートと２５ｍｍプレートを使用して、それぞれ、４５℃と５０℃でのＧ＊とδの測定値の平均差から計算した。
【０４７７】
疲労亀裂パラメータは、ビチューメンが疲労亀裂に抵抗する能力を示し、Ｇ＊・ｓｉｎ（δ）によって計算した。
【０４７８】
図５に見られるように、ビチューメンの疲労亀裂パラメータは、Ｒｅｎｅｓｃｉｅｎｃｅ（登録商標）ダイジェステート添加剤の含有量を０％（ｗ／ｗ）から１０％（ｗ／ｗ）に増やした場合、減少傾向を示した。１０％（ｗ／ｗ）および１５％（ｗ／ｗ）のＲｅｎｅｓｃｉｅｎｃｅ（登録商標）ダイジェステート添加剤を含むビチューメンは、同様の疲労亀裂パラメータを有した。Ｒｅｎｅｓｃｉｅｎｃｅ（登録商標）ダイジェステート添加剤を含むビチューメンの疲労亀裂パラメータがより低いことは、添加剤によってビチューメンが疲労亀裂の影響を受けにくくなることを示した。
【０４７９】
［実施例１２−ビチューメン中のＲｅｎｅｓｃｉｅｎｃｅ（登録商標）ダイジェステート添加剤のアンチエイジング効果］
長期エイジングビチューメン試料のエイジング指数を、ＥＮ１４７７０：２０１２によりＭａｌｖｅｒｎ  Ｋｉｎｅｘｕｓ  Ｐｒｏ＋を使用して、ＤＳＲによって測定した複素せん断弾性率（Ｇ＊）に基づいて計算した。
【０４８０】
Ｇ＊を、実施例７に従って調製したＲｅｎｅｓｃｉｅｎｃｅ（登録商標）ダイジェステート添加剤のそれぞれ０重量％、５重量％、１０重量％、および１５重量％を含むビチューメンについて決定し、実施例９に従って長期（ＰＡＶ）エイジングに供した。
【０４８１】
ＤＳＲ測定では、周波数は、０．４Ｈｚ、プレートの直径は、８ｍｍ、ギャップ設定は、２．０ｍｍ、温度は２５℃であった。ＤＳＲ測定値の標準偏差を、それぞれ８ｍｍプレートと２５ｍｍプレートを使用して、それぞれ、４５℃と５０℃でのＧ＊とδの測定値の平均差から計算した。
【０４８２】
エイジング指数は、エイジングによる硬化効果に抵抗するビチューメンの能力を示し、ＰＡＶエイジングビチューメン対非エイジングビチューメンのＧ＊の比率として計算した：Ｇ＊ＰＡＶ−ａｇｅｄ／Ｇ＊−ａｇｅｄ
【０４８３】
図６に見られるように、ビチューメン中のＲｅｎｅｓｃｉｅｎｃｅ（登録商標）ダイジェステート添加剤の含有量を増加させた場合、エイジング指数は、減少傾向を示し、これは、エイジングによる硬化効果に対する感受性の低下を示している。
【０４８４】
［参考文献］
・ｈｔｔｐｓ：／／ｗｗｗ．ｗｏｌｆｐａｖｉｎｇ．ｃｏｍ／ｂｌｏｇ／ｂｉｄ／８６２６７／Ｔｈｅ−Ａｓｐｈａｌｔ−Ｍａｎｕｆａｃｔｕｒｉｎｇ−Ｐｒｏｃｅｓｓ−Ｅｘｐｌａｉｎｅｄ
・ｈｔｔｐｓ：／／ｅｎ．ｗｉｋｉｐｅｄｉａ．ｏｒｇ／ｗｉｋｉ／Ａｓｐｈａｌｔ
・ｈｔｔｐｓ：／／ｗｗｗ．ｗｉｒｔｇｅｎ−ｇｒｏｕｐ．ｃｏｍ／ｅｎ／ｔｅｃｈｎｏｌｏｇｉｅｓ／ｎｅｗ−ｒｏａｄ−ｃｏｎｓｔｒｕｃｔｉｏｎ
・“Ａｐｐｌｉｃａｂｉｌｉｔｙ  ｏｆ  ｓｅｗａｇｅ  ｓｌｕｄｇｅ  ａｓｈ（ＳＳＡ）ｆｏｒ  ｐａｖｉｎｇ  ｍａｔｅｒｉａｌｓ：Ａ  ｓｔｕｄｙ  ｏｎ  ｕｓｉｎｇ  ＳＳＡ  ａｓ  ｆｉｌｌｅｒ  ｆｏｒ  ａｓｐｈａｌｔ  ｍｉｘｔｕｒｅ  ｃｏｍｐｏｓｉｔｉｏｎ  ａｎｄ  ｂａｓｅ  ｃｏｕｒｓｅ  ｍａｔｅｒｉａｌ：ｈｔｔｐ：／／ｗｗｗ．ｃｌａｉｓｓｅ．ｉｎｆｏ／２０１３％２０ｐａｐｅｒｓ／ｄａｔａ／ｅ２８３．ｐｄｆ
・“Ｓｅｗａｇｅ  ｓｌｕｄｇｅ  ａｓ  ｒａｗ  ｍａｔｅｒｉａｌ  ｉｎ  ａｓｐｈａｌｔ  ｍｉｘｔｕｒｅ”  Ｉｎｇｕｎｚａ，Ｍａｒｉａ  Ｐｉｌａら
・“Ｐｏｌｌｕｔｉｏｎ  ｒｅｄｕｃｔｉｏｎ  ａｎｄ  ｒｅｕｓｅ  ｏｆ  ｓｌｕｄｇｅ  ｗａｓｔｅ  ｉｎ  ａｓｐｈａｌｔ  ｐａｖｉｎｇ  ｍｉｘｔｕｒｅｓ”Ｚｉａｄ  Ｇｈａｚａｗｉら
・ｈｔｔｐｓ：／／ｗｗｗ．ｓｃｉｅｎｃｅｄｉｒｅｃｔ．ｃｏｍ／ｓｃｉｅｎｃｅ／ａｒｔｉｃｌｅ／ｐｉｉ／Ｓ１９９６６８１４１６３０１５６０
・Ｅｕｒｏｐｅａｎ  Ｐａｔｅｎｔ  Ａｐｐｌｉｃａｔｉｏｎ  １８１５６４８４．０：“Ｂｕｉｌｄｉｎｇ  ｍａｔｅｒｉａｌｓ  ｃｏｍｐｒｉｓｉｎｇ  ｄｉｇｅｓｔａｔｅ”
・ＷＯ２０１７／０８８８９２：Ｂｉｔｕｍｅｎ  ｃｏｍｐｏｓｉｔｉｏｎｓ  ｃｏｍｐｒｉｓｉｎｇ  ｌｉｇｎｉｎ
・“Ｗｈａｔ´ｓ  ｉｎ  ａ  ｒｏａｄ？−Ａ  ｒｅｖｉｅｗ  ｏｆ  ｔｈｅ  ｎａｔｕｒｅ  ａｎｄ  ｕｓｅｓ  ｏｆ  ｔｈｅ  ｄｉｆｆｅｒｅｎｔ  ｍａｔｅｒｉａｌｓ  ｕｓｅｄ  ｉｎ  ｔｈｅ  ｃｏｎｓｔｒｕｃｔｉｏｎ  ａｎｄ  ｍａｉｎｔｅｎａｎｃｅ  ｏｆ  ａｓｐｈａｌｔ  ｒｏａｄｓ”，６ｔｈ  ｅｄｉｔｉｏｎ，Ａｓｐｈａｌｔ  Ｉｎｆｏｒｍａｔｉｏｎ  Ｓｅｒｖｉｃｅ  ａｎｄ  ＭＰＡ  Ａｓｐｈａｌｔ，ＵＫ
【先行技術文献】
【特許文献】
【０４８５】
【特許文献１】ＷＯ２００６０５６８３８
【特許文献２】ＷＯ２００７０３６７９５
【特許文献３】ＷＯ２０１１０３２５５７
【特許文献４】ＷＯ２０１３１８５７７８
【特許文献５】ＷＯ２０１４１９８２７４
【特許文献６】ＷＯ２０１６０３０４８０
【特許文献７】ＷＯ２０１６０３０４７２
【特許文献８】ＷＯ２０１６０５０８９３
【特許文献９】ＷＯ２０１７／１７４０９３
【特許文献１０】欧州特許出願第１８１５６４８４．０号
【非特許文献】
【０４８６】
【非特許文献１】Ｔｈｅ  Ｓｈｅｌｌ  Ｂｉｔｕｍｅｎ  Ｈａｎｄｂｏｏｋ，６ｔｈ  ｅｄｉｔｉｏｎ（ＳＨＢ＃６；ＩＳＢＮ９７８−０−７２７７−５８３７−８）
【非特許文献２】Ｖｏｌｕｍｅ  ７  ｏｆ  ｔｈｅ“Ｄｅｓｉｇｎ  Ｍａｎｕａｌ  ｆｏｒ  Ｒｏａｄｓ  ａｎｄ  Ｂｒｉｄｇｅｓ”ｐｕｂｌｉｓｈｅｄ  ｂｙ  ｔｈｅ  Ｓｔａｔｉｏｎｅｒｙ  Ｏｆｆｉｃｅ
【非特許文献３】ｈｔｔｐ：／／ｗｗｗ．ｓｔａｎｄａｒｄｓｆｏｒｈｉｇｈｗａｙｓ．ｃｏ．ｕｋ／ｄｍｒｂ／ｉｎｄｅｘ．ｈｔｍ
【図１】
2021528549.tif 000016
【図２】
2021528549.tif 000017
【図３】
2021528549.tif 000018
【図４】
2021528549.tif 000019
【図５】
2021528549.tif 000020
【図６】
2021528549.tif 000021
【国際調査報告】
2021528549.tif 000022
2021528549.tif 000023
2021528549.tif 000024
2021528549.tif 000025
2021528549.tif 000026
2021528549.tif 000027
2021528549.tif 000028